(57)【要約】押出しブロー成型されたボトルは、ネック部と、ボディ部とを具備する。ボディ部は、第１のインナー層と第２の層とを具備する。第１のインナー層は、ポリエステル、フェノキシタイプ熱可塑性プラスチック、フェノキシ−ポリオレフィン熱可塑性プラスチック混合物、および、それらの組合せからなるグループから選択された第１の材料を具備する。第２の層は、未使用なＰＥＴ、リサイクルされたＰＥＴ、ＰＥＴＧ、発泡体，ポリプロピレン、ポリエステル、ポリオレフィン、フェノキシタイプ熱可塑性プラスチック、フェノキシ−ポリオレフィン熱可塑性プラスチック混合物、粉砕再生スクラップ材料、および、それらの組合せからなるグループから選択される第２の材料を具備する。第２の材料は、第１の材料とは異なる。
2007532363.tif 000002
【特許請求の範囲】
【請求項１】
ネック部と、
第１のインナー層と第２の層とを具備するボディ部と
を具備するボトルであって、
前記第１のインナー層が、フェノキシタイプ熱可塑性プラスチック、フェノキシ−ポリオレフィン熱可塑性プラスチック混合物、および、それらの組合せからなるグループから選択された第１の材料を具備し、
前記第２の層が、フォーム材料を具備し、前記フォーム材料が、エキスパンダブルな材料と、キャリア材料とを具備し、
前記第１のインナー層と前記第２の層が、プロファイルを形成するように、押出されており、
当該ボトルが、前記共押出しプロファイルをブロー成型することによって作られている
ボトル。
【請求項２】
前記第２の層は、アウター層である、
請求項１のボトル。
【請求項３】
前記第２の層は、前記第１のインナー層とアウター層との間の中間層である、
請求項１のボトル。
【請求項４】
前記第１のインナー層は、前記第２の層の肉厚の略半分より小さい肉厚を有する、
請求項１のボトル。
【請求項５】
前記第１のインナー層は、前記第２の層の肉厚の略１／４より小さい肉厚を有する、
請求項１のボトル。
【請求項６】
前記第１のインナー層は、前記第２の層の肉厚の略１／１０より小さい肉厚を有する、
請求項１のボトル。
【請求項７】
前記エキスパンダブルな材料は、微小球体を具備する、
請求項１のボトル。
【請求項８】
前記キャリア材料は、ポリプロピレンを具備する、
請求項１のボトル。
【請求項９】
１以上な前記第１のインナー層と前記第２の層は、ポリエチレンテレフタレートの透過性より低い、酸素と二酸化炭素に対する透過性を有するバリア材料を具備する、
請求項１のボトル。
【請求項１０】
結合層が、前記第１のインナー層と前記第２の層との間に位置されている、
請求項１のボトル。
【請求項１１】
前記ネック部は、クロージャーを受け入れるように構成されている、
請求項１のボトル。
【請求項１２】
ボトル形成方法であって、
第１のインナー層と第２の層とを有するプロファイルを共押し出しすることを具備し、
前記第１のインナー層が、フェノキシタイプ熱可塑性プラスチック、フェノキシ−ポリオレフィン熱可塑性プラスチック混合物、および、それらの組合せからなるグループから選択される第１の材料を具備し、前記第２の層が、フォーム材料を具備し、前記フォーム材料が、エキスパンダブルな材料とキャリア材料とを具備し、および、
ボトルを形成するように前記プロファイルをブロー成型することを具備する
ボトル形成方法。
【請求項１３】
さらに、前記エキスパンダブルな材料の拡張を調整するように、前記ボトルを冷却することを具備する、
請求項１２の方法。
【請求項１４】
さらに、前記エキスパンダブルな材料の拡張を調整するように、前記ボトルを加熱することを具備する、
請求項１２の方法。
【請求項１５】
ネック部と、
第１のインナー層、第２の層、および、第３の層を具備するボディ部と
を具備するボトルであって、
前記第１のインナー層が、フェノキシタイプ熱可塑性プラスチック、フェノキシ−ポリオレフィン熱可塑性プラスチック混合物、フェノキシ官能化されたポリオレフィン熱可塑性プラスチック混合物、および、それらの組合せからなるグループから選択される第１の材料を具備し、
前記第２の層が、ポリプロピレン、官能化されたポリプロピレン、および、それらの組合せからなるグループから選択される材料を具備し、
前記第２の層が、前記第１のインナー層に対して外側に位置され、
前記第３の層が、粉砕再生スクラップ材料を具備し、スクラップ材料
前記粉砕再生スクラップ材料が、押出しブロー成型プロセスから、廃棄材料を粉砕再生することによって形成され、
前記廃棄材料が、前記第１の材料と前記第２の材料とを具備し、
前記第３の層が、前記第１のインナー層に対して外側であって、前記第２の層に対して内側に位置されている
ボトル。
【請求項１６】
前記第１のインナー層は、当該ボトルの前記ボディ部の肉厚の略２０％未満である、
請求項１５のボトル。
【請求項１７】
前記第１のインナー層は、当該ボトルの前記ボディ部の肉厚の略１０％未満である、
請求項１５のボトル。
【請求項１８】
前記第１のインナー層は、当該ボトルの前記ボディ部の肉厚の略５％未満である、
請求項１５のボトル。
【請求項１９】
前記第２の層は、当該ボトルの前記ボディ部の肉厚の略２０％を超える、
請求項１５のボトル。
【請求項２０】
前記第２の層は、当該ボトルの前記ボディ部の肉厚の略４０％を超える、
請求項１５のボトル。
【請求項２１】
前記第２の層は、当該ボトルの前記ボディ部の肉厚の略６０％を超える、
請求項１５のボトル。
【請求項２２】
前記第２の層は、当該ボトルの前記ボディ部の肉厚の略２０％未満である、
請求項１５のボトル。
【請求項２３】
前記第２の層は、当該ボトルの前記ボディ部の肉厚の略４０％未満である、
請求項１５のボトル。
【請求項２４】
前記第２の層は、当該ボトルの前記ボディ部の肉厚の略６０％未満である、
請求項１５のボトル。
【請求項２５】
前記第３の層は、当該ボトルの前記ボディ部の肉厚の略２０％未満である、
請求項１５のボトル。
【請求項２６】
前記第３の層は、当該ボトルの前記ボディ部の肉厚の略１０％未満である、
請求項１５のボトル。
【請求項２７】
前記第３の層は、当該ボトルの前記ボディ部の肉厚の略５％未満である、
請求項１５のボトル。
【請求項２８】
前記第３の層は、当該ボトルの前記ボディ部の肉厚の略２０％を超える、
請求項１５のボトル。
【請求項２９】
前記第３の層は、当該ボトルの前記ボディ部の肉厚の略４０％を超える、
請求項１５のボトル。
【請求項３０】
前記第３の層は、当該ボトルの前記ボディ部の肉厚の略６０％を超える、
請求項１５のボトル。
【請求項３１】
当該ボトルが、押出しプロファイルをブロー成型することによって作られている、
請求項１５のボトル。
【請求項３２】
１以上な前記第１、第２、および、第３の層は、ポリエチレンテレフタレートの透過性より低い、酸素と二酸化炭素に対する透過性を有するバリア材料を具備する、
請求項１５のボトル。
【請求項３３】
１以上の結合層が、前記第１、第２、および、第３の層の２以上の間に位置している、
請求項１５のボトル。
【請求項３４】
前記ネック部は、クロージャーを受け入れるように構成されている、
請求項１５のボトル。
【請求項３５】
ボトル形成方法であって、
押出しブロー成型プロセスから廃棄材料を粉砕再生することによって粉砕再生スクラップ材料を形成することを具備し、
ここでは、前記廃棄材料が、フェノキシタイプ熱可塑性プラスチック、官能化されたフェノキシタイプ熱可塑性プラスチック、フェノキシ−ポリオレフィン熱可塑性プラスチック混合物、官能化されたフェノキシ−ポリオレフィン熱可塑性プラスチック混合物、および、それらの組合せからなるグループから選択される第１の材料と、ポリプロピレン、官能化されたポリプロピレン、および、それらの組合せからなるグループから選択される第２の材料とを具備しており、
第１のインナー層、第２の層、および、第３の層を有するプロファイルを共押出しすることを具備し、
ここでは、前記第１のインナー層が、前記第１の材料を具備し、前記第２の層が、前記第２の材料を具備し、前記第２の層が、第１のインナー層に対して外側に位置し、および、前記第３の層が、前記粉砕再生スクラップ材料を具備し、前記第３の層が、前記第１のインナー層に対して外側であって、前記第２の層に対して内側であり、および、
ボトルを形成するように前記プロファイルをブロー成型することを具備する、
ボトル形成方法。
【請求項３６】
前記廃棄材料が、粉砕再生スクラップ材料を具備する、
請求項３５の方法。
【請求項３７】
液体分配システムであって、
ガスシステムと通信するように構成されている分配マシンと、
流体を具備する流体源と、および、
前記分配マシンと前記流体源との間での流体伝達内の１以上の押出し導管と
を具備し、
前記１以上の押出し導管は、第１の層と第２の層とを具備し、前記第１の層が食材に接触するのに適しており、そして、前記第２の層が、前記第１の層を支持する、
液体分配システム。
【請求項３８】
前記分配マシンとの流体伝達内においてガスシステムをさらに具備する
請求項３７の液体分配システム。
【請求項３９】
前記第１の層は、ポリエステルを具備し、前記第２の層は、発泡体、ポリプロピレン、および、それらの組合せからなるグループから選択される材料を具備する、
請求項３７の液体分配システム。
【請求項４０】
前記第１の層は、フェノキシタイプ熱可塑性プラスチック、フェノキシ−ポリオレフィン熱可塑性プラスチック混合物、および、それらの組合せからなるグループから選択される材料を具備する、
請求項３７の液体分配システム。
【請求項４１】
前記第２の層は、発泡体、ポリプロピレン、および、それらの組合せからなるグループから選択される材料を具備する、
請求項３７の液体分配システム。
【請求項４２】
前記第２の層は、リサイクルされたＰＥＴを具備する、
請求項３７の液体分配システム。
【請求項４３】
前記第２の層は、粉砕再生層を具備する、
請求項３７の液体分配システム。
【請求項４４】
前記第１の層は、接触する前記食材の風味を実質的に変化させない、
請求項３７の液体分配システム。
【請求項４５】
前記１以上の導管は、１以上の補強部材を具備する、
請求項３７の液体分配システム。
【請求項４６】
前記１以上の導管は、バリア層を具備する、
請求項３７の液体分配システム。
【請求項４７】
飲料を運ぶ押出しプロファイルであって、
フェノキシタイプ熱可塑性プラスチック、フェノキシ−ポリオレフィン熱可塑性プラスチック混合物、および、それらの組合せからなるグループから選択される第１の押出しインナー層と、そして、スクラップ材料発泡体、ポリプロピレン、プロファイル形成プロセスからの粉砕再生スクラップ材料、および、それらの組合せからなるグループから選択される第２の押出し層とを具備し、第２の押出し層が、第１の押出しインナー層を支持する、
押出しプロファイル。
【請求項４８】
前記第１の層が食材に接触するのに適している、
請求項４７の押出しプロファイル。
【請求項４９】
前記第２の層は、エキスパンダブルな材料を具備する、
請求項４７の押出しプロファイル。
【請求項５０】
前記エキスパンダブルな材料は、熱処理によって膨張するのに適合している、
請求項４９の押出しプロファイル。
【請求項５１】
前記エキスパンダブルな材料は、熱処理の間に拡大する微小球体を具備する、
請求項５０の押出しプロファイル。
【請求項５２】
前記熱処理は、ブロー成型のために前記プロファイルの温度を上昇させる予熱サイクルを具備する、
請求項５０の押出しプロファイル。
【請求項５３】
前記エキスパンダブルな材料は、ポリマーキャリア材料と発泡剤とを具備する、
請求項４９の押出しプロファイル。
【請求項５４】
前記エキスパンダブルな材料は、ほとんどが十分に破壊された微小球体、部分的に膨張された微小球体、または、十分に膨張された微小球体を具備する
請求項４９の押出しプロファイル。
【請求項５５】
前記エキスパンダブルな材料は、膨張温度より高く加熱されたときに、膨張して発泡体を形成するように構成されている
請求項４９の押出しプロファイル。
【請求項５６】
前記エキスパンダブルな材料は、プロファイルの約５％から約６０％を具備する
請求項４９の押出しプロファイル。
【請求項５７】
前記エキスパンダブルな材料は、重量で主にＰＰを具備する、
請求項４９の押出しプロファイル。
【請求項５８】
前記エキスパンダブルな材料は、前記プロファイルの重量で４０％未満を具備する、
請求項４９の押出しプロファイル。
【請求項５９】
前記エキスパンダブルな材料は、前記プロファイルの重量で略２０％未満を具備する、
請求項４９の押出しプロファイル。
【請求項６０】
前記エキスパンダブルな材料は、微小球体と、ポリプロピレン、ＰＥＴ、および、それらの組合せからなるグループから選択されるキャリア材料を具備する、
請求項４９の押出しプロファイル。
【請求項６１】
前記第１の層と前記第２の層との少なくとも１つは、バリア材料を具備する、
請求項４７の押出しプロファイル。
【請求項６２】
さらに、バリア材料を具備する別の層を具備する、
請求項６１の押出しプロファイル。
【発明の詳細な説明】
【技術分野】
【０００１】
本発明は、成型可能な材料を有する物体に関し、より特定的には、成形可能な材料を有する単層物および多層物、ならびに、それらの物を製造する押出し成型方法に関する。
【背景技術】
【０００２】
物体は、一般的に、飲料と食品を保持するために用いられている。飲料を収容する全体が、ガラス、または、金属の容器の代わりとして、プラスチック容器のような、物体の使用が、ますます、一般的になってきている。プラスチックパッケージの長所は、軽量であること、ガラスと比較して壊れにくいこと、潜在的に低価格であることを含む。飲料容器を製造するのに使われる、最も一般なプラスチックは、今日、ポリエチレンテレフタルレート（「ＰＥＴ」）である。未使用のＰＥＴは、食品と接触して使用する用途のために、ＦＤＡによって承認されている。ＰＥＴで作られている容器は、一般的に、透明、薄い壁、軽量であって、そして、炭酸飲料などの加圧される内容物によって容器の壁に作用する力に耐えて、形状を保持する能力を有する。ＰＥＴ樹脂は、また、実質的に低価格であって、処理が容易である。
【発明の開示】
【発明が解決しようとする課題】
【０００３】
たいていのＰＥＴボトルは、射出成形（ｉｎｊｅｃｔｉｏｎ  ｍｏｌｄｉｎｇ）、または、押出しプロセス（ｅｘｔｒｕｓｉｏｎ  ｐｒｏｃｅｓｓ）を含むプロセスによって製造される、プラスチック・プリフォームのブロー成形（ｂｌｏｗ−ｍｏｌｄｉｎｇ）を含むプロセスによって、作られる。ＰＥＴボトルは、ＰＥＴボトルの壁を介した熱コミュニケーション（ｔｈｅｒｍａｌ  ｃｏｍｍｕｎｉｃａｔｉｏｎ）を制限するために、適した熱バリアを提供しなくてもよい。ボトルの中の液体の温度を維持するために、ボトルの中の液体とボトルの周囲の環境との間で熱伝達を減らすことが、望ましい。同様に、食品を保持するための多くの低価格の容器は、容器と通じて熱伝達を減らすために、効果的な熱バリアを提供しない。容器またはパッケージを通じて熱伝達を減らすことが、望まれている。
【０００４】
さらに、導管、食品パッケージなどの形成における物体は、適さない、構造、バリア、または、他の特性を有する。多くの流体、食品、または、炭酸入りソーダなどの飲料は、その内容物に望ましくない影響を及ぼす容器に保存される。不運なことに、食品が既知な物体のいくつかの材料の表面に接触するとき、食品の味は、悪く変わる。物体と接触する食品の味を保持することが、望まれる。
【課題を解決するための手段】
【０００５】
好ましい実施形態においては、プロファイルを形成するための方法が、提供される。プロファイルの少なくとも一部は、熱バリア、または、要求されるフィニッシュ（ｆｉｎｉｓｈ）を形成するために、広げることができるエキスパンダブル（ｅｘｐａｎｄａｂｌｅ）な材料を具備する。プロファイル（ｐｒｏｆｉｌｅ）はブロー成形に適した温度まで加熱され、エキスパンダブルな材料の少なくとも一部は、拡張する。プロファイルは、容器中にブロー成形される。一つの構成として、プロファイルは単層プロファイルである。他の構成として、プロファイルは、多層プロファイルである。
【０００６】
他の実施形態においては、発泡体がコートされたポリマープロファイルを提供し、望ましい容器形状にプロファイルをブロー成形する行為を具備する、発泡体がコートされたポリマーを作るプロセスが、提供される。１つの構成としては、そのプロセスは、ブロー成形し、発泡体コーティングであって、微小球体を具備するものを、その微小球体の膨張を開始するようにもたらす前に、発泡体がコートされたポリマープロファイルを予熱することを具備する。その微小球体は、ブロー成形の前、ブロー成形の間、および／または、ブロー成形の後に、広げられる。
【０００７】
一実施形態においては、発泡体がコートされたポリマーは、実質的に、ポリエステルを具備する、他の層の少なくとも一部を囲む、発泡体の少なくとも一層を具備する。その発泡体は、ポリマーキャリア材料と、発泡剤とを具備する。
【０００８】
他の実施形態においては、発泡体を具備する物体を作るプロセスが提供される。発泡体は、第１の成分と第２の成分とを有することができる。第１の成分は、熱的に活性化されているときに、広げられる。任意で、第１の成分は、一般的に、膨張の最初の状態にある微小球体を具備する。１つの構成としては、第２の成分は、第１の成分と混合されたキャリア材料である。その混合物が加熱されるとき、その混合物は、広げられ、一般的な、クローズドセル発泡体（ｃｌｏｓｅｄ  ｃｅｌｌ  ｆｏａｍ）を形成する。
【０００９】
一実施形態においては、混合物は、膨張の第１の状態から、膨張の第２の状態まで広げられる微小球体を有するプロファイル中へ形成される。そのプロファイルは、膨張の第２の状態から、膨張の第３の状態まで広げられる微小球体を有する容器中へ成型される。１つの構成としては、その微小球体の相当な部分は、一般的に、第１の位置で広げられない。任意で、その微小球体の相当な部分は、一般的に、第２の位置において部分的に広げられる。任意で、その微小球体の相当な部分は、一般的に、第３の位置において広げられる。
【００１０】
一実施形態においては、そのプロファイルは、複数層を具備し、その層の一つは、エキスパンダブルな材料を具備する。そのプロファイルは、選択的に、容器中へ形成される。一実施形態においては、プロファイルまたは容器のインナー層（ｉｎｎｅｒ  ｌａｙｅｒ）は、食材、および／または、液体に接触するのに適した材料を具備し、プロファイルまたは容器の保持チャンバーを定義する。１つの構成として、インナー層は、熱可塑性プラスチック材料を具備する。プロファイル、または、容器の第２の層は、高分子および微小球体を含むエキスパンダブルな材料を具備する。あるいは、エキスパンダブルな材料は、インナー層、または、プロファイルのライナー（ｌｉｎｅｒ）、または、容器を形成できる。
【００１１】
一実施形態においては、そのエキスパンダブルな材料は、キャリア材（ｃａｒｒｉｅｒ  ｍａｔｅｒｉａｌ）と発泡剤とを具備する。そのキャリア材は、好ましくは、エキスパンダブルな材料を形成するように、微小球体を混合可能な材料である。そのキャリア材料は、熱可塑性プラスチック、または、ポリマー化された材料であって、たとえば、エチレン−アクリル酸（ＥＡＡ）、エチレン−酢酸ビニル（ＥＶＡ）、直鎖状低密度ポリエチレン（ＬＬＤＰＥ）、ＣＨＤＭ（シクロヘキサンジメタノール）で変更されたポリエチレンテレフタレート（ＰＥＴＧ）、ポリ（ヒドロキシアミノエーテル）（ＰＨＡＥ）、ポリエチレンテレフタレート（ＰＥＴ）、ポリエチレン（ＰＥ）、ポリプロピレン（ＰＰ）、ポリスチレン（ＰＳ）、セルロース材料、パルプ、それらの混合物などである。一実施形態においては、その発泡剤は、加熱された時に広がる微小球体を具備し、そして、キャリア材料と協働して、発泡体を形成する。一の構成においては、その発泡剤は、ＥＸＰＡＮＣＥＬ（商標）微小球体を具備する。
【００１２】
好ましい実施形態においては、そのエキスパンダブルな材料は、断熱特性を有しており、エキスパンダブルな材料を具備する容器の壁を介した熱伝達を禁止する。それゆえ、そのエキスパンダブルな材料は、食品、流体、または、そのようなものの温度を維持するために用いられる。一実施形態においては、液体が容器中にあるとき、その容器のエキスパンダブルな材料は、その容器内の液体と容器を取り巻く環境との間の熱伝達を減らす。１つの構成としては、その容器は、冷却された液体を保持することができ、その容器のエキスパンダブルな材料は、その環境から、冷却した流体への熱伝達を禁止する熱バリアになる。その代わりに、加熱された液体は、その容器内にあることができ、その容器のエキスパンダブルな材料は、液体から、その容器の周囲の環境への熱伝達を減らす熱バリアになる。食品と飲料に関連した用途は、１つの好ましい用途ではあるが、これらの容器は、非食品アイテムにて使用されてもよい。
【００１３】
一実施形態においては、そのフォーム材料は、押出されて、食品、トレイ、ボトルなどを保持する容器中へ形成されるシートを形成する。任意で、そのシートは、食品を保持するのに適しているクラムシェル（ｃｌａｍｓｈｅｌｌ）内に形成される。そのシートは、一つ以上のプロセス、例えば、熱成型プロセス、圧縮形成プロセス、ドロー（ｄｒａｗ）形成プロセスによって、容器中に形成してもよい。加えて、そのシートは、ヒンジ（例えば、リビング・ヒンジ（ｌｉｖｉｎｇ  ｈｉｎｇｅｓ））のような、別の物体を作るように形成される。いくつかの実施形態においては、そのシートは、ヒンジを形成するように、組み立てられる。
【００１４】
他の実施形態においては、物体は、材料または容器に基づいた、紙、または、木材パルプの上にコーティングを形成するフォーム材料を具備するように与えられる。１つの構成においては、そのフォーム材料は、パルプで混合される。任意に、そのフォーム材料とパルプは、望まれる形状へ形成できる、一般に均一な混合をつくるために混合物を形成するように、混合される。その混合物は、その混合物がフォーム材料成分の少なくとも一部の拡張をもたらすように形作られる前、間、および／または、後に、加熱されてもよい。
【００１５】
他の実施形態においては、プロファイルは、少なくとも、食材に接触するのに適した材料を具備する第１の層と、ポリプロピレンを具備する第２の層とを具備する。任意で、その第１の層は、ＰＥＴを具備し、そして、その第２の層は、ポリプロピレンと微小球体とを具備するフォーム材料を具備する。任意で、その第１の層は、ＰＥＴを具備し、そして、その第２の層は、主に、または、全部に、ポリプロピレンを含む。任意で、その第１の層は、フェノキシタイプ熱可塑性プラスチックを具備し、そして、その第２の層は、ポリプロピレンのような、別の材料を具備する。プロファイルは、１以上の処理、例えば、ブロー成型プロセスによって、容器中へ形成してもよい。
【００１６】
一実施形態において、ボトルを形成する方法は、低い温度で処理する材料（例えば、ＰＥＴ、リサイクルされたＰＥＴ）のインナー層と、高い温度で処理する材料（例えば、ＰＰ）を具備するアウター層とを具備するプロファイルを与えることを具備する。プロファイルのアウター層（ｏｕｔｅｒ  ｌａｙｅｒ）は、通常は、インナー層に適さない温度で押出される。たとえば、その外側での材料は、その内側での材料よりも高い処理温度を有することができる。したがって、インナー層は、アウター層よりも低い温度にできる。プロファイルは、そのプロファイルを押出した後に、ボトル中へブロー成型される。それ故、異なった特性の材料を具備する層は、一緒に、処理できる。一のアレンジにおいては、アウター層は、フォーム材料を具備する。一のアレンジにおいては、アウター層は、主に、または、全体に、ＰＰである。
【００１７】
他の実施形態においては、第１の層と第２の層とを具備するチューブがある。一実施形態においては、その第１の層は、ＰＥＴを具備し、第２の層は、ＰＰと発泡剤とを具備する。同一、または、異なる、例えば、ＰＰなどの熱可塑性プラスチック材料と発泡剤とを具備する。任意に、その第１の層は、実質的に、ＰＥＴを具備し、その第２の層は、ＰＰを有するフォーム材料を具備する。別の構成としては、チューブは、共押出成形プロセスによって形成される。任意で、そのチューブは、容器へブロー成形される。任意で、そのチューブは、摂取可能な液体を運ぶ流体移送ラインとして使用される。
【００１８】
いくつかの実施形態においては、物体は、ネジを有するネック部（ｎｅｃｋ  ｐｏｒｔｉｏｎ）と、ボディ部（ｂｏｄｙ  ｐｏｒｔｉｏｎ）とを具備する。ボディ部は、第１の層と、第２の層とを具備する。第１の層は、ネック部のネジの下で終結する上端を有し、フォーム材料（ｆｏａｍ  ｍａｔｅｒｉａｌ）を具備する。第２の層は、第１の層の内部に配置される。いくつかの実施形態においては、物体は、プロファイル（ｐｒｏｆｉｌｅ）、ボトル、容器または、それに似たものである。第２の層は、任意に、食材に接触するのに適した材料を具備できる。たとえば、第２の層は、ポリエステル、ポリプロピレン、フェノキシタイプ熱可塑性プラスチック、および、それらの組合せからなるグループから選択された少なくとも１つの材料を含む材料を具備できる。
【００１９】
いくつかの実施形態においては、ボトルは、ネック部とボディ部とを具備する。ボディ部は、ポリエステルを具備するインナー層と、フォーム材料を具備するアウター層とを具備する。フォーム材料は、ポリプロピレンを具備する。インナー層とアウター層は、少なくともボディ部の壁の一部を定義する。
【００２０】
一実施形態においては、飲料を運ぶプロファイルは、第１の層と、第２の層とを具備するボディ部を具備する。第１の層が、エキスパンダブルな材料を具備し、第２の層が、ポリエステル、フェノキシタイプ熱可塑性プラスチック、および、それらの組合せからなるグループから選択される材料を具備しており、ここでは、第２の層は、最も内側の層である。
【００２１】
一実施形態においては、飲料を保持する押出しプロファイルは、発泡体、ポリプロピレン、および、それらの組合せからなるグループから選択される材料を具備する第１の押出し層と、食材に接触するに適した第２の押出し層とを具備する。
【００２２】
一実施形態においては、飲料を保持する押出しプロファイルは、フェノキシタイプ熱可塑性プラスチック、フェノキシ−ポリオレフィン熱可塑性プラスチック混合物、および、それらの組合せからなるグループから選択される材料を具備する第１の押出し層を具備する。第２の押出し層は、第１の層を支持する。少なくとも、その層の一つは、少なくとも  、別の層の一つと比べて、相対的に高い溶融強度を有することができる。その高い溶融強度の層は、そのプロファイルにおいて、より低い溶融強度の層を支持して運ぶことができる。それ故、異種の溶融強度を有する材料は、押出成型プロセスの間に使用される。たとえば、ＰＥＴ層は、ＰＥＴよりも高い溶融強度を有する別の材料（例えば、フェノキシ、オレフィン、ＰＥＴＧ、発泡体、など）で押出される。加えて、比較的低い溶融強度な加えてリサイクルされたＰＥＴは、より高い要求強度を有する１以上の他の材料で押出される。
【００２３】
一実施形態においては、押出しプロファイルは、食材に接触するのに適する材料を具備する第１の層と、ポリプロピレンを具備する第２の層とを具備する。
【００２４】
一実施形態においては、ボトルは、ネジを有するネック部を具備し。そして、ボディ部が、第１の層と第２の層とを具備する。第１の層は、フォーム材料を具備する。第２の層は、第１の層の内側に位置する。第２の層は、ポリエステル、ポリプロピレン、フェノキシ−タイプ熱可塑性プラスチック、および、それらの組合せからなるグループから選択される、食材に接触するに適した材料を具備する。
【００２５】
一実施形態においては、押出し成型され、ブロー成型されたボトルは、ネック部とボディ部とを具備する。ボディ部は、ポリエステルを具備するインナー層と、フォーム材料を具備するアウター層とを具備する。フォーム材料は、ポリプロピレンを具備する。インナー層と、アウター層は、少なくとも、ボディ部の壁の部分を定義する。
【００２６】
一実施形態においては、押出し成型され、ブロー成型されたボトルは、ネック部とボディ部とを具備する。ボトルは、第１の材料と第２の材料とを具備する。第１の材料は、発泡体、ポリプロピレン、および、それらの組合せからなるグループから選択される。第２の材料は、未使用なＰＥＴ、リサイクルされたＰＥＴ、ＰＥＴＧ、発泡体、ポリプロピレン、ポリエステル、ポリオレフィン、フェノキシタイプ熱可塑性プラスチック、フェノキシ−ポリオレフィン熱可塑性プラスチック混合物、ナノ複合物、粉砕再生材料、および、それらの組合せからなるグループから選択される。
【００２７】
一実施形態においては、ボトルは、ネック部とボディ部とを具備する。ボディ部は、第１の材料と第２の材料とを具備する。第１の材料は、フェノキシタイプ熱可塑性プラスチック、フェノキシ−ポリオレフィン熱可塑性プラスチック混合物、および、それらの組合せからなるグループから選択される。第２の材料は、未使用なＰＥＴ、リサイクルされたＰＥＴ、ＰＥＴＧ、発泡体、ポリプロピレン、ポリエステル、ポリオレフィン、フェノキシタイプ熱可塑性プラスチック、フェノキシ−ポリオレフィン熱可塑性プラスチック混合物、ナノ複合物、粉砕再生材料、および、それらの組合せからなるグループから選択される。
【００２８】
一実施形態においては、ボトルは、フォーム材料を具備する。フォーム材料は、微小球体とバインダー材料とを具備する。
【００２９】
一実施形態においては、ボトルは、ポリマー材料を具備し、および、ベース部から、クロージャー（ｃｌｏｓｕｒｅ）部材を受けるに適したネックフィニッシュ部（ｎｅｃｋ  ｆｉｎｉｓｈ  ｐｏｒｔｉｏｎ）へ縦に広がる第１の層を具備する。第２の層は、共押出しし、そして、第１の層にかみ合い、そして、フォーム材料を具備する。
【００３０】
一実施形態においては、食料容器は、複数の層を具備する。複数の層は、第１の層と、第１の層に連結した第２の層とを具備する。第１の層は、微小球体を有するフォーム材料を具備する。
【００３１】
一実施形態においては、押出しプロファイルを生成する方法は、プロファイルの第１の層を形成することを具備する。第１の層は、ポリエステル、フェノキシタイプ熱可塑性プラスチック、および、それらの組合せからなるグループから選択される材料を具備する。プロファイルの第２の層は形成される。第２の層は、コントロール可能であって、エキスパンダブルな材料を具備する。
【００３２】
一実施形態においては、押出し成型され、ブロー成型されたボトルを形成する方法は、一般に、均一なプロファイルを押出すことを具備し、ここでは、少なくとも、プロファイルを形成する材料の部分が、部分的に、広がって、発泡体を形成する。プロファイルは、フォーム材料の第１の層と、ＰＥＴ、フェノキシタイプ熱可塑性プラスチック、それらの組合せからなるグループから選択される材料を具備する第２の層とを具備するボトル中へブロー成型される。
【００３３】
一実施形態においては、ボトルを生成する方法は、少なくとも、２つの層を具備する押出しプロファイルを与えることを含む。第１のインナー層は、ＰＥＴを具備し、第２の層は、ＰＰを具備する。プロファイルは、異なる温度になる１以上の材料を具備する。たとえば、少なくとも、プロファイルの第１の層の部分は、第１の温度になることができ、少なくとも、プロファイルの第２の層の部分は、第２の温度になることができる。接着は、その押出された層の間の接合部分で生ずる。
【００３４】
一実施形態においては、食品容器を形成する方法は、食品容器のボディを形成することを具備する。フォーム材料のシートは、形成され、そして、そのボディと結合するように構成されている。そのシートは、食品容器のボディに取り付けられる。
【００３５】
一実施形態においては、液体分配システムは、ガスシステムと通信するように構成されている分配マシン（ｄｉｓｐｅｎｓｉｎｇ  ｍａｃｈｉｎｅ）を具備する。流体源は、流体を具備する。１以上の押出し導管は、分配マシンと流体源との間での流体伝達（ｆｌｕｉｄ  ｃｏｍｍｕｎｉｃａｔｉｏｎ）内において、構成されている。１以上の押出し導管（ｅｘｔｒｕｄｅｄ  ｃｏｎｄｕｉｔ）は、第１の層と第２の層とを具備する。その第１の層は、食材に接触するのに適している。その第２の層は、第１の層を支持する。その第２の層は、高い溶融強度（ｍｅｌｔ  ｓｔｒｅｎｇｔｈ）、および／または、その第１の層の処理を促進する他の特性を有する。
【００３６】
一実施形態においては、チューブは、熱可塑性プラスチック材料を具備する第１の層を具備する。第２の層は、ＰＰを具備する。他の実施形態においては、チューブは、ＰＶＣ材料を具備する第１の層を具備し、第２の層、例えば、ライナーは、フェノキシタイプ熱可塑性プラスチックを具備する。
【００３７】
一実施形態においては、ラミネートは、加熱によって活性化されるときに、広がるように構成されている、フォーム材料の第１の層を具備する。第２の層は、第１の層に取り付けられる。
【００３８】
一実施形態においては、ラミネートを形成する方法は、第１の材料を与えることを具備する。エキスパンダブルな材料が与えられる。第１の材料と、エキスパンダブルな材料とは、共押出しされる。シートは、その共押出しされた第１の材料とエキスパンダブルな材料とから形成される。その第１の材料は、一般に、固体層を形成し、そして、そのエキスパンダブルな材料は、発泡体層を形成する。
【００３９】
別の実施形態においては、ボトルは、ネック部とボディ部とを具備する。ボディ部は、第１のインナー層と第２の層とを具備する。その第１のインナー層は、フェノキシタイプ熱可塑性プラスチック、フェノキシ−ポリオレフィン熱可塑性プラスチック混合物、および、それらの組合せからなるグループから選択される第１の材料を具備する。その第２の層は、未使用なＰＥＴ、リサイクルされたＰＥＴ、ＰＥＴＧ、発泡体、ポリプロピレン、ポリエステル、リオレフィン、フェノキシタイプ熱可塑性プラスチック、フェノキシ−ポリオレフィン熱可塑性プラスチック混合物、ナノ複合物、粉砕再生材料、および、それらの組合せからなるグループから選択される第２の材料を具備する。その第２の材料は、第１の材料とは、異なっている。
【００４０】
別の実施形態においては、ボトルは、ネック部とボディ部とを具備する。そのボディ部は、第１のインナー層、第２の層、および、第３の層を具備する。その第１のインナー層は、ポリエステル、ポリプロピレン、フェノキシ−タイプ熱可塑性プラスチック、および、それらの組合せからなるグループから選択される第１の材料を具備する。その第２の層は、粉砕再生材料を具備する。その第２の層は、第１のインナー層の外側に位置される。その第３の層は、未使用なＰＥＴ、リサイクルされたＰＥＴ、ＰＥＴＧ、発泡体、ポリプロピレン、ポリエステル、ポリオレフィン、フェノキシタイプ熱可塑性プラスチック、フェノキシ−ポリオレフィン熱可塑性プラスチック混合物、ナノ複合物、粉砕再生材料、および、それらの組合せからなるグループから選択される材料を具備する。その第３の層は、第２の層より外側に位置される。
【００４１】
別の実施形態においては、ボトルを形成する方法は、第１の層と第２の層とを具備するプロファイルを押出すことを具備する。その第１の層は、未使用なＰＥＴ、リサイクルされたＰＥＴ、ＰＥＴＧ、発泡体、ポリプロピレン、ポリエステル、ポリオレフィン、フェノキシタイプ熱可塑性プラスチック、フェノキシ−ポリオレフィン熱可塑性プラスチック混合物、ナノ複合物、粉砕再生材料、および、それらの組合せからなるグループから選択される第１の材料を具備する。その第２の層は、未使用なＰＥＴ、リサイクルされたＰＥＴ、ＰＥＴＧ、発泡体、ポリプロピレン、ポリエステル、ポリオレフィン、フェノキシタイプ熱可塑性プラスチック、フェノキシ−ポリオレフィン熱可塑性プラスチック混合物、ナノ複合物、粉砕再生材料、および、それらの組合せからなるグループから選択される第２の材料を具備する。その第２の材料は、第１の材料と異なる。その層の一つは、高い溶融強度、および／または、他の層の処理を促進させる他の特性を有する。
【００４２】
一実施形態においては、液体分配システムは、ガスシステムと連通するように構成されている分配マシンを具備する。流体源は、流体を具備する。１以上の押出された導管は、分配マシンと流体源との間での流体伝達内になるように、構成されている。１以上の押出された導管は、第１の層と第２の層とを具備する。第１の層は、食材に接触するのに適しており、第２の層は、第１の層を支持する。第２の層は、高い溶融強度、および／または、第１の層の処理を促進する他の特性を有する。
【００４３】
一実施形態においては、飲料を運ぶプロファイルは、フェノキシ−タイプ熱可塑性プラスチック、フェノキシ−ポリオレフィン熱可塑性プラスチック混合物、および、それらの組合せからなるグループから選択される材料を具備する第１の押出しインナー層を具備する。第２の押出し層は、その第１の層を支持する。
【００４４】
一実施形態においては、ボトルは、ネック部とボディ部とを具備する。そのボディ部は、第１のインナー層と第２の層とを具備し、その第１のインナー層は、フェノキシタイプ熱可塑性プラスチック、フェノキシ−ポリオレフィン熱可塑性プラスチック混合物、および、それらの組合せからなるグループから選択される第１の材料を具備し、その第２の層は、フォーム材料を具備し、フォーム材料は、エキスパンダブルな材料とキャリア材料とを具備し、その第１のインナー層と、その第２の層は、共押出しされて、プロファイルを形成する。そのボトルは、共押出しプロファイルをブロー成型することによって作られている。
【００４５】
別の実施形態において、ボトルを形成する方法は、第１のインナー層と第２の層とを有するプロファイルを共押出しすることを具備する。その第１のインナー層は、フェノキシタイプ熱可塑性プラスチック、フェノキシ−ポリオレフィン熱可塑性プラスチック混合物、および、それらの組合せからなるグループから選択される第１の材料を具備する。その第２の層は、フォーム材料を具備し、フォーム材料は、エキスパンダブルな材料とキャリア材料とを具備する。そのプロファイルは、ブロー成型されて、ボトルを形成する。
【００４６】
別の実施形態においては、ボトルは、ネック部とボディ部とを具備する。そのボディ部は、第１のインナー層、第２の層、および、第３の層を具備する。その第１のインナー層は、フェノキシタイプ熱可塑性プラスチック、フェノキシ−ポリオレフィン熱可塑性プラスチック混合物、フェノキシ官能化されたポリオレフィン熱可塑性プラスチック混合物、および、それらの組合せからなるグループから選択される第１の材料を具備する。その第２の層は、ポリプロピレン、官能化されたポリプロピレン、および、それらの組合せからなるグループから選択される材料を具備し、第２の層が、第１のインナー層に対して外側に位置されている。その第３の層は、粉砕再生スクラップ材料を具備し、粉砕再生スクラップ材料は、押出しブロー成型プロセスから、廃棄材料を粉砕再生することによって形成されている。廃棄材料は、第１の材料と第２の材料とを具備し、第３の層は、第１のインナー層に対して外側であって、第２の層に対して内側に位置されている。
【００４７】
別の実施形態においては、ボトルを形成する方法は、押出しブロー成型プロセスから廃棄材料を粉砕再生することによって粉砕再生スクラップ材料を形成することを具備する。その廃棄材料は、フェノキシタイプ熱可塑性プラスチック、官能化されたフェノキシタイプ熱可塑性プラスチック、フェノキシ−ポリオレフィン熱可塑性プラスチック混合物、官能化されたフェノキシ−ポリオレフィン熱可塑性プラスチック混合物、および、それらの組合せからなるグループから選択される第１の材料を具備する。その第２の材料は、ポリプロピレン、官能化されたポリプロピレン、および、それらの組合せからなるグループから選択される。プロファイルは、第１のインナー層、第２の層、および、第３の層を有することで、共押出される。その第１のインナー層は、第１の材料を具備する。第２の層は、第２の材料を具備する。その第２の層は、第１のインナー層に対して外側に位置する。その第３の層は、粉砕再生スクラップ材料を具備する。第３の層は、第１のインナー層に対して外側であって、前記第２の層に対して内側である。そのプロファイルは、ボトルを形成するようにブロー成型される。
【００４８】
別の実施形態においては、液体分配システムは、ガスシステムと通信するように構成されている分配マシンを具備する。
流体源は、流体を具備する。１以上の押出し導管は、分配マシンと流体源との間での流体伝達内になるように、構成されている。１以上の押出し導管は、第１の層と第２の層とを具備する。第１の層は、食材に接触するのに適している。第２の層は、第１の層を支持する。第２の層は、高い溶融強度、および／または、第１の層の処理を促進する他の特性を有する。
【００４９】
別の実施形態においては、飲料を運ぶ押出しプロファイルは、フェノキシタイプ熱可塑性プラスチック、フェノキシ−ポリオレフィン熱可塑性プラスチック混合物、および、それらの組合せからなるグループから選択される第１の押出しインナー層を具備する。第２の押出し層は、発泡体、ポリプロピレン、プロファイル形成プロセスからの粉砕再生スクラップ材料、および、それらの組合せからなるグループから選択される。第２の押出し層は、第１の押出しインナー層を支持する。
【００５０】
別の実施形態においては、押出し成型され、ブロー成型された容器は、熱可塑性プラスチックポリエステルを具備するインナー層を具備する。アウター層は、インナー層の熱可塑性プラスチックポリエステルを超える耐熱性を有する熱可塑性プラスチック材料を具備する。中間の結合層は、インナー層とアウター層との間で接着を与える。その層は、ブロー成型する前に、共押出しされる。
【００５１】
実施形態の一バリエーションによれば、インナー層の熱可塑性プラスチックポリエステルは、ＰＥＴである。別のバリエーションにおいては、インナー層は、さらに、少なくとも、脱酸素剤の一つと、熱可塑性プラスチックポリエステルにブレンドされたパッシブなバリア材料を具備する。別のバリエーションにおいては、そのパッシブなバリア材料は、ポリアミドである。別のバリエーションにおいては、ポリアミドは、ＭＸＤ  ６である。別のバリエーションにおいては、脱酸素剤は、ＰＥＴ中で分散された不飽和オレフィン材料と、遷移金属触媒とを具備する。別のバリエーションにおいては、脱酸素剤は、インナー層のトータル重量を基準にして重量で略１から略２０パーセントの量で存在している。別のバリエーションにおいては、脱酸素剤は、インナー層のトータル重量を基準にして重量で略１から略１０パーセントの量で存在している。別のバリエーションにおいては、脱酸素剤は、インナー層のトータル重量を基準にして重量で略１から略５パーセントの量で存在している。別のバリエーションにおいては、パッシブなバリア材料は、インナー層のトータル重量を基準にして重量で略１から略２０パーセントの量で存在している。別のバリエーションにおいては、パッシブなバリア材料は、インナー層のトータル重量を基準にして重量で略１から略１０パーセントの量で存在している。別のバリエーションにおいては、パッシブなバリア材料は、インナー層のトータル重量を基準にして重量で略１から略５パーセントの量で存在している。別のバリエーションにおいては、アウター層の熱可塑性プラスチック材料は、ポリプロピレンである。別のバリエーションにおいては、ポリプロピレンは、澄んでいる。別のバリエーションにおいては、ポリプロピレンは、１から１５パーセントの量でパッシブなバリア材料を含む。別のバリエーションにおいては、少なくとも、アウター層の部分は、泡立てられている。別のバリエーションにおいては、アウター層は、さらに、少なくとも、発泡剤のひとつと、発泡剤の反応生成物とを具備する。別のバリエーションにおいては、発泡剤は、アゾビスホルムアミド，アゾビスイソブチルニトリル、ジアゾアミノベンゼン、Ｎ，Ｎ−ジメチル−Ｎ，Ｎ−ジニトロソテレフタル酸アミド、Ｎ，Ｎ−ジニトロソペンタメチレンテトラアミン、ベンゼンスルフォニルヒドラジド、ベンゼン−１．３−ジスルフォニルヒドラジド、ジフェニルスルフォン−３，３−ジスルフォニルヒドラジド、４，４’−オキシビスベンゼンスルフォニルヒドラジド、ｐ−トルエンスルフォニルセミカルバジド、アゾジカルボン酸バリウム、ブチルアミンニトリル、ニトロ尿素、トリヒドラジノトリアジン、フェニルメチルウレタン、ｐ−スルフォニルヒドラジド、過酸化物、重炭酸アンモニウム、重炭酸ナトリウムからなるグループから選択される。別のバリエーションにおいては、加圧ガスは、クローズドセル発泡体を生成するのに使用される。別のバリエーションにおいては、押出し成型の前に、発泡剤は、熱可塑性プラスチック材料において、アウター層の重量を基準に、重量で略１から略２０パーセント、存在している。別のバリエーションにおいては、押出し成型の前に、発泡剤は、熱可塑性���ラスチック材料において、アウター層の重量を基準に、重量で略１から略１０パーセント、存在している。別のバリエーションにおいては、押出し成型の前に、発泡剤は、熱可塑性プラスチック材料において、アウター層の重量を基準に、重量で略１から略５パーセント、存在している。別のバリエーションにおいては、中間の結合層は、熱可塑性プラスチック接着剤を具備する。別のバリエーションにおいては、熱可塑性プラスチック接着剤は、ＰＥＴ中にて分散された不飽和オレフィン材料と、遷移金属触媒とを具備する。別のバリエーションにおいては、結合層は、少なくとも、脱酸素剤の一つと、パッシブなバリア材料とを具備する。別のバリエーションにおいては、インナー層は、少なくとも、中間の結合層の一つと、アウター層の厚さよりも小さい厚さを有する。
【００５２】
別の実施形態においては、押出し成型され、ブロー成型された容器を作る方法は、多層チューブを形成するように、複数の熱可塑性プラスチック材料を共押出しすることを具備する。少なくとも、多層チューブのセグメントは、ブロー成型へ置かれる。多層チューブは、押出し成型され、ブロー成型された容器を形成するように、ブロー成型される。
【００５３】
実施形態のバリエーションによれば、本方法は、さらに、アウター層を発泡することを具備する。別のバリエーションにおいては、本方法は、さらに、押出し成型の前または間に、アウター層の熱可塑性プラスチック中へ発泡剤をブレンドすることを具備する。別のバリエーションにおいては、発泡剤は、アゾビスホルムアミド、アゾビスイソブチルニトリル、ジアゾアミノベンゼン、Ｎ，Ｎ−ジメチル−Ｎ，Ｎ−ジニトロソテレフタル酸アミド、Ｎ，Ｎ−ジニトロソペンタメチレンテトラアミン、ベンゼンスルフォニルヒドラジド、ベンゼン−１．３−ジスルフォニルヒドラジド、ジフェニルスルフォン−３，３−ジスルフォニルヒドラジド、４，４’−オキシビスベンゼンスルフォニルヒドラジド、ｐ−トルエンスルフォニルセミカルバジド、アゾジカルボン酸バリウム、ブチルアミンニトリル、ニトロ尿素、トリヒドラジノトリアジン、フェニルメチルウレタン、ｐ−スルフォニルヒドラジド、過酸化物、重炭酸アンモニウム、および、重炭酸ナトリウムからなるグループから選択される。別のバリエーションにおいては、発泡剤は、圧縮ガスである。
【００５４】
好ましい実施形態において、ＰＥＴＧとポリプロピレンとを具備するラミネート、プリフォーム、容器、および、物体、そして、同じものを製造する方法は、開示されている。一実施形態において、ポリプロピレンは、無水マレイン酸、メタクリル酸グリシジル、メタクリル酸アクリル、および／または、接着を改良するような同様な化合物を用いて、グラフトされ、または、修正されてもよい。他の実施形態においては、ポリプロピレンは、さらに、「ナノ粒子」または「ナノ粒子材料」を、具備する。他の実施形態においては、ポリプロピレンは、ナノ粒子を具備し、無水マレイン酸、メタクリル酸グリシジル、メタクリル酸アクリル、および／または、類似した化合物で、グラフトあるいは修正される。
【００５５】
好ましいラミネート、プリフォーム、容器、および、物体は、様々な技術を用いて作ることができる。たとえば、ラミネート、プリフォーム、容器および物体が、射出成形、オーバーモールディング、ブロー成形、射出ブロー成形、押出し成形、共押出し成形、および、射出ストレッチブロー成形、そして、ここで開示されている、および／または、公知の技術を介して形成される。
【００５６】
いくつかの限定されない実施形態においては、その物は、以下の一以上の有利な特徴を有する、一以上の層、または、部分を具備してもよい：断熱層、バリア層、ＵＶ保護層、保護層（例えば、ビタミン保護層、摩擦抵抗層、など）、食材接触層、風味のないスカルピング（ｓｃａｌｐｉｎｇ）層、色彩のないスカルピング層、高強度層、柔軟層、結合層、ガス排除層（例えば酸素、二酸化炭素など）、ホット・フィル−アプリケーションに適した適した層または部分、押出成形、強度、リサイクル可能なもの（使用済み、および／または、工業後）、透明度などに適した溶融強度を有する層、。一実施形態においては、その単層または多層材料は、以下の一以上の材料を具備する：ＰＥＴ（リサイクル、および／または、未使用のＰＥＴを含むもの）、ＰＥＴＧ、発泡体、ポリプロピレン、フェノキシタイプ熱可塑性プラスチック、ポリオレフィン、フェノキシポリオレフィン熱可塑性プラスチック混合物、および／または、それらの組合せ。
【発明を実施するための最良の形態】
【００５７】
ここで述べた、すべての特許と刊行物は、それらの全部における言及によって組み込まれている。さらに、ここで示したものを除き、特定の実施形態、特徴、システム、デバイス、材料、方法、および、ここで示した技術は、いくつかの実施形態において、米国特許番号６，１０９，００６、６，８０８，８２０、６，５２８，５４６、６，３１２，６４１、６，３９１，４０８、６，３５２，４２６、６，６７６，８８３、米国特許出願番号０９／７４５，０１３（公開番号２００２−０１００５６６）、１０／１６８，４９６（公開番号２００３−０２２００３６）、０９／８４４，８２０（２００３−００３１８１４）、１０／０９０，４７１（公開番号２００３−００１２９０４）、１０／６１４７３１（公開番号２００４−００７１８８５）、２００４．４．１６に出願した仮出願６０／５６３，０２１、２００４．５．２８に出願した仮出願６０／５７５，２３１、２００４．７．７に出願した仮出願６０／５８６，３９９、そして、２００４．１０．１８に出願した仮出願６０／６２０，１６０、２００４．１０．２２に出願した６０／６２１，５１１、そして、２００５．１．１１に出願した６０／６４３，００８、「単層そして多層物体、および、それを形成する圧縮方法」と表題を付された、本出願と同日に出願された米国特許出願アトーニー・ドケット番号ＡＰＴＰＥＰ１．０９０Ａ、「単層そして多層物体、および、それを形成するインジェクション成型方法」と表題を付された、本出願と同日に出願された特許出願アトーニー・ドケット番号ＡＰＴＰＥＰ１．０９１Ａにおいて示された、実施形態、特徴、システム、デバイス、材料、方法、そして、技術の１以上と同様であり、それは、それらの全部において、ここでの言及によって組み込まれている。加えて、ここで示した実施形態、特徴、システム、デバイス、材料、方法、そして、技術は、ある実施形態において、上記にて述べた特許および出願において開示されている、実施形態、特徴、システム、デバイス、材料、方法、そして、技術の１以上に関連付けて、適用、または、使用されてもよい。
Ａ．物体
【００５８】
好ましい実施形態においては、物体は、１以上の成型可能な材料を具備してもよい。ここで示した物体は、単層または多層（たとえば、２、または、そのを超える層）であってもよい。いくつかの実施形態においては、物体は、ドリンクウェア（ｄｒｉｎｋｗａｒｅ）（プリフォーム、容器、ボトル、クロージャー、などを含む）、箱、カートン、などのような、包装にすることができる。
【００５９】
その多層物体は、規制機関（例えば、Ｕ．Ｓ．Ｆｏｏｄ  ａｎｄ  Ｄｒｕｇ  Ａｓｓｏｃｉａｔｉｏｎ）によって承認された材料、または、食品（飲料を含む）、薬、化粧品、などに接触することの規定の承認を有する材料のインナー層（例えば、容器の内容物に接触する層）を具備する。他の実施形態においては、インナー層は、食品との接触における規定スキームによって承認されていない材料を具備する。第２の層は、第２の材料を具備し、それは、インナー層を形成する材料と同じか、または、異なっている。その物体は、望ましくは、たくさんの層として有することができる。その物体は、「層」でない、さまざまな部分を形成する、１以上の材料を具備してもよいことが、意図されている。
１．詳細な図面の説明
【００６０】
図１と２を参照すると、好ましい単層プリフォーム３０が、図解されている。そのプリフォーム３０は、ネック部３２とボディ部３４とを有している。その図解されているプリフォーム３０は、ブロー成形が可能な材料によって形成される単層を有することができる。プリフォーム３０は、好ましくは、例えば、無炭酸液体、フルーツジュース、水などのような液体を保持するための容器にブロー成形される。任意で、プリフォーム３０は、炭酸水のような、その他の液体を入れておくための容器に成形される。その図解されたプリフォーム３０は、特に、炭酸飲料を入れておくのに、とても適した１６オンスの飲料ボトルを形成するのに適していることがある。ここで用いられるれるように、用語「ボトル」は、広義語であって、そのものの通常の意味に従って使われ、容器（一般的に相対的に狭いネックまたは口があるガラスやプラスチック）、流体（好ましくは、液体）を保存するためのボトル形の容器、その他を含み、これに限定されるものではない。ボトルは、ハンドルを有していても、いなくてもよい。
【００６１】
その図解されたプリフォーム３０は、プリフォーム３０の内部に開口部３６（図２）で始まり、サポートリング３８まで及んで含むネック部３２を有している。ここで用いられるように、用語「ネック部」は、広義語であって、そのものの通常の意味に従って使われ、ボディ部と接続されているプリフォーム３０部分を含み、これに限定されるものではない。そのネック部は、ネック・フィニッシュを含んでもよい。そのネック・フィニッシュは、ネックシリンダと共に、「ネック部」として、ここで言及されているものを形成してもよい。そのネック部３２は、その図解された実施形態において、ネジ４０の存在によってさらに特徴付けられ、そして、プリフォーム３０から製造されるボトルに、キャップやクロージャーを固定する方法を提供する。その代わりに、ネック部３２は、クロージャーを係合するように構成されず、または、クロージャーを係合するためにネジ以外の手段を有していてもよい。そのボディ部３４は、引き伸ばされ、そして、ネック部３２から下方へ伸ばされ、エンドキャップ４２において頂点をなすような、一般的な円筒状な形状の構造である。その図解されたエンドキャップ４２は、丸くさせられているが、しかしながら、そのエンドキャップは、他の適当な形を有することができる。プリフォームの厚さ４４は、プリフォーム３０の全長と、要求される肉厚と、容器の外形サイズに依存する。
【００６２】
図３を参照するように、このブロー成形プロセスにおいては、プリフォーム３０は、要求される容器形状に対応するキャビティを有するモールドの中に、配置される。そして、そのプリフォーム３０は、加熱され、そして、キャビティを満たすようにプリフォームを伸ばすためにプリフォームの内部に空気または他の適当な流体を押し込むことによって、膨張される。このように、容器３７（図４）を製造する。このブロー成形プロセスは、以下に詳細に記述される。伸ばされた棒、または、類似の手段は、その技術において知られているように、使用され、ブロー成形処理に役立つ。
【００６３】
いくつかの実施形態においては、ブロー成形マシンは、その技術において知られているように、ブロー成形プロセスにおいて、暖かい物体（例えば、スリーブやプリフォームなどのプロファイル、その他）を受けることができる。そのモールド２８は、射出モールディング装置（例えば、ここに記述される射出モールディング装置）から、暖かい物体を受ける。射出モールディング装置によって製造されるプリフォームは、デリバリシステムによってモールド２８に速く輸送される。プリフォームの固有の熱は、以下の一つ以上を提供してもよい：ブロー成形時間の減少、プリフォームをブロー成形やその他に適した温度まで加熱するのに必要なエネルギーの減少、および／または、そのようなもの。
【００６４】
任意で、一つ以上のデリバリシステムは、プリフォーム、および／または、ボトルを、ブローモールドから輸送するために用いることができる。例えば、デリバリシステムは、モールド２８から、プリフォームを搬入、および／または、搬出するために、シャトルシステム（例えば、リニア式、または、ロータリ式のシャトルシステム）を具備してもよい。シャトルシステムは、供給プリフォームをバッチ・フィードし、または、モールド２８からブロー成形されたボトルを取り出すことができる。あるいは、デリバリシステムは、往復式、および／または、ホイール式デリバリシステムを具備できる。いくつかの実施形態においては、ホイール式デリバリシステムは、プリフォームをモールド２８に迅速に運び、モールド２８からボトルを取り出すのに用いられる。有利に、ホイール式デリバリシステムは、連続的に物体をモールド２８へ／から輸送し、それによって生産量を増やす。
【００６５】
デリバリシステムは、ブロー成形プリフォーム、射出ブロー成形、射出形状などに適した成形機と組み合わせて使用できることが、意図されている。加えて、デリバリシステムは、ホイール式デリバリシステムとシャトルシステムのように、物体を輸送するために協働する複数のシステムを具備してもよい。
【００６６】
図４を参照すると、プリフォーム３０から形成することができる容器３７の実施形態が、開示されている。容器３７は、プリフォーム３０のネック部とボディ部に相当する、ネック部３２とボディ部３４を有する。プリフォームについて上記にて述べられているように、ネック部３２は、クロージャーに係合するのに適応できる。その図解されたネック部３２は、容器の上にキャップを固定する方法を提供するネジ４０の存在によって特徴づけられる。任意で、容器３７の壁は、容器３７の壁を介したガス（例えばＣＯ２）の移動を禁止し、好ましくは、実質的に妨げる。いくつかの実施形態においては、容器３７は、発泡体を介した流体の移動を禁止するクローズドセル発泡体を実質的に具備する。
【００６７】
ブロー成形の操作は、通常、プリフォームフォームのボディ部３４に対して、そのプリフォームにおけるものと同様に、オリジナルな構成を保持する、任意のネジ、ピルファーリング、および／または、サポートリングを含むネック部３２と共に制限される。しかしながら、プリフォーム３０のいずれの部分でも、ストレッチ・ブロー成形をすることができる。容器３７は、また、押出しプロセス、または、プロセス（例えば、押出された部分の上に射出）の組み合わせを介したもののような、他のプロセスによって、形成される。例えば、容器３７は、押出しブロー成形プロセスを介して、形成される。それ故、ここで示されている容器は、プリフォーム、押出されたプロファイル、などから、形成される。
【００６８】
図５を参照すると、好ましい実施形態に従う特徴を有する１種類の多層プリフォーム５０の断面が開示されている。プリフォーム５０は、好ましくは、アウター層５２でコートされた、コートされていない（単層）プリフォーム３９を具備する。好ましくは、コートされていないプリフォーム３９は、例えば、ポリプロピレン、ポリエステルや他の熱可塑性プラスチック材料、好ましくは、食品と接触するのに適した材料などのポリマー材料を具備する。一実施形態においては、例えば、コートされていないプリフォーム３９は、実質的にポリプロピレンを具備する。他の実施形態においては、コートされていないプリフォーム３９は、実質的にポリエステル（例えばＰＥＴ）を具備する。
【００６９】
多層プリフォーム５０は、図１および２のプリフォーム３０と類似している、ネック部３２とボディ部３４を有する。その図解された実施形態においては、アウター層５２は、ボディ部３４の少なくとも一部に配置される。一実施形態においては、アウター層５２は、インナー層（図１のプリフォーム３９として例示される）のボディ部３４の表面の相当な部分、好ましくは、全ての部分について配置され、サポートリング３８の下端で終わる。その図解された実施形態において、アウター層５２は、ネック部３２へ広がらず、好ましくは、得られた容器の内容物と接触するのに適した材料で作られた、インナー層３９の内側に表面に存在しない。アウター層５２は、単一材料か、一つ以上の材料のいくつかの層（例えば、マイクロ層）を具備してもよい。さらに、アウター層５２は、一般的に、同質、一般的に、異種、または、それらの中間であってもよい。図解していないが、アウター層５２は、プリフォーム５０の他の部分を形成することができる。例えば、そのアウター層５２は、少なくとも、プリフォーム５０（アウター層が、両端が開いている、チューブ、または、プロファイルの上に射出されるとき）の内側表面の一部、または、ネック部３２の一部を形成できる。アウター層５２は、食品に接触するのに適していてもいなくてもよい。
【００７０】
プリフォームの全体の厚さ５６は、最初のコートされていないプリフォーム３９（すなわち、インナー層５４）の厚さに、アウター層５２の厚さ５８を足した厚さに等しく、外形サイズと容器の要求されるコーティング厚とに依存する。しかしながら、プリフォーム５０は、要求されるサーマル、オプティカル、バリア、および／または、プリフォーム５０から形成される容器の構造特性に従って、いかなる厚さを有してもよい。結合層が含まれるならば、全体の厚さは、いかなる結合層の厚さをも含む。プリフォームおよび容器は、多くの種類の相対的な厚さを有する層を有することができる。本開示の観点においては、与えられた層、および、全体のプリフォーム、または、容器の厚さは、与えられた箇所、または、容器全体によらずに、製造プロセス、あるいは、その容器にとって特定な最終用途に合わせて選択される。その図解された実施形態においては、そのアウター層５２は、一般的に、均一な厚さを有する。しかしながら、アウター層５２、および／または、インナー層５４は、均一である必要はなく、そして、それらは、例えば、プリフォーム５０の長手方向に沿って、異なる厚さを有してもよい。
【００７１】
多層プリフォームは、容器を生成するのに用いられる。例えば、プリフォーム５０は、容器１８０（図６）を形成するのに用いられる。一実施形態においては、図６と７とに示すように、アウター層５２は、アウター層５２とインナー層５４との間に、層、または、スペース８５を提供するように、インナー層５４と協働する。その層８５は、その層５２，５４の間の空気の通路を認めることができ、容器８３を、さらに有利に断熱できる。その通路は、大まかに、インナー層５４を囲う層５２の間において形成される。その代わりに、そのアウター層５２は、インナー層５４を、ぴったりに保持し、そして、その層５２の内面が、その層５４の外面と接触するような大きさで構成される。いくつかの実施形態においては、その層８５は、その層５２，５４の一つ以上と、類似、または、非類似の発発泡層であってもよい。さらに他の実施形態においては、その層８５は、層５２をインナー層５４に結合させる層であってもよい。例えば、その層８５は、その層５２と５４の間の相対運動を禁止、好ましくは、十分に防止する、クラティング、または、結合層である。例えば、その層８５は、その層５２と５４の間の相対運動を制限する接着層であってもよい。ここで開示された実施形態の、いくつか、または、そうではない層が、結合層、または、そのようなものと共に、結合されることが、意図されている。
【００７２】
一実施形態においては、その層５２と５４の少なくとも１つは、その層５２と５４の間で、接着を促進させる、または、減らすように処理される。例えば、インナー層５４の外側の面は、アウター層５２がインナー層５４と接着するように、化学的処理が施される。例えば、結合材料は、層５２と５４の一つ以上と反応し、化学的処理を施すために、利用される。しかしながら、どの層もプリフォームの層間の要求される相互作用を達成するために変更されることが、意図されている。任意で、その層５２と５４は、直接的に、ともに接着される。
【００７３】
いくつかの実施形態においては、容器は、好ましくは、容器の壁を介して熱移動を禁止するように、断熱特性を有するフォーム材料を具備する。液体が、図６の容器８３のような、容器内にあるとき、例えば、容器８３の壁８４を形成するフォーム材料は、液体の内容物と容器８３を囲う環境との間の熱伝達を減らすことができる。例えば、容器８３は、炭酸飲料などの冷却した内容物を保持することができ、発泡体は、冷却した流体の温度変化を禁止するために容器８３を断熱する。それ故、その内容物は、液体の温度よりも高い外部の周囲温度にかかわらず、要求される継続時間の間、冷却を維持するできる。その代わりに、熱い飲料のような、加熱された材料は、容器８３内にあることができ、壁８４は、液体から容器８３を取り囲む環境への熱伝達を禁止するように、容器８３を断熱できる。さらに、容器８３のフォーム材料は、人が、加熱あるいは冷却された液体を保持している容器８３を、容易に、握ることができるように、要求される温度範囲内に、容器８３の表面温度をもたらすことができる。発泡層の厚さとサイズと容器の発泡体部の構成は、容器の要求される熱特性を得るために変化される。
【００７４】
図８を参照すると、多層プリフォーム６０の好ましい実施形態が、断面図において示されている。コートされたプリフォーム６０と、図５中のプリフォーム５０との間の一の相違は、エンドキャップのエリアにおける、２つの層の相対的な厚さである。プリフォーム５０においては、アウター層５２は、一般的に、プリフォームの全てのボディ部の至る所で、最初のプリフォームの厚さより薄い。しかしながら、プリフォーム６０においては、アウター層５２は、壁部６６における６４よりエンドキャップ４２のエリア近くの６２で厚く、そして、逆に、インナー層５４の厚さは、エンドキャップ４２の近くの７０より壁部６６の６８で厚い。このプリフォームデザインは、下記のように、それは成形サイクル時間を減らすことに関連しているを含む確実な利点を示す多層プリフォームを製造するためのオーバーモールディングプロセスにおいて、最初のプリフォームに外側のコーティングが適用されるとき、特に、有用である。層は、同質であり、または、複数のマイクロ層からなっていてもよい。図解されていないプリフォーム６０の他の実施形態においては、そのアウター層５２は、壁部６６において、６４よりも、エンドキャップ４２の近くの６２で、薄く、そして、逆に、インナー層５４の厚さは、エンドキャップ４２の近くの７０よりも、壁部６６の６８で薄い。その層５２、５４の少なくとも１つは、任意に、バリア材料と妥協し得る（ｃｏｍｐｒｏｍｉｓｅ）。
【００７５】
図８Ａは、プリフォームの壁部の拡大図であって、ＬＩＭオーバー・インジェクト（ＬＩＭ−ｏｖｅｒ−ｉｎｊｅｃｔ）の実施形態において、層の構造を示している。層５４は、プリフォームのインナー層であり、層５２は、プリフォームのアウター層である。アウター層５２は、ＬＩＭシステムが使用されるときに製造されるものと同様に、材料の複数のマイクロ層（すなわち薄板状材料）を具備する。もちろん、図８の全てのプリフォームが、このタイプであるというわけでない。
【００７６】
図９を参照すると、多層プリフォームの他の実施形態は、断面図で示される。コートされたプリフォーム７６、および、図５および８におけるプリフォーム５０および６０との間の主要な相違は、それぞれ、アウター層５２がボディ部３４と同様にネック部３２に配置されているということである。
【００７７】
プリフォーム、および、容器は、多くの種類の相対的な厚さを有する層を有することができる。本開示を考慮すると、与えられた層、および、全体的なプリフォーム、または、容器の厚さは、与えられた箇所、あるいは、容器全体によらずに、コーティングプロセス、あるいは、容器の特定な最終用途に合わせて、選択される。さらに、上記の図８における層に関して、ここに開示される実施形態のプリフォームおよび容器における層は、１種類の材料、１種類以上の材料、あるいは、いくつかの材料を具備してもよい。
【００７８】
ここに開示される装置と方法は、３層以上あるプリフォームを形成するのに用いられる。図１０においては、プリフォーム１３２の３層の実施形態が示される。そこで示されているプリフォームは、２つのコーティング層、中間層１３４、および、アウター層１３６を有する。
図１０に示される層の相対的な厚さは、材料の特定の組合せに適するように、または、異なる大きさのボトルの製造を許容するように、変更してもよい。当業者に理解されるように、ここで開示されたものと類似な手順は、初期のプリフォームが既にコートされたものであることを除いて、ここで示されている、コートされたプリフォームを形成する方法と同様であって、オーバーモールディングを含むものに従う。
【００７９】
図１１は、好ましい実施形態に従った特徴を有する多層プリフォーム１６０の一例の断面図を、図解している。そのプリフォーム１６０は、好ましくは、アウター層１６２およびインナー層１６４を具備する。
【００８０】
多層プリフォーム１６０は、上記した、プリフォームと類似するネック部１３２、および、ボディ部１３４を有する。好ましくは、そのアウター層１６２は、ボディ部１３４の外面１６５、および、ネック部１３２の外面１６６を形成する。その外面１６６は、クロージャーを係合させるように構成される。アウター層１６２は、インナー層１６４の相当な部分、好ましくは、全ての部分に配置される。
【００８１】
その図解されたアウター層１６２は、インナー層１６４の上端１６８からプリフォーム１６０の開口部１６９まで膨張する。その図解された実施形態におけるインナー層１６４は、ネック部１３２に沿って広がらない。それ故、図１１で示すように、アウター層１６２は、実質的に、全体のネック部１３２を形成できる。他の実施形態においては、インナー層１６４の上端１６８は、ネック部１３２に沿った数点に、配置される。それ故、インナー層１６４およびアウター層１６２の両者は、ネック部を定義してもよい。一限定されない実施形態においては、アウター層１６２は、重量で、ネック部１３２のネック部（またはネック・フィニッシュ）の約７０％未満を具備する。他の限定されない実施形態においては、アウター層６２は、重量で、ネック部１３２の約５０％未満を具備する。さらに他の限定されない実施形態においては、アウター層１６２は、重量で、ネック部１３２の約３０％を超えて具備する。
【００８２】
プリフォーム１６０の全体の厚さ１７１は、アウター層１６２の厚さ１７２と、インナー層１６４の厚さ１７４とを加算したものに等しく、結果として生じる容器の外形サイズに依存している。一実施形態においては、アウター層１６２の厚さ１７２は、インナー層１６４の厚さ１７４よりも、実質的に大きい。アウター層１６２およびインナー層１６４は、図解されているように、一般的に、均一な厚さを有する。しかし、アウター層１６２およびインナー層１６４は、均一な厚さを有していなくてもよい。例えば、層１６２、１６４の一方、または、両方は、プリフォーム１６０の長さに沿って変わる厚さを有していてもよい。
【００８３】
アウター層１６２は、第１の材料を具備し、インナー層１６４は、好ましくは、他の材料を具備する。例えば、アウター層１６２は、フォーム材料を具備でき、インナー層１６４は、ＰＥＴ（例えば、未使用、または、使用済み／リサイクルされたＰＥＴ）、フェノキシなどの非発泡ポリマー材料を具備できる。好ましくは、アウター層１６２の相当な部分は、第１の材料を具備し、インナー層１６４の相当な部分は、第２の材料を具備する。第１および第２の材料は、互いに異ならせる、または、類似させることが可能である。
【００８４】
図１２は、多層プリフォーム１８０の断面図である。そのプリフォーム１８０は、一般的に、プリフォーム１６０と同様であり、それ故、プリフォーム１８０の多くの特徴は、詳述しない。そのプリフォーム１８０は、インナー層１８４およびアウター層１８３を具備する。そのインナー層１８４は、プリフォーム１８０の内面１７３の相当な部分を規定する。そのインナー層１８４は、プリフォーム１８０の開口部１９１に接近しているエンド１８８を有する。その図解された実施形態においては、そのアウター層１８３は、ネック部１３２の外面１８６を規定し、インナー層１８４は、ネック部１３２の内面１８７を規定する。もちろん、アウター層１８３は、クロージャーを係合させるように構成される。その図解された実施形態においては、外面８６は、ネジ付きキャップ（例えば、スクリュー・キャップ）を受けるのに適応されたネジ１８９を規定する。
【００８５】
図解していないが、プリフォーム１６０および１８０は、２を超える層を含むことができる。例えば、プリフォーム１６０のアウター層１６２は、以下の一つ以上を具備する複数層を具備できる：薄板状材料、フォーム材料、ＰＰ、ＰＥＴ、および／または、その他。同様に、インナー層１６４は、複数層を具備できる。通常の技術の一つは、ここに記述される、寸法およびプリフォームを形成する層の数を決定できる。層１８３、１８４は、上記の層１６２、１６４として、類似する、または、異なる材料で作られる。
【００８６】
特に、プリフォームの少なくとも一部がフォーム材料でできているならば、任意で、層は、摩滅または消耗を防止するためにプリフォームの少なくとも一部を覆われることができる。例えば、コーティング層は、発泡体で作られるネック部のネジを囲むことができ、ＰＥＴ、ＰＰ、それらの組み合わせ、または、他の熱可塑性プラスチック材料を具備できる。  
【００８７】
図１３は、プリフォーム１９０の断面図である。さらに、下記の詳細なものを除いて、プリフォーム１９０は、図１２中で図解されるプリフォーム１８０と同様である。
【００８８】
プリフォーム１９０は、開口部１９１から下方に延び、プリフォームの内部を規定するインナー層１９４を具備する。インナー層１９４は、フランジ１９３を具備する。ここで用いられるように、用語「フランジ」は、広義語であって、そのものの通常の意味に従って使われ、以下の一つ以上を含むが、これに限定されるものではない：へり、細長い部分、縁、突出端、突起、および、それらの組み合わせ。そのフランジは、係止構造として、機能できる。加えて、プリフォームは、複数のフランジを、任意で、含んでもよい。
【００８９】
そのフランジ１９３は、内面２０１の一部、および、プリフォームの上面１９５の少なくとも一部を、規定する。そのフランジ１９３は、ネック部１３２の要求される特性に依存して、一定、または、変化する厚さＦを有することができる。その図解された実施形態を含む、いくつかの実施形態においては、フランジ１９３は、クロージャーを受けるために、上部の構造（例えば、ネジ１９２）に配置される。いくつかの実施形態においては、フランジ１９３は、クロージャーを係合させるための一つ以上のネジ、突起、凹部、および／または、他の構造の一部を規定する。
【００９０】
図１３を続いて参照すると、そのフランジ１９３は、開口部１９１の外周の少なくとも一部を膨張し、材料の層を規定する。そのフランジ１９３は、開口部１９１の全ての外周について、好ましくは、膨張する。それ故、フランジ１９３は、一般的に、環状フランジである。クロージャーがプリフォーム１９０から製造される容器のネック部１３２に取り付けられるとき、フランジ１９３の上面１９５は、食品が容器から漏れるのを、禁止、または、防止するために、クロージャーによって、シールを形成できる。フランジ１９３は、インナー層１９４とアウター層１９９との間の分離を、禁止、または、防止できる。
【００９１】
図１３の一つ以上の係止構造１９７は、インナー層１９４とアウター層１９９との間の相対運動を禁止できる。ここで用いられるように、用語「係止構造」は、広義語であって、そのものの通常の意味に従って使われ、以下の一つ以上を含むが、これに限定されるものではない：突出部、表面処理（例えば粗面）、突起部、隆起、かかり、フランジ、凹部、突起、型押し模様などであり、好ましくは、層１９４と１９９との間の運動を禁止または減らすためのもの。係止構造１９７は、インナー層１９４、および／または、アウター層１９９によって、形成される。その図解された実施形態においては、係止構造１９７は、インナー層１９４の外面から、および、そのあたりから、伸びる突起である。いくつかの実施形態においては、係止構造１９７は、インナー層１９４の外面あたりから円周に膨張する環状突出である。係止構造１９７は、連続または不連続構造である。インナー層１９４は、型押し模様（例えば、一連の溝、隆起など）などの一つ以上の係止構造を有することができる。
【００９２】
加えて、その係止構造１９７は、凸または凹の通風孔を提供するように構成できる。例えば、インナー層１９４は、いくらか柔軟な材料（例えば、ＰＥＴ）、および、モールドの除去の間、凸な通風孔を提供できる係止構造１９７を具備できる。いくつかの実施形態においては、アウター層１９９は、モールドの除去の間、凸または凹に、通風孔を提供できる、いくらか堅い材料（例えばオレフィン）を具備する。
【００９３】
アウター層１９９は、係止構造１９７を受けるように構成されている。その係止構造１９７は、効果的に、インナー層１９４にアウター層１９９を係止する。図解していないが、複数の係止構造１９７は、その層１９４、１９９によって規定され、ネック部１３２、および／または、プリフォーム１９０のボディ部１３４内に配置てもよい。いくつかの実施形態においては、結合層は、アウター層１９９にインナー層１９４を結合させるのに用いられる。一実施形態においては、インナー層１９４、および、アウター層１９９は、接着、または、直接に互いに付着する材料で形成される。他の実施形態においては、インナー層１９４は、アウター層１９９と結合され、そのため、例えば、層１９４と１９９は、例えば、リサイクルプロセスの間、容易に分離される。しかし、結合層を具備する物体は、いくつかの実施形態においては、リサイクルされる。
【００９４】
アウター層１９９の上端は、プリフォームの上面１９５から間隔をあけて配置される。当業者は、要求される構造特性、熱特性、耐久性、および／または、プリフォームの他の特性を達成するために、層１９４、１９９の厚さを選択できる。
【００９５】
図１３Ａおよび１３Ｂは、図１３のプリフォーム１９０の一部の変更された実施形態を図解している。図１３Ａのプリフォーム１９０は、プリフォームの上面１９５の一部に沿って膨張するフランジ１９３を有する。いくつかの限定されない実施形態においては、フランジ１９３の長さＬＦは、ネック部１３２の肉厚Ｔの約９５％未満である。一の限定されない実施形態においては、フランジ１９３の長さＬＦは、ネック部の肉厚Ｔの約５０％〜９０％である。特定の限定されない実施形態においては、フランジ１９３の長さＬＦは、約６０％、７０％、７５％、または、８０％、または、ネック部の肉厚Ｔのそのような割合を含む範囲である。他の限定されない実施形態においては、フランジ１９３の長さＬＦは、ネック部の肉厚Ｔの約４０％〜６０％である。さらに他の実施形態においては、フランジ１９３の長さＬＦは、ネック部の肉厚Ｔの約４０％未満である。
【００９６】
図１３Ｂは、フランジ２２３を規定するアウター層２０３を有するプリフォームの一部を図解している。フランジ２２３は、内部で膨張し、上面２２５を規定する。フランジ２２３は、プリフォームの内面を規定でき、または、そこから間隔をあけて、配置される。フランジ２２３は、フランジ１９３の長さに、類似、または、異なる長さを有することができる。ネック部１３２は、クロージャーを受けるためのネジを有する。しかし、ネック部は、クロージャーを係合するために、他の構造（例えば凹部、隆起、溝）を有することができる。上記のプリフォームは、要求される特性を達成するために、一つ以上の層を加えることによって変更できる。例えば、バリア層は、プリフォームのボディ部の上に形成できる。
【００９７】
図１４は、プリフォーム２０２の変更された実施形態を図解している。プリフォーム２０２は、クロージャーを受けるように構成される結合構造２０７を規定するネック部１３２を有する。ここで用いられるように、用語「結合構造」は、広義語であって、そのものの通常の意味に従って使われ、例えば、凸（例えば突起、隆起など）、または、凹の構造（例えば窪み、凹部など）などを含むが、これに限定されるものではない。結合構造は、要求される位置で、クロージャーを維持するために、クロージャーを係合するように構成してもよい。
【００９８】
その図解された結合構造２０７は、クロージャー装置の一部を受けるのに適応された凹部の形状である。結合構造２０７は、プリフォーム２０２の一つ以上の部分を広げることができる。他の実施形態においては、その結合構造２０７は、プリフォーム２０２の略全表面、または、全周を広げることができる。結合構造２０７は、曲線状の（例えば、半円形の）、Ｖ形、Ｕ形、または、その他の適する断面外形を有する。図解していないが、その構造２０７は、アウター層２０３によって規定される、環状突起などの突起にすることができる。任意で、そのプリフォーム２０２は、様々な構成のクロージャーが、プリフォームから作られた容器に取り付けられるように、複数の結合構造２０７を有することができる。上面２０５と構造２０７と構造２０７の形状との間の距離は、プリフォーム２０２から作られた容器を密閉し、閉じるのに用いられるクロージャーの形状によって、決定される。
【００９９】
図１４Ａは、図１４のプリフォーム２０２から生産される容器２１１を図解している。クロージャー２１３は、容器１１１のネック部１３２に取り付けられる。クロージャー２１３は、ワンピース、または、マルチピースのクロージャーである。クロージャー２１３は、一時的、あるいは、永久的に、容器２１１に取り付けられる。液体が消費されるとき、全てのクロージャー２１３は、容器２１１から取り除かれる。他の実施形態においては、消費の間、クロージャー２１３の他の部分が、容器２１１に取り付けられたままで、クロージャー２１３の一部は、取り除かれる。クロージャー２１３は、容器に、半永久的、または、永久的に、取り付けられる。クロージャー２１３が、容器２１１に半永久的に取り付けられるならば、クロージャー２１３は、容器２１１から引き離される。一実施形態においては、そのクロージャー２１３が永久的に容器２１１に取り付けられるのであれば、そのクロージャー２１３と容器２１１は、一般的に、単一なボディを形成できる。
【０１００】
図１４Ｂで示すように、プリフォームの上面２０５およびクロージャー２１３は、シール２３１を形成できる。そして、好ましくは、液体が容器２１１とクロージャー２１３との間から漏れるのを、禁止、または、防止する溶接密封か、または、他のシールを形成する。任意で、容器２１１は、ガスケット、または、取り外し可能なシールを有することができる。例えば、容器２１１は、容器の上の縁に接着された薄膜などの取り外し可能な、シール、または、取り外しができるクロージャー２１３の部分を有することができる。その取り外し可能なシールは、容易にグリップし、そして、そのシールの除去のために、タブ、または、リングを有することができる。これに代わって、そのシール２３１は、容器２１１を開くために、壊され、または、接合させる、薄膜、または、シートによって形成される。いくつかの実施形態においては、容器２１１のアウター層２０３は、一般的に、高力価材料、または、硬い材料（例えばＰＰ）から形成され、そのため、フランジ２０９は、クロージャー２１３とアウター層２０３との間で圧縮されて、シール２３１の完全性が維持されることを確実にする。
【０１０１】
図１４Ａと１４Ｂとにおいて示すように、クロージャー２１３は、ボディ２１５とカバー２１８とを有する。ボディ２１５は、ヒンジ２２１（例えば、リビング・ヒンジ、または、運動を可能とする、他の構造のような作用をする成型材料）で、カバー２１８に接続される。ラッチ、または、タング２１７（１４Ａ図）は、カバー２１８をボディ２１５に固く締めることができる。ラッチ２１７は、クロージャー２１３を開くために、カバー２１８を取り外すように動かされる。この代わりに、カバー２１８およびボディ２１５は、カバー２１８がボディ２１５から取り外し可能になるように、別々の部分にすることができる。クロージャー２１３が開いた状態にあるとき、内容物は、好ましくは、ボディ２１５が、ネック・フィニッシュに取り付けられているままの間、容器２１１の外に運ばれる。食品の要求される量が容器２１１から取り除かれた後、カバー２１８は、容器を封じ直すために、閉じた状態に戻される。
【０１０２】
クロージャー２１３のボディ２１５は、ネック部に取り外し可能なように結合される。例えば、ボディ２１５は、ネック部１３２の上にスナップされる。これに代わり、そのボディ２１５は、ネック部１３２に永久的に結合される。ネック部１３２は、クロージャー２１３が、容器に、スナップ付けされ、または、外されるように、一つ以上のクロージャーが取り付けられる構造２２７を具備する。その図解された実施形態におけるネック部１３２は、例えば、凹部、または、窪みのような凹の構造の形成にて、クロージャーが取り付けられる構造２２７を有する。ボディ２１５は、溶接または融合処理（例えば誘導溶接）、接着剤、摩擦の相互作用などによって、アウター層２０３に永久的に結合される。容器２１１は、例えば、Ｂａｐｃｏ  Ｃｌｏｓｕｒｅｓ社（イングランド）によって製造される、ＢＡＰ（商標）クロージャー（または、類似したクロージャー）などのクロージャー、スクリュー・キャップ、スナップ・クロージャーなどのさまざまなタイプを受けるように構成できる。当業者は、異なる構成のクロージャーを受けるように、容器２１１のネック・フィニッシュを設計することができる。
【０１０３】
図１４Ａを続いて参照すると、容器２１１は、高温充填アプリケーションに、特に、よく適している。容器２１１は、一般的に、高温充填プロセスの間、その形を維持できる。ブロー成形、または、高温充填の後、容器２１１のネック部の最終的な寸法は、プリフォームの最初の寸法と、好ましくは、実質的に同一である。加えて、これは、ネック・フィニッシュ上において、ネジの減少された寸法変化を結果としてもたらす。例えば、インナー層２８４は、例えば、ＰＥＴのように、食材に接触するための材料によって形成できる。アウター層２０３は、高温充填に適している、鋳造可能な材料（例えば、ここに記述されるＰＰ、フォーム材料、結晶質、または、半結晶質材料、薄板状材料、ホモポリマー、コポリマー、それらの組み合わせ、および、他の耐熱材料）を具備できる。アウター層２０３は、高温充填の間、および／または、後でさえ、ネック部１３２に寸法安定性を提供する。アウター層２０３の幅は、それぞれ、ネック部１３２の寸法安定性を増減するために、増減される。好ましくは、ネック部１３２を形成する層の１つは、高い熱的安定性を有する材料を具備する。しかし、特に、非高温充填アプリケーションのために、ネック部１３２は、低温安定性を有する材料によって製造される。
【０１０４】
加えて、アウター層２０３の寸法安定性は、クロージャー２１３が容器２１１に取り付けられているままであることを確実とする。例えば、アウター層２０３は、高力価材料（例えばＰＰ）を具備してもよく、それ故、意図せずにクロージャー２１３を容器２１１から分離するのを防止する、その形状を維持できる。
【０１０５】
図１４Ｃを参照すると、容器は、スナップフィットのための、クロージャーが取り付く構造２３２を具備する、ネック部を有する。その図解された実施形態において、そのネック部は、突起、フランジ、または、クロージャー２１３を係合するのに適するようなもののような、凸部の形状の構造２２７に取り付くクロージャーを有する。クロージャー２１３は、ワンピース、または、マルチピースの構成を有することができる。その図解された容器２１１は、ネック・フィニッシュを形成する、上方へ細長い壁を有する。そのネック・フィニッシュの細長い部分は、そのスナップ・キャップ・クロージャー２１３の反対側に進み、シールを形成する。
【０１０６】
図１５Ａは、他の実施形態に従った、プリフォーム２２０の部分を図解している。そのプリフォーム２２０は、サポートリング２２２、および、そこから下方へ伸びるボディ部２２４を有する。そのプリフォーム２２０は、その上端に、開口部２２６を有する。そのプリフォームのネック・フィニッシュは、ネジを有しても、有さなくてもよい。いくつかの実施形態においては、ネジは、プリフォームのネック領域２２５に取り付けられる。プリフォーム２２０がサポートリングなしで形成されることが、意図されている。サポートリング、および／または、ネジは、以降のプロセスにおいて、プリフォーム２２０上に、任意で、形成されてもよい。
【０１０７】
図１５Ｂは、クロージャーが付く構造２２８がネック領域２２５に付けられた後のおける、プリフォーム２２０を図解している。ネジ、スナップ・キャップを係合している構造、または、構造をマウントあるいは取り付ける他のタイプが、プリフォーム２２０が容器に作られる前、または、後に、ネック領域２２５に取り付けられることが、意図されている。例えば、クロージャーがマウントする構造２２８は、プリフォームが、成形、好ましくは、容器内にブロー成形された後に、プリフォーム２２０に取り付けられる。
【０１０８】
プリフォームは、取り付けられる、または、互いに結合される他の部分を有することができる。図１５Ｃは、プリフォームのボディ２４２に結合されるネック・フィニッシュ２４０の少なくとも一部を有するプリフォーム２３４を図解している。その図解されたプリフォーム２３４は、プリフォーム２３４の下位部２５２の上端２５０に結合される部分２３８を有する。その部分２３８は、下位部２５２とは異なった材料、および／または、微細構造を具備してもよい。いくつかの実施形態においては、その部分２３８は、結晶質材料を具備する。それ故、プリフォーム２３０は、高温充填アプリケーションに適している。下位部２５２は、ブロー成形プロセスを容易にするために非結晶質でもよい。いくつかの実施形態においては、上位部２３８は、下位部２５２と異なる材料を具備する。当業者は、プリフォームを形成する材料を選択することができる。いくつかの実施形態においては、上端２５０は、サポートリングの下に、または、サポートリングに配置される。図１５Ａ〜１５Ｃに図解されているプリフォームは、単層、または、多層な壁を有することができる。
【０１０９】
単層および多層プリフォームを含む、上記のプリフォームは、他の形状および構成を有することができる。図１６は、テーパー化されたボディ部２７２およびネック・フィニッシュ２７４を有するプリフォーム２７０を図解している。プリフォーム２７０は、ジャーの形状に容器を形成するように、ブロー成形される。ジャーは、ボトルの開口部よりも、大きい口、または、開口部を有することができる。プリフォーム２７０は、サポートリング２７８と、一つ以上のクロージャーが付けられる構造２７９を有し、好ましくは、スナップ・クロージャー、または、クロージャーの他のタイプと相互に作用するように構成される。図１７は、ネジがないネック・フィニッシュがあるプリフォームの実施形態を図解している。プリフォーム２８０は、エンドキャップ２８３を有するボディ部２８１およびネック・フィニッシュ２８２を具備する。プリフォーム２８０は、容器内にブロー成形をするのに適する。図１６および１７で図解されるプリフォームは、単層プリフォームフォーム、または、多層プリフォーム（例えば、上記の層を有するもの）にすることができる。上記のプリフォームは、ネック・フィニッシュなしに、形成される。
【０１１０】
例えば、図１〜１８で表されるものような、プリフォームは、ストレッチブロー成形プロセスを受けさせる。そのブロー成形プロセスは、多層プリフォーム（例えば、プリフォーム５０、６０、７６、８０、１３２、１６０、１８０、２９０および２１６）が、同様の方法で処理されるが、単層プリフォーム３０のために、主に、記述される。例えば、上記の容器は、様々な成型プロセス（押出ブロー成形を含む）により形成される。
２．クロージャーの詳細な説明
【０１１１】
上記のように、クロージャーは、容器をシールするために使用される。ここで用いられるように、用語「クロージャー」は、広義語であって、そのものの通常の意味に従って使われ、キャップ（スナップ・キャップ、フリップ・キャップ、ボトル・キャップ、ネジ付きボトルキャップ、開封よけのキャップを含む）、王冠状クロージャー、コルク（天然、または、人工的な）、穴をあけられたシール、ふた（例えば、カップのためのふた）、マルチピース・クロージャー（例えばＢａｐｃｏ  Ｃｌｏｓｕｒｅｓ社（イングランド）によって製造されるＢＡＰ（商標）クロージャー、または、類似したクロージャー）、スナップ・クロージャーなどを含むが、これに限定されるものではない。
【０１１２】
一般的に、クロージャーは、更なる利点を提供する一つ以上の特徴を有することができる。いくつかのクロージャーは、以下の一つ以上を有することができる：不正開封を明らかにするための特徴、不正開封を防止するための特徴、シーリング・エンハンサー、保存のためのコンパートメント、クロージャーの除去／配置を容易にするためのグリップ構造、非流出な特徴、および、それらの組み合わせ。
【０１１３】
クロージャーは、ワンピース、または、マルチピースの構造を有することができ、容器に、永久的に、または、一時的に結合するように構成されてもよい。例えば、図１４Ａで図解されるクロージャーは、マルチピースの構造を有する。図１８中で図解されるクロージャーは、ワンピースの構造を有する。用語「クロージャー」および「キャップ」は、ここでは、同義的に使われる。クロージャーが、ボトル、箱（特に、ジュースなどの食材を保持するために使用される箱）、カートンおよび他のパッケージ、または、物体で使用されることは、意図されている。ここで用いられるれるように、用語「ボトルキャップ」は、広義語であって、そのものの通常の意味に従って使われ、例えば、ガラス、または、プラスチックボトル（例えば、アルコール飲料、または、ジュースを維持するように典型的に構成されるボトル）などのボトルに取り付けられることに適したキャップを含み、ネジを有しても有さなくてもよいが、これに限定されるものではない。公知技術として、ボトルキャップは、栓抜きを用いて典型的に取り外される。用語「ネジ付きボトルキャップ」は、広義語であって、そのものの通常の意味に従って使われ、ネジを有するボトルに取り付けられることに適したキャップ（例えば、スクリュー・キャップ）を含むが、これに限定されるものではない。本開示の見解においては、ネジを有するクロージャーの実施形態は、ボトルキャップ、または、異なる構成の容器のためのクロージャーの他のタイプを形成するために変更されてもよい。いくつかの実施形態においては、クロージャーは、容器を螺合させることができ、または、例えば、音波溶接、誘導溶接、多段階モールディングプロセス、接着剤、熱成形などの様々な方法によって、容器に取り付けられることができる。
【０１１４】
図１８は、容器のネック部などのような、物体に結合されるクロージャー３０２の一実施形態を図解している。その図解された実施形態においては、クロージャー３０２は、クロージャー３０２が容器に取り外し可能に結合できるように、ネック部のネジに一致させるように構成される雌ネジ３０６（図１９）を有する。クロージャー３０２は、ボトルの開口部、または、口を閉じるために、容器（例えば、ボトル）に固く締められる。クロージャー３０２は、メインボディ３１０と、一つ以上のコネクタ３１２によって、そのボディ３１０に結合されるバンド３１３（または、スカート）のように、任意な不正な開封を明らかにするための構造、または、反不正開封構造を含む。コネクタ３１２は、クロージャー３０２が容器から取り除かれるときに、コネクタ３１２が壊われるように、大きさが設定され、適合されており、それ故、クロージャー３０２が関連した容器から取り除かれたことを示すように、ボディ３１０とバンド３１３とを分離する。図解していないが、他のタイプの不正開封を明らかにするための構造を、用いてもよい。ボディ３１０の表面３１６は、溝、隆起、質感処理、および／または、クロージャー３０２に対する摩擦の相互作用を容易にするようなものの表面処理を有することができる。
【０１１５】
図１９を参照すると、クロージャー３０２は、ボディ３１０を具備し、ライナーを有しても有さなくてもよい。その図解されたクロージャー３０２は、任意な内部のクロージャー層３１４を具備する。その図解されたクロージャーインナー層３１４は、ボディ３１０の外側部分３１１において含まれるライナーの形状である。そのライナー３１４は、食品、または、液体と接触することに適合可能であり、ボトルの開口部を形成する縁にてシールを形成してもよい。このように、ライナー３１４は、クロージャー３０４の接触領域の相当な部分、または、全ての部分を形成する。
【０１１６】
ライナー３１４は、例えば、活性な、または、受動的（ｐａｓｓｉｖｅ）なバリアライナーのような、バリアライナーである。ライナー３１４は、流体バリア（例えば、液体、または、気体）、風味バリア、および、それらの組み合わせとして機能できる。例えば、そのライナー３１４は、酸素、二酸化炭素などを介した通過を、禁止、または、妨げるガスバリアである。いくつかの実施形態においては、ライナー３１４は、気体スカルピング（例えば、酸素スカルピング）のようなスカルピング機能を有することができる。
【０１１７】
ライナー３１４は、液体がクロージャー３０２によって密閉された容器から漏れるのを防止するように、ボトルの縁に反して圧力がかけられる。一実施形態においては、ライナー３１４は、ガスが容器から逃げるのを、禁止、または、防止するガスバリアである。他の実施形態においては、ライナー３１４は、容器内の流体の風味の変化を、防止、または、制限することができる風味バリアである。例えば、ライナー３１４は、容器中の食品が要求される風味を維持することを確実にするように、風味バリアとして作用するポリマー（例えば、熱可塑性プラスチック材料）により形成される。このように、ライナー３１４は、ボディ３１０が、容器中で、風味、および／または、匂いを、食品に与えないことを確実とするのに役立つ。
【０１１８】
しばしば、いくらか、風味を与える材料、および／または、風味を減らす、または、風味をスカルプ（ｓｃａｌｐ）する材料（例えば、ポリプロピレン、または、ポリエチレンなどのポリオレフィン）は、その物理的特性（例えば、耐久性、強靭性、耐衝撃性、および／または、強度）のために、例えば、ボトルのキャップなどの容器、または、クロージャーを形成するのに用いられる。特定の実施形態においては、ポリプロピレンは、ＰＥＴのようなポリマーの物理的特性より好まれる、一つ以上の物理的特性を示す。残念なことに、特定の状況では、ポリプロピレンは、ボトルの内容物の風味を減らし、スカルプし、または、内容物から要求される風味、または、芳しい成分を取り除く傾向を有する。それ故に、ＰＰと接触した食品を以前に消費している人は、風味の変化を認識する。有利には、ライナー３１４は、食品がライナー３１４に接触するとき、容器中の食品が一般的に影響を受けないように、材料を保護している風味を具備できる。好ましくは、材料を保護している風味は、食品と接触するために、ＦＤＡによって承認を得た材料である。
【０１１９】
いくつかの限定されない実施形態においては、風味を保護する材料は、ＰＥＴ（例えば、未使用のＰＥＴ）、フェノキシタイプ熱可塑性プラスチック、および／または、そのようなものを具備する。ボディ３１０は、それゆえ、要求される物理的特性を提供するために、例えば、ポリプロピレンなどの風味スカルピング材料によって製造され、そのライナー３１４は、容器の内容物が要求される味覚を維持することを確実とするために効果的な味バリアのためにＰＥＴを具備する。ライナー３１４が容器中で食品と接触するのに適している任意の材料により形成されることが、意図されている。いくつかの実施形態においては、ライナー３１４は、ここに記述される、容器の内容物の味覚を変える、または、実質的に、変えない、フォーム材料で形成される。その上、ライナー３１４の厚さは、気体、または、他の流体がライナーを通過するのを禁止するように、増加される。任意で、ライナー３１４は、単層構造、または、多層構造にすることができる。例えば、ライナー３１４は、ＰＥＴのインナー層（すなわち、容器内容物と接触する層）と、フォーム材料のアウター層とを具備できる。
【０１２０】
ライナー３１４は、食品と接触するのに適している層、および、バリアとして機能する層を有することができ、ここでに記述されるプリフォームと同様である。いくつかの実施形態においては、例えば、ライナー３１４は、第１の層および第２の層を具備でき、第１の層がフォーム材料を具備し、第２の層がバリア材料を具備する。それ故、第２の層は、ライナー３１４を通じて流体の移動を、減らし、または、禁止することができ、第１の層は、クロージャー３０２を断熱する。
【０１２１】
いくつかの実施形態においては、図１９のライナー３１４は、予め形成され、そして、ボディ３１０に挿入される。例えば、ボディ３１０は、ボトルにシールをするために用いられる、典型的な、スクリュー・キャップのように形作られる。ライナー３１４は、以下に記すシートの一部を切り抜くことによって形成される。事前にカットされたライナー３１４は、図１９で示すように、ボディ３１０中へ挿入されて、配置される。その代わりに、ライナー３１４は、ボディ３１０内で形成される。例えば、ライナー３１４は、オーバーモールディングのような、成型プロセスを介して形成される。
【０１２２】
更なる利点は、ライナー３１４がボディ３１０中に保持され、または、容器に取り付けられるところで、任意に与えられる。ライナー３１４は、ボディが容器から分離された後に、ライナー３１４がボディ３１０に結合したままであるように、ボディ３１０に取り付けられる。代わりに、ライナー３１４は、ボディ３１０およびライナーが分離可能なように、容器に結合される。例えば、ライナー３１４は、誘導溶接プロセスのような、溶接プロセスによって、容器の開口部へボディ３１０に移動される。
【０１２３】
更なる利点は、ユーザーがクロージャー３０２を容易にグリップするように、クロージャの少なくとも一部が、容易にグリップする表面を与える材料で形成されたところで、任意に提供される。ボディ３１０は、十分な固さ（例えば、ＰＰ）、容易にグリップするための圧縮性（例えば、フォーム材料）、および／または、そのようなものための材料を具備してもよい。いくつかの実施形態においては、ボディ３１０の外側部分３１１は、外側部分３１１によって占有されるスペースを増やすように、発泡体を具備でき、クロージャー３０２の容易な開閉のために、ユーザーに大きな力を提供できる。例えば、クロージャー３０２は、外部のネジを通した容器の表面に対になるように構成された、内部のネジを通した容器の表面を有する。拡大された外側部分３１１は、ユーザーが容器のクロージャー３０２を、容易に回転させることができるように、増加した力を提供できる。有利に、従来のキャップを形成する材料の、同程度、または、同じ量は、拡大された寸法のクロージャーを形成するのに用いられる。
【０１２４】
いくつかの実施形態においては、部分３１１およびライナー３１４の一つの少なくとも一部は、フォーム材料により形成され、フォーム材料の低密度のための非常に軽量なクロージャーを実現する。そのクロージャー３０２の減少した重さは、クロージャー３０２の輸送コストを、望ましく、減らす。その上、クロージャー３０２のフォーム材料は、そのフォーム材料が相当な数のボイドを有するので、クロージャーを形成するのに用いられる材料の量を減少できる。
【０１２５】
以下に記すクロージャーは、図１９中で図解されるクロージャーに、類似、または、異なる。図２０を参照すると、クロージャー３３０は、内側部分３３２、および、外側部分３３４を具備する、ボディ３３１を有する。その図解された壁３３５は、その部分３３２、３３４を具備する。その内側部分３３２は、クロージャー３３０の内部の少なくとも一部を規定し、ネジ３３６の一つ以上を任意に規定できる。図２１Ａ〜２１Ｅは、クロージャーの限定されない実施形態を図解している。図２１Ａは、クロージャ３４０の内部の少なくとも一部を形成する、外側部分３４２および内側部分３４４を有する、クロージャー３４０を図解している。つまり、外側部分３４２および内側部分３４４の各々は、クロージャー３４０の内面の部分（例えば、ネジ）を規定できる。内側部分３４４は、外側部分３４２にセットされるが、しかしながら、他の実施形態においては、内側部分３４４は、外側部分３４２内にセットされない。図２１Ｂは、複数の層３５６、３５８を具備する内側部分３５４を具備するクロージャー３５０を、図解している。図２１Ｃは、複数の層を具備するクロージャー３６０を図解している。アウター層３６２は、クロージャー３６０の外面（トップおよび壁を含む）を形成する。中間層３６４は、一つ以上の層を具備できる。インナー層３６６は、ネジ付きの接触面３６８を規定する。
【０１２６】
クロージャーは、様々な厚さの部分、または、層を有することができる。図２１Ｄにおいて示すように、クロージャー３７０の層、または、部分の少なくとも１つは、厚い部分を具備する。その図解されたクロージャー３７０は、壁部３７６の厚さよりも厚い厚さを有する、上位の厚い部分３７２と共に、内側部分３７４を有する。
【０１２７】
図２１Ｅは、一つ以上のコネクタ３８４によって、クロージャー３８０の内側部分３８３に接続しているバンド３８２を具備する多層クロージャー３８０を図解している。図１８から２１Ｅまでにおいて図解されるクロージャーは、任意の適した構造、または、容器に結合するためのデザインを有してもよい。例えば、図１８〜２１Ｅのクロージャーは、クロージャー２１３（１４Ａ図）に関して、類似した構造を有してもよい。ここに記述される図１８〜２１Ｅのクロージャーが、ネジ止め可能な係合、溶接、または、融合プロセス（例えば、誘導溶接）、接着剤、摩擦の相互作用、または、そのようなものによって容器に取り付けられることが、意図されている。図１８〜２１Ｅのクロージャーは、バンドについて図解している。しかしながら、クロージャーは、バンドを有さず、または、それらが、他の非不正開封インジケータ、または、構造を有してもよい。図１８〜２１Ｅのクロージャーがスクリュー・クロージャーとして図解されるが、クロージャーの他のタイプ（例えば、開閉するふたがあるクロージャー、吸い口があるクロージャー、および／または、そのようなもののマルチピース構造のクロージャー）は、同様な構造を有する。
【０１２８】
クロージャーは、保管のために構成された一つ以上のコンパートメントを有することができる。そのコンパートメントは、関連した容器の内容物に加えられることができる添加物を含むことができる。その添加物は、容器の内容物の特性に影響を及ぼし、固体、気体、および／または、液体状態であることができる。いくつかの実施形態においては、添加物は、以下の一つ以上に影響を及ぼす：香り（例えば、添加物は、香りのする、気体／液体を具備できる）、味、色（例えば、添加物は、型、顔料などを具備できる）、栄養分（例えば、添加物は、ビタミン、タンパク質、炭水化物などを具備できる）、および、それらの組み合わせ。その添加物は、その後の摂取のためにクロージャーから容器内の内容物に運ぶことができ、好ましくは、内容物および消費経験の好ましさを強化できる。そのコンパートメントは、クロージャーの除去の間、その混合物が新鮮であるように、添加物を放出できる。しかしながら、そのコンパートメントは、クロージャーが容器から取り除かれる前、および／または、後に、開かれる。いくつかの実施形態においては、クロージャーは、クロージャーが容器から分離された後、壊される（例えば、穴をあけられる）コンパートメントを有する。そのコンパートメントは、穴を開けるプロセス、裂けることなどによって、壊される。コンパートメントは、その内容物を放出するような構造を有する。その構造は、コンパートメントの内容物を放出するような、プル・プラグ、スナップ・キャップ、または、他の適した構造である。
【０１２９】
その容器は、また、クロージャーから分離されるシールで、閉じられる。そのシールは、クロージャーが取り付けられる前に、容器に適用される。シーリング・プロセスは、容器が満たされた後に、容器のネック・フィニッシュにシールを取り付けるように使用される。そのシールは、クロージャーに取り付けられるライナーと、類似、または、異なってもよい。そのシールは、容器の内容物の完全性を確実にする、溶接密閉（好ましくは、密封式）である。いくつかの実施形態においては、そのシールは、ホイル（好ましくは、アルミホイルのような金属を具備する）を具備でき、例えば、誘導溶接などの溶接プロセスにより、容器に適用される。しかしながら、そのシールは、他の適した接着プロセスを使用している容器に取り付けられ、例えば、接着剤が使用されてもよい。
【０１３０】
クロージャーは、構造（例えば、ネジ、スナップ・キャップ取付金具など）を取り付けたクロージャーを係合するのに適した内面を有する。その内面は、容器からクロージャーの除去を容易にするために、いくらか滑らかな表面を提供できる。例えば、クロージャーは、容器を形成する材料に係合するように、滑らかな、または、低摩擦な材料（例えば、オレフィンポリマー）を有することができる。クロージャーがＰＥＴで形成されるならば、例えば、クロージャーは、ＰＥＴ容器に、貼りつき、または、係止する。それ故、クロージャー（スナップ・キャップ、ねじれキャップなどを含む）は、相対的に、高い除去トルクを必要とする。有利に、滑らかな、または、低摩擦な材料によるクロージャーは、クロージャーの除去を容易にするために、除去トルクを減らすことができる。滑らかな、または、低摩擦材料は、容易にクロージャーの除去も可能とする一方で、クロージャーが関連した容器に結合するままであるように、好ましくは、十分な摩擦を提供する。それ故、滑らかな、または、低摩擦な材料は、要求される除去トルクを達成するのに選択される。
【０１３１】
図２０を参照すると、クロージャー３３０は、滑らかな、または、低摩擦な材料（例えば、低い摩擦係数を有するオレフィン、または、他の材料）を具備する内側部分３３２と、オレフィンポリマー、フォーム材料、ＰＥＴ、そして、ここに記述される他の材料のような、ポリマーを具備する外側部分３３４とを含む。ここで記述しているクロージャーは、容器と結合でき、要求される除去トルクを達成できる、滑らかな、または、低摩擦な材料を具備できる。クロージャーを形成する、滑らかな、または、低摩擦材料は、要求される摩擦の相互作用を形成するように、容器を形成する材料に基づいて選択される。ここに記述されるモールドが、エッジゲートで変更され、容器を係合させるためのクロージャーの最も内側の層を形成することが、意図されている。
３．単層そして多層プロファイル、および、シートの詳細な説明
【０１３２】
図２２Ａおよび２２Ｂは、シートの断面図である。シートは、いくらか均一な厚さ、または、様々な厚さを有する。図２２Ａのシートは、単層シート３８９である。図２２Ｂのシートは、２つの層を具備する多層シート３９０である。シートは、例えば、シートの用途に基づいた、任意の要求される厚さの、いかなる数の層をも、有することができる。例えば、シート３８９、３９０は、ラベルなどのパッケージを形成するために用いられる。シート３８９、３９０の少なくとも一部は、フォーム材料を具備してもよい。例えば、シート３８９、３９０は、ラベルが取り付けられるパッケージに断熱材を提供するように、フォーム材料を具備してもよい。任意で、シート３９０は、一つ以上の結合層を具備できる。例えば、シート３９０は、層３９２と３９４との間で、結合層を具備してもよい。
【０１３３】
そのシートは、様々なアプリケーションで使用でき、様々な形状に形成されてもよい。例えば、シートは、要求される形状に、カット、モールド（例えば、熱形成、または、鋳造によって）、および／または、そのようなものがなされる。当業者は、要求されるアプリケーションに基づいて、シートの要求される形状、サイズ、および／または、構造を選択できる。
【０１３４】
図２３は、多層プロファイル４０２を図解している。プロファイル４０２は、実質的に、チューブ形状を有する導管の形状である。そのプロファイル４０２の形状は、一般的に、円形、楕円、多角形（曲線的な多角形を含む）、それらの組み合わせなどである。その図解されたプロファイル４０２は、一般的に、円形の断面の外形を有する。
【０１３５】
いくつかの実施形態においては、プロファイル４０２は、流体を運ぶのに適した導管である。好ましくは、飲料用液体に適した導管である。プロファイル４０２は、インナー層４０４と、アウター層４０６とを有することができる。いくつかの実施形態においては、その層４０４、４０６の少なくとも１つは、複数の層（例えば、薄板状な材料）を具備できる。
【０１３６】
プロファイル４０２は、導管であり、食品に接触するのに適した材料、および、要求される物理的特性（例えば、構造的な、および、熱的な特性）を有する、一つ以上の添加材料を具備する。有利に、流体と直接に接触されるインナー層４０４は、好ましくは、インナー層４０４が接触する食品の味を実質的に変えない。例えば、しばしば、飲料分配システムの流体移送ラインは、風味スカルピング・ポリオレフィンを有する。有利に、インナー層４０４は、好ましくは、プロファイル４０２のルーメン４０８を通過する流体の風味を実質的に変えない。いくつかの実施形態においては、アウター層４０６は、プロファイル４０２の向上された物理的特性を提供できる。他の実施形態においては、アウター層４０６は、プロファイル４０２の増加した断熱性、および／または、構造上の特性を提供できる。例えば、一実施形態においては、アウター層４０６は、増加した耐衝撃性を提供できる。いくつかの実施形態においては、アウター層４０６は、プロファイル４０２の壁を通る熱伝達を減らすことができる。いくつかの実施形態においては、非常に加圧された流体がプロファイル４０２を通過されるように、アウター層４０６は、高い抗張力を有することができる。このように、インナー層は、アウター層が断熱材として役立ち、および／または、外部の影響に耐える間、実質的に不活発な食品が表面と接するのに役立つ。
【０１３７】
もちろん、プロファイル４０２は、様々な他のアプリケーションで使用される。例えば、プロファイル４０２は、病院において使用される（例えば、薬の流体のための配送ライン、製造プロセス、装置、流体システム（例えば、摂取可能な流体調剤システム）、および／または、そのようなもの）。
４．パッケージの詳細な説明
【０１３８】
ここに記述される一つ以上の物体は、単独で、または、パッケージのような様々なアプリケーションにおける組み合わせにおいて、使用される。図２４は、ここに記述されるプリフォームから作られる容器４２０を具備するパッケージシステム４１６を図解している。クロージャー４２２は、容器４２０のネック・フィニッシュ４３２に取り付けられて、その容器を閉じる。
【０１３９】
図２４は、また、ボトルの形成において容器４２０に取り付けられたラベル４４０を図解している。ラベル４４０は、ボトル４２０を係合でき、単層、または、多層である。ラベル４４０は、任意で、フォーム材料を具備する。
【０１４０】
ラベル４４０は、容器４２０の外面４４２に、好ましくは、結合する。そのラベル４４０は、取りし可能なように、外面４４２に取り付けられる。ラベル４４０は、容器４２０の形成の間、および／または、後に、取り付けられる。その図解された実施形態においては、ラベル４４０は、一般的に、チューブ状のスリーブであって、ボトル４２０の少なくとも一部を囲む。ラベル４４０は、ボトルに取り付けられ、情報を表示するのに適した任意の形状、または、構成を有することができる。図解していないが、そのラベル４４０は、ガラスのボトル、金属缶、または、そのようなものに、取り取り付けられる。さらに、ラベル４４０は、他の構造、または、パッケージに取り取り付けられる。例えば、ラベル４４０は、箱、カートン、ボトル（プラスチックボトル、ガラスボトル、など）、缶、および、ここで記述されている他のアイテムに取り付けられる。その上、ラベル４４０は、印刷される。任意で、ラベル４４０の外面４４６は、適切な印刷表面を実現するように処理される。
【０１４１】
接着剤は、ラベル４４０を物体に取り付けるのに用いられる。一実施形態においては、ラベルが物体に取り付けられた後、ラベル４４０のフォーム材料は、広げられ、熱バリア、流体バリア、保護層、および／または、要求される構造特性を達成する。そのフォーム材料は、ラベル４４０を加熱することによって、好ましくは、広げられる。ラベル４４０が容器４２０に配置される前に、および／または、後に、ラベル４４０の材料は、発泡される。もちろん、ラベル４４０のフォーム材料は、接着剤を使わずに直接物体に付着される。
【０１４２】
図２５は、成型可能な材料を具備する容器の、他の実施形態を図解している。容器４５０は、上記の容器と、類似、または、異なる。その図解された実施形態においては、容器４５０は、クロージャー４５２、ボディ４５４、および、ボディ４５４に付属したハンドル４５６を具備する。ボディ４５４は、かなり堅く、あるいは、柔軟である。ハンドル４５６は、好ましくは、ユーザーによって容易にグリップされるような、大きさで構成される。ボディ４５４の壁は、単層、または、多層な壁である。容器４５０は、任意の形状を有し、摂取可能な液体を維持するために使われる、典型的な容器と類似する形状を含む。容器４５０は、たとえば、押出ブロー成形プロセスにより形成される。
【０１４３】
図２６Ａを参照すると、容器４６０は、パッケージ（例えば、食品パッケージ）であり、好ましくは、フォーム材料を具備する。一実施形態においては、シート（例えば、シート３８９、または、３９０）は、例えば、熱形成プロセスによって、容器４６０の少なくとも一部を形成するように使用される。容器４６０は、柔軟なポーチ、食品容器、または、任意の他の適切な構造の形状である。
【０１４４】
例えば、１つの構成として、シートは、クラムシェル・パッケージ内に形成され、例えば、ハンバーガーなどの食品を保持するのに適している。他の構成として、シートは、箱（例えば、ピザボックス）を形成するように構成される。他の実施形態においては、材料および容器４６０の寸法は、要求される構造特性、熱特性、および／または、他の特性に基づいて決定される。例えば、容器４６０は、容器４６０の効果的な断熱のために、フォーム材料を具備してもよい。別の例では、容器４６０は、容器４６０が一般的に堅くなるように、厚い壁を有する。
【０１４５】
図２６Ｂは、成型可能な材料を具備する他の物体を図解している。一実施形態においては、物体４６２は、トレイの形状であり、食品を受けるように構成される。トレイ４６２は、熱形成することによって、シートから形成される。任意で、トレイ４６２は、容器、または、ボックス内にフィットするように適合される。
【０１４６】
トレイ４６２は、熱加工するように構成される。いくつかの実施形態においては、トレイ４６２は、加熱および再加熱するために用いられる。トレイ４６２は、食品が、加熱ランプ、電子レンジ、オーブン、トースター、温水などによって加熱されるように、食品を保持する。トレイ４６２の微細構造は、熱処理のタイプおよび方法に基づいて適合される。例えば、トレイ４６２は、結晶質の材料（例えば、結晶質のＰＥＴ）を具備し、熱的安定性を強化する。熱形成プロセスの間、トレイの一つ以上の層は、所定の温度より高く加熱され、層の少なくとも一部の結晶化を引き起こす。それ故、トレイ４６２の少なくとも一部は、製造プロセスの間、結晶化する。いくつかの実施形態においては、トレイ４６２は、単層、または、多層シートを具備できる。そのトレイ４６２は、熱可塑性プラスチック材料の第１の層と、第２の層（例えば、発泡体）とを有する。第１の層は、結晶性材料（例えば、非結晶質、部分的に結晶化されたもの、または、完全に結晶化されたもの）を具備できる。そのトレイ４６２は、電子レンジでの用途において、食品を保持するのに用いられる。もちろん、例えば、ピザボックスのような容器のような、他の物体は、類似した構成を有する。
【０１４７】
物体は、また、缶の形状である。缶は、ここに開示されているようなポリマー材料を具備してもよい。缶は、金属層、および、他の材料の一つ以上の層を具備してもよい。いくつかの実施形態においては、金属缶（例えば、アルミニウム缶）は、熱可塑性プラスチック材料のようなフォーム材料で覆われる。缶の外部、および／または、内部の少なくとも一部は、フォーム材料で覆われていてもよい。
Ｂ．結晶質のネック・フィニッシュ
【０１４８】
プラスチックボトルおよびプラスチック容器は、いくつかの実施形態においては、好ましくは、少なくとも部分的に結晶状態である、ネック、ネック・フィニッシュ、および／または、ネック・シリンダーを具備する。そのようなボトルおよびプリフォームは、また、材料の一つ以上の層を具備できる。
【０１４９】
いくつかの実施形態においては、ボトルは、プラスチック・プリフォームのブロー成形を含むプロセスによって作られる。いくつかの状況においては、プラスチック・プリフォームにおける材料は、非結晶質、または、半結晶状態であることが好ましく、この状態の材料が、容易にブロー成形されるからであり、そこでは、完全な結晶質材料が、一般的にできない。しかし、非結晶質、または、半結晶質の材料で完全に製造されたボトルは、標準的な高温充填プロセスの間、十分な寸法安定性を有しなくてもよい。これらの状況では、結晶質の材料を具備するボトルは好まれ、高温充填プロセスの間、その形状を維持される。
【０１５０】
いくつかの実施形態においては、プラスチックボトルは、結晶質のボトル、および、非結晶質、または、半結晶質のボトルの両方の利点を有する。プリフォームのボディを非結晶質、または、半結晶質（時々ここでは非晶質と称する）に保っている間に、少なくともプリフォームの最上部の少なくとも一部を結晶質にすることによって、高温充填プロセスの間に、重要なネック領域において必要な寸法を容易に保持するようにブロー成型するプリフォームを製造できる。いくつかの実施形態は、結晶質および非結晶質、または、半結晶質の領域の両方を有する。これは、広い範囲で商業的なアプリケーションにおいて使用されるのに十分な強さを有するプリフォームにおいて結果として得る。
【０１５１】
ここに記述される一つ以上の実施形態は、一般的に結晶質のネックでプリフォームを生産し、それは、代表的には、飲料容器内にブロー成形される。そのプリフォームは、単層であってもよく、すなわち、ベース材料の一の層からなり、または、それらは多層であってもよい。そのような層の材料は、単一材料であってもよく、あるいは、それは一つ以上の材料の混合物であってもよい。一実施形態においては、ネック部およびボディ部を具備する物体が提供される。ネック部およびボディ部は、統一された材料の第１の層である。ボディ部は、主として非結晶質、または、半結晶質であり、ネック部は、主として結晶質である。
【０１５２】
図１を参照すると、好ましいプリフォーム３０が表されている。プリフォーム３０は、公知技術、あるいは、ここに開示される方法によって、射出成形によって形成される。プリフォーム３０は、ネック部３２およびボディ部３４を有し、一体となって（すなわち、一つの、または、単一の構造として）形成される。いくつかの実施形態においては、有利には、そのプリフォームの統一された構成は、ボトルの中にブロー成形されたとき、共に接着されるネック部とボディ部との分離で構成されるプリフォームに対して、より優れた寸法安定性と、改善された物理的特性を与える。
【０１５３】
モールディング・ステップの間、プリフォームのネック部において結晶化状態を達成することによって、最終的な寸法は、最初の寸法と実質的に同一であり、追加的な加熱ステップが用いられる時とは異なる。したがって、寸法偏差は、最小にされ、寸法安定性が達成される。これは、ネック・フィニッシュ上のネジのような、クロージャーに関して、より一貫したパフォーマンスをもたらして、モールディング・プロセスのスクラップ発生率を減らす。
【０１５４】
非晶質のプリフォームは、ブロー成形のために、好まれる一方、高い結晶質特徴を有するボトルは、高温充填プロセスの間のその寸法安定性のため好まれる。したがって、いくつかの実施形態に従って造られるプリフォームは、一般的に、非晶質のボディ部、および、一般的に結晶ネック部を有する。同じプリフォームにおいて一般に結晶の部分と一般に非晶質の部分を生成するために、一般に非晶質部分が形成されるところと比較して、結晶部分が形成される領域において、加熱、および／または、冷却の相違するレベルをモールドにて実現する必要がある。加熱、および／または、冷却の異なるレベルは、異なる温度を有する領域の断熱によって維持されてもよい。ネジ分裂、コア、および／または、キャビティの界面との間の、この断熱は、これらの部分が合った面で、成分を挿入、または、分離するものとして、低い、および、高い熱伝導材料の組合せを活用して達成される。
【０１５５】
いくつかの好ましいプロセスは、プリフォームの生産において、現在、使用されている標準的な方法によって、類似したサイズの非コーティングプリフォームのための好ましいサイクル時間内で、プリフォームの製造を達成する。さらに、好ましいプロセスは、同じプリフォーム上の特定の位置において、結晶質と非結晶領域との同時生産を、可能にする、工具設計およびプロセス技術によって、可能にされる。
【０１５６】
一実施形態においては、そのプリフォームフォームは、第１のモールド温度調節システム（例えば、冷却／加熱チャンネル）を有するネック部、第２の温度調節システムを有するボディ部、そして、第３の温度調節システムを有するコア・セクションを具備し、第１の温度調節システムが第２および第３の温度調節システムから独立し、ネック部が、ボディ部とコアから断熱されているプリフォームを製造するためのモールドが提供される。
【０１５７】
材料が一般的に、非結晶質、または、半結晶質であることが好ましいプリフォーム面を形成する領域における、モールドの冷却は、成型キャビティとコアを循環している冷却流体によって達成される。いくつかの実施形態においては、プリフォームの結晶部分が形成されるモールドの部分のために、独立した流体回路、または、電気加熱システムがあることを除き、従来の射出成形アプリケーションに類似したモールド設備が使われる。ボディモールド、ネック・フィニッシュモールド、そして、コア・セクションの断熱は、低い熱伝導率を有する挿入物の使用によって達成される。そのモールドの、ネック、ネック・フィニッシュ、および／または、ネックシリンダー部は、好ましくは、高い温度に維持され、冷却の間、材料の結晶化度を促進する、ゆっくりとした冷却を実現する。
【０１５８】
さらなる実施形態、および、結晶質、そして、非結晶質、または、半結晶質の領域を有するプリフォームに関する技術と同様に、上記の実施形態は、Ｃｏｌｌｅｔｔｅらによる、米国特許番号６，２１７，８１８；Ｃｏｌｌｅｔｔｅらによる６，４２８，７３７；Ｈｕｔｃｈｉｎｓｏｎらによる米国特許明細書番号２００３／００３１８１４Ａ１；そして、ＫｏｃｈらによるＰＣＴ公報番号ＷＯ９８／４６４１０に記述される。
Ｃ．いくつかの好ましい材料の詳細な説明
１．好ましい材料の一般的な説明
【０１５９】
さらに、ここに記述される物体は、特定の材料、例えば、ポリエチレンテレフタレート（ＰＥＴ）、または、ポリプロピレン（ＰＰ）に関して特に、記述されるが、好ましい方法は、多くの他の熱可塑性プラスチックに適用でき、ポリエステルタイプ、および、ポリオレフィンタイプのそれらを含む。他の適当な材料は、フォーム材料、様々なポリマー、および、熱硬化性物質、ポリエステル類、ポリプロピレン、および、ポリエチレン、ポリカーボネートを含むポリオレフィン類のような、熱可塑性プラスチック材料、ナイロン製品（例えば、ナイロン６、ナイロン６６、ＭＸＤ６）を含むポリアミド、ポリスチレン、エポキシ、アクリル、コポリマー、ブレンド、グラフトポリマー、および／または、変性ポリマー（モノマー、または、側基として他の群を有するそれの部分、例えば、オレフィン変性ポリエステル）を含む、しかし、制限されない。これらの材料が、単独で、または、互いに併せて使われてもよい。より詳細な材料例は、エチレンビニルアルコールコポリマー（ＥＶＯＨ）、エチレン酢酸ビニル（ＥＶＡ）、エチレンアクリル酸（ＥＡＡ）、直鎖状低密度ポリエチレン（ＬＬＤＰＥ）、ポリエチレン２，６−および１，５−ナフタリン（ＰＥＮ）、ポリエチレンテレフタレートグリコール（ＰＥＴＧ）、ポリ（シクロヘキシレンジメチレンテレフタルレート）、ポリスチレン、シクロオレフィン、コポリマー、ポリ−４−メチレンペンテン−１、ポリ（メタクリル酸メチル）、アクリロニトリル、ポリ塩化ビニル、ポリ塩化ビニリデン、スチレンアクリロニトリル、アクリロニトリルブタジエンスチレン、ポリアセタール、ポリブチレンテレフタルレート、イオノマー、ポリスルホン、ポリテトラフルオロエチレン、ポリテトラメチレン、１，２−ジオキシベンゾエートおよびエチレンテレフタレートおよびエチレンイソフタレートのコポリマーを含むが、しかし、制限されない。
【０１６０】
ここで用いられるように、用語「ポリエチレンテレフタレートグリコール」（ＰＥＴＧ）は、ＰＥＴのコポリマーに言及し、ここでは、付加したコモノマー、シクロヘキサンジメタノール（ＣＨＤＭ）が、ＰＥＴの混合物に有効な量（例えば、重量の約４０％以上）加えられる。一実施形態においては、好ましいＰＥＴＧ材料は、本質的に、非結晶質である。適切なＰＥＴＧ材料は、様々な供給源から購入される。１つの適当な供給源は、Ｖｏｒｉｄｉａｎ、Ｅａｓｔｍａｎ  Ｃｈｅｍｉｃａｌ社のディビジョンである。結果として生じる材料が、結晶化可能な、または、半結晶質のままであるように、他のＰＥＴコポリマーは、下位レベルでＣＨＤＭを含む。ＣＨＤＭの下位レベルを含むＰＥＴコポリマーの１つの例は、Ｖｏｒｉｄｉａｎ  ９９２１樹脂である。
【０１６１】
いくつかの実施形態においては、グラフト、または、変性されたポリマーが、使用される。一実施形態においては、ポリプロピレン、または、他のポリマーは、無水マレイン酸、グリシジルメタクリレート、アクリルメタクリルレート、および／または、粘着力を向上させる類似した化合物を含むが、これに限られない。他の実施形態においては、ポリプロピレンも澄んだポリプロピレンに言及する。ここで用いられるように、用語「澄んだポリプロピレン」は、広義語であって、そのものの通常の意味に従って使われ、核生成抑制剤、および／または、澄んだ添加物を含むポリプロピレンを含むが、これに限定されるものではない。澄んだポリプロピレンは、一般的に、ホモポリマー、または、ポリプロピレンのブロックコポリマーと比較して透明材料である。核生成抑制剤の含有物は、結晶化度を防止、および／または、減らすのに役立ち、ポリプロピレン内でそれはポリプロピレンのヘイズに貢献する。澄んだポリプロピレンは、Ｄｏｗ  Ｃｈｅｍｉｃａｌ社のような様々な供給源から購入してもよい。あるいは、核生成抑制剤は、ポリプロピレンに加えられてもよい。核生成抑制剤添加物の１つの適切な供給源は、Ｓｃｈｕｌｍａｎである。
【０１６２】
任意で、その材料は、微細構造、例えば、マイクロ層、微小球体、および、それらの組み合わせなどを具備してもよい。特定の実施形態においては、好ましい材料は、未使用、使用前、使用済み、粉砕再生材料、リサイクル、および／または、それらの組み合わせであってもよい。
【０１６３】
ここに使用されるように、「ＰＥＴ」は、限定されないが、他の材料を混合されたＰＥＴと同様に変性したＰＥＴを含む。変性したＰＥＴの１つの例は、「高いＩＰＡ  ＰＥＴ」、または、ＩＰＡ変性ＰＥＴであって、ＩＰＡ内容物が、好ましくは、重量の約２％を超えるＰＥＴに言及し、重量の約２〜１０％のＩＰＡを含み、また、重量の約５〜１０％のＩＰＡも含む。ＰＥＴは、未使用、使用前、使用済み、リサイクル、または、粉砕再生材料ＰＥＴ、ＰＥＴコポリマー、およびそれらの組み合わせである。
【０１６４】
好ましい方法およびプロセスの実施形態において、一つ以上の層は、特定のアプリケーションのために必要に応じて、バリア層、ＵＶ保護層、酸素捕捉層、酸素バリア層、二酸化炭素捕捉層、二酸化炭素バリア層および他の層を具備してもよい。ここに使われるように、用語「バリア材料」、「バリア樹脂」などは、広義語であって、それらの通常の感覚で使われ、好ましい方法およびプロセスにおいて使われるとき、一つ以上の層よって、酸素および二酸化炭素の低い透過性を有する材料を言及するが、限定されない。ここに使われるように、用語「ＵＶ保護」などは、広義語であって、それらの通常の感覚で使われ、物体の一つ以上の層より、高いＵＶ吸収率を有する材料を言及するが、限定されない。ここに使われるように、用語「酸素捕捉」は、広義語であって、それらの通常の感覚で使われ、物体の一つ以上の層より高い酸素吸収率を有する材料を参照するが、限定されない。ここに使われるように、用語「酸素バリア」などは、広義語であって、それらの通常の感覚で使われ、事実上、不活性、または、活性、および物体の中、および／または、外への酸素の透過を遅らせる材料を参照するが、限定されない。ここに使われるように、用語「二酸化炭素捕捉」などのは、広義語であって、それらの通常の感覚で使われ、物体の一つ以上の層より高い二酸化炭素吸収率を有する材料を参照するが、限定されない。ここに使われるように、「二酸化炭素バリア」などの語句は、事実上、不活性、または、活性、および物体の中、および／または、外への酸素の透過を遅らせる材料に言及するが、限定されない。任意の理論に束縛されることを望むことなく、出願人は、その物体に含まれる炭酸ガス製品、例えば、清涼飲料が、過度に炭酸ガスがあるアプリケーションにおいて、物体の一つ以上の層で二酸化炭素捕捉の包含が、過剰な炭酸化作用を許容し、二酸化炭素捕捉を含む層を飽和させる。それ故、二酸化炭素が物体から大気に抜けるとき、それは、最初に、そこで含まれる製品よりも、むしろ物体層を残す。ここに使われるように、用語「架橋」、「架橋され」などは、広義語であって、それらの通常の感覚で使われ、限定無しに、架橋の非常に小さな程度から変わる、材料およびコーティングを言及しており、そして、熱硬化性エポキシのような、完全に架橋された材料を含む。その架橋の程度は、調整可能であり、特定の状況にとって、化学的、または、機械的な不正の耐性の、適当な程度を提供する。ここに使われるように、用語「結合材料」は、広義語であって、それらの通常の感覚で使われ、限定無しに、物体の一つ以上の層よりも高い二酸化炭素吸収率を有するガス、液体、または、物理的に、および／または、化学的に、２つの材料を結合させることを助ける材料を具備する懸濁液を言及しており、接着剤に限定されずに、表面改質剤、反応性材料などを含む。
２．好ましい材料
【０１６５】
好ましい実施形態においては、その材料は、熱可塑性プラスチック材料を具備する。さらに好ましい実施形態は、「フェノキシタイプ熱可塑性プラスチック」を含む。その語句がここに使われるように、フェノキシタイプ熱可塑性プラスチックは、ＷＯ９９／２０４６２で論じているものを含む、さまざまな材料を含む。一実施形態においては、その材料は、熱可塑性エポキシ樹脂（ＴＰＥ）、フェノキシタイプ熱可塑性プラスチック、フェノキシタイプ熱可塑性プラスチックのサブセットを具備する。さらに、フェノキシタイプ熱可塑性プラスチック、そして、熱可塑性プラスチック材料のサブセットは、好ましいヒドロキシフェノキシエーテルポリマーであり、ポリヒドロキシアミノエーテルコポリマー（ＰＨＡＥ）が、さらに、好ましい材料である。例えば、アメリカ特許番号６，４５５，１１６号、６，１８０，７１５号、６，０１１，１１１号、５，８３４，０７８号、５，８１４，３７３号、５，４６４，９２４号、および、５，２７５，８５３号を参照。また、ＰＣＴ出願番号ＷＯ９９／４８９６２号、ＷＯ９９／１２９９５号、ＷＯ９８／２９４９１号およびＷＯ９８／１４４９８号を参照。いくつかの実施形態においては、ＰＨＡＥは、ＴＰＥである。
【０１６６】
好ましくは、好ましい実施形態において使われるフェノキシタイプ熱可塑性プラスチックは、以下のタイプのうちの１つを具備する：
（１）化学式１ａ、１ｂ、または、１ｃのどれか一つによって代表される繰り返し単位を有するヒドロキシ基で官能化されたポリ（アミドエーテル）：
【０１６７】
【化１】
2007532363.tif 000003
【０１６８】
（２）化学式２ａ、２ｂ、または、２ｃのどれか一つによって個々に代表される繰り返し単位を有するポリ（ヒドロキシアミドエーテル）
【０１６９】
【化２】
2007532363.tif 000004
【０１７０】
（３）化学式３によって代表される繰り返し単位を有するアミドおよびヒドロキシメチル基で官能化されたポリエーテル
【０１７１】
【化３】
2007532363.tif 000005
【０１７２】
（４）化学式４によって代表される繰り返し単位を有するヒドロキシ基によって官能化されたポリエーテル
【０１７３】
【化４】
2007532363.tif 000006
【０１７４】
（５）化学式５ａ、または、５ｂによって代表される繰り返し単位を有するヒドロキシ基によって官能化されたポリ（エーテルスルホンアミド）
【０１７５】
【化５】
2007532363.tif 000007
【０１７６】
（６）化学式６によって代表される繰り返し単位を有するポリ（ヒドロキシエステルエーテル）
【０１７７】
【化６】
2007532363.tif 000008
【０１７８】
（７）化学式７によって代表される繰り返し単位を有するヒドロキシ−フェノキシエーテルポリマー
【０１７９】
【化７】
2007532363.tif 000009
【０１８０】
そして、
（８）化学式８によって代表される繰り返し単位を有するポリ（ヒドロキシアミノエーテル）
【０１８１】
【化８】
2007532363.tif 000010
【０１８２】
ここでは、各々のＡｒは、個々に、二価芳香族部分、置換二価芳香族部分、または、ヘテロ芳香族部分、または、異なる二価芳香族部分、置換芳香族部分、または、ヘテロ芳香族部分の組み合わせを表す。Ｒは、個々に、水素、または、一価のヒドロカルビル基部分である。各々のＡｒ１は、二価芳香族部分、または、アミド、または、ヒドロキシメチル基を有する二価芳香族部分の組合せである。各々のＡｒ２は、Ａｒと同じ、または、異なり、個々に、二価芳香族部分、置換芳香族部分、または、ヘテロ芳香族部分、または、異なる二価芳香族部分、置換芳香族部分、または、ヘテロ芳香族部分の組合せである。Ｒ１は、個々に、主に、ヒドロカルビレン基部分、例えば、二価芳香族部分、置換二価芳香族部分、二価ヘテロ芳香族部分、二価アルキレン部分、置換二価アルキレン部分、または、二価へテロアルキレン部分、または、そのような部分の組合せである。Ｒ２は、個々に、一価のヒドロカルビル基部分である。Ａは、アミン部分、または、異なるアミン部分の組合せである。Ｘは、アミン、アリーレンジオキシ、アリーレンジスルホンアミド、または、アリーレンジカルボキシ部分、または、そのような部分の組合せである。そして、Ａｒ３は、カルド（ｃａｒｄｏ）部分である。
【０１８３】
【化９】
2007532363.tif 000011
【０１８４】
ここでは、Ｙは、共有結合、または、リンク群であり、そこで、適切なリンク群は、例えば、酸素原子、硫黄原子、カルボニル原子、スルホニル基、または、メチレン基、または、類似した結合を含む。ｎは、約１０〜約１０００の整数である。ｘは、０．０１〜１．０である。そして、ｙは０〜０．５である。
【０１８５】
用語「主に、ヒドロカルビレン」は、主に、炭化水素である二価のラジカルを意味しているが、任意で、例えば、酸素、硫黄、イミノ基、スルホニル基、スルホキシル基などのような、少量のヘテロ原子部分を含む。
【０１８６】
化学式１によって表されるヒドロキシ基によって官能化されたポリ（アミドエーテル）は、アメリカ特許番号第５，０８９，５８８号および５，１４３，９９８号に記述されているように、好ましくは、Ｎ，Ｎ’−ビス（ヒドロキシフェニルアミド）アルカン、または、アレーンを、ジグリシジルエーテルにコンタクトすることによって、準備される。
【０１８７】
化学式２によって表される、ポリ（ヒドロキシアミドエーテル）は、アメリカ特許番号第５，１３４，２１８号に記述されているように、例えば、Ｎ，Ｎ’−ビス（３−ヒドロキシフェニル）アジプアミド、または、Ｎ，Ｎ’−ビス（３−ヒドロキシフェニル）グルタミドなどのビス（ヒドロキシフェニルアミド）アルカン、または、アレーン、または、これらの化合物の２以上の組み合わせを、エピハロヒドリンとコンタクトすることによって準備される。
【０１８８】
化学式３によって表される、アミドおよびヒドロキシメチルによって官能化されたポリエーテルは、例えば、ビスフェノールＡのジグリシジルエーテルのようなジグリシジルエーテルを、ペンダントアミド、Ｎ−置換アミド、および／または、ヒドロキシルアルキル部分を有する二価フェノール、例えば、２，２−ビス（４−ヒドロキシフェニル）アセトアミドおよび３，５−ヒドロキシベンズアミドと反応させることによって、準備される。これらのポリエーテル、および、それらの生成物は、アメリカ特許番号５，１１５，０７５号、および、５，２１８，０７５号に記述されている。
【０１８９】
化学式４によって表されるヒドロキシ基によって官能化されたポリエーテルは、アメリカ特許番号５，１６４，４７２号に記述されるプロセスを使用して、例えば、ジグリシジルエーテル、または、ジグリシジルエーテルの組み合わせを、二価フェノール、または、二価フェノールの化合物を反応させることによって準備される。それに代わって、ヒドロキシ基で官能化されたポリエーテルは、二価フェノール、または、二価フェノールの組み合わせを、Ｒｅｉｎｋｉｎｇ，Ｂａｒｎａｂｅｏ  ａｎｄ  Ｈａｌｅ  ｉｎ  ｔｈｅ  Ｊｏｕｒｎａｌ  ｏｆ  Ａｐｐｌｉｅｄ  Ｐｏｌｙｍｅｒ  Ｓｃｉｅｎｃｅ，Ｖｏｌ．７，ｐ．２１３５（１９６３）に記述されるプロセスによって、エピハロヒドリンと反応させることによって、得られる。
【０１９０】
化学式５によって表される、ヒドロキシ基で官能化されたポリ（エーテルスルホンアミド）は、アメリカ特許番号５，１４９，７６８号に記述されているように、例えば、Ｎ，Ｎ’−ジアルキル、または、Ｎ，Ｎ’−ジアリルジスルホンアミドをジグリシジルエーテルと重合させることによって準備される。
【０１９１】
化学式６によって表されるポリ（ヒドロキシエステルエーテル）は、ジグリシジルテレフタレートまたは二価フェノールのジグリシジルエーテルのような、脂肪族、または、芳香族の二酸のジグリシジルエーテルを、アジピン酸またはイソフタル酸のような、脂肪族、または、芳香族の二酸と、反応させることによって準備される。これらのポリエステル類は、アメリカ特許番号５，１７１，８２０号に記述されている。
【０１９２】
式7に示したヒドロキシ−フェノキシ・エーテルポリマーは、たとえば、少なくとも１つの複核モノマーを、９，９−ビス（４−ヒドロキシフェニル）フルオレン、フェノールフタレイン、または、フェノールフタリミジン、または、置換されたビス（ヒドロキシフェニル）フルオレン、置換されたフェノールフタレイン、または、置換されたフェノールフタリミジンのような、置換されたカルド・ビスフェノールのような、カルド・ビスフェノールの少なくとも一つのジグリシジルエーテルと、その複核モノマーの求核部をエポキシ部と反応させ、吊下ったヒドロキシ部、そして、エーテル、イミノ、アミノ、スルフォン・アミド、または、エステル鎖を含むポリマーの基幹を形成するのに十分な状態の下で、コンタクトすることによって、準備する。これらのヒドロキシ−フェノキシエーテルポリマーは、米国特許番号５，１８４，３７３において開示されている。
【０１９３】
式８に示されるポリ（ヒドロキシアミノエーテル）（「ＰＨＡＥ」、または、ポリエーテルアミン）は、２つの水酸基を含むフェノールのジグリシジルエーテルの１以上を、２つのアミン水素を有するアミンに、アミン鎖、エーテル鎖、そして、吊下ったヒドロキシ部を有するポリマー基幹を形成するようにエポキシ部と反応するアミノ部を十分にもたらすのに十分な状態の下で、接触することによって、準備される。これらの化合物は、米国特許番号５，２７５，８５３において開示されている。たとえば、ポリヒドロキシアミノエーテルコポリマーは、ジグリシジルエーテル、ヒドロキノンジグリシジルエーテル、ビスフェノールＡ、ジグリシジルエーテル、または、それらの組合せから作る。
【０１９４】
ヒドロキシ−フェノキシエーテルポリマーは、ビスフェノールＡ、そして、エピハロヒドリンのような、分子中に２個の水酸基を有する多核なフェノールの縮合反応性生物であり、そして、式４によって示す繰り返し単位を有し、ここでは、Ａｒは、イソプロピリデン・ジフェニレン部である。これらを準備するプロセスは、米国特許番号３，３０５，５２８において開示されており、それの全てにおける言及によって組み込まれている。一つの好ましい、限定されない、ヒドロキシ−フェノキシエーテルポリマー、ＰＡＰＨＥＮ  ２５０６８−３８−６は、フェノキシ・アソシエートＩｎｃ（Ｐｈｅｎｏｘｙ  Ａｓｓｏｃｉａｔｅｓ，Ｉｎｃ）から、商業的に入手できる。別の好ましいフェノキシ樹脂は、イン・ケム（ＩｎＣｈｅｍ（商標）（Ｒｏｃｋ  Ｈｉｌｌ，Ｓｏｕｔｈ  Ｃａｒｏｌｉｎａ））から入手可能であり、これらの材料は、限定されないが、ＩＮＣＨＥＭＲＥＺ（商標）のＰＫＨＨ、および、ＰＫＨＷ、製品ラインを含む。
【０１９５】
一般に、好ましいフェノキシ−タイプ材料は、安定した水性な溶液、または、分散液を形成する。好ましくは、その溶液／分散液の特性は、水との接触によって逆行して作用されない。好ましい材料は、略１０％固形分から、略５０％固形分に分布しており、略１５％、２０％、２５％、３０％、３５％、４０％、および、４５％を含み、そして、そのようなパーセンテージを囲んで分布する。好ましくは、用いられた材料は、極性溶媒中において、溶解、または、分散される。これらの極性溶媒は、限定されないが、水、アルコール、および、グリコールエーテルである。たとえば、米国特許番号６，４５５，１１６、６，１８０，７１５、および、５，８３４，０７８を参照すれば、そこでは、いくつかの好ましいフェノキシ−タイプ溶液、および／または、分散液を記載している。
【０１９６】
一つの好ましいフェノキシタイプ材料は、ポリヒドロキシアミノエーテルコポリマー（ＰＨＡＥ）であって、式８によって示されている分散液、または、溶液である。分散液、または、溶液は、容器、または、プリフォームに適用するとき、予測され、よく知られた方法において、容器の壁を介したさまざまなガスの浸透速度を大きく減らす。それにより作られた、一つの分散液、または、ラテックスは、１０〜３０パーセント固形分を具備する。ＰＨＡＥ溶液／分散液は、ＰＨＡＥを、水の溶液において有機酸、好ましくは、乳酸、リンゴ酸、クエン酸、または、グリコールの酸、および／または、それらの組合せを含むもの以外である、酢酸、または、リン酸と共に、かき混ぜ、または、さもなければ撹拌することによって、準備される。これらのＰＨＡＥ溶液／分散液は、また、これらの酸と、ポリヒドロキシアミノエーテルとの反応によって生成された有機酸塩を含む。
【０１９７】
他の好ましい実施形態においては、フェノキシタイプ熱可塑性プラスチックは、当業者に知られている技術を使用して、他の材料と、混合、または、ブレンドされる。いくつかの実施形態においては、相溶化剤は、混合物に加えられる。相溶化剤が使用されるとき、好ましくは、混合物と他の層とを具備する層の間の色、ヘイズ、および、接着力を含む、限定されないものような、その混合物の１以上の特性が、改善される。一の好ましい混合物は、一以上のフェノキシタイプ熱可塑性プラスチック、および、一以上のポリオレフィンを具備する。好ましいポリオレフィンは、ポリプロピレンを具備する。一実施形態においては、ポリプロピレン、または、他のポリオレフィンは、無水マレイン酸、グリシジルメタクリレート、アクリルメタクリレート、および／または、相溶性を増す、類似した化合物を含む、限定されない、極性分子、または、モノマーで、グラフト、または、変性される。
【０１９８】
以下のＰＨＡＥの溶液、または、分散液は、ＷＯ０４／００４９２９およびアメリカ特許番号６，６７６，８８３号に記述されているように、樹脂の一つ以上の層が、例えば、浸漬塗装、流し塗装、または、吹き付け塗装による液体として適用されるときに使用される、適したフェノキシタイプ溶液、または、分散液の例である。一の適切な材料は、ＢＬＯＸ（商標）の試験的なバリア樹脂であって、例えば、Ｄｏｗ  Ｃｈｅｍｉｃａｌ社によって製造されたリン酸で製造されるＸＵ−１９０６１．００である。この特定のＰＨＡＥの分散液は、以下の典型的特徴を有すると言われている。固形分３０％、比重１．３０、ｐＨ４、２４センチポアズの粘性（ブルックフィールド、６０ｒｐｍ、ＬＶＩ、２２°Ｃ。）、および、粒径１，４００〜１，８００オングストローム。他の適切な材料は、レゾルシノールに基づくＢＬＯＸ（商標）  ５８８−２９樹脂を含み、レゾルシノールは、バリア材料として優れた結果も提供する。この特定の分散液は、以下の典型的特徴を有すると言われている：固形分３０％、比重１．２、ｐＨ４．０、２０センチポアズの粘性（ブルックフィールド、６０ｒｐｍ、ＬＶＩ、２２°Ｃ。）および粒径１，５００〜２，０００オングストローム。ポリヒドロキシアミノエーテルの化学的性質の他のバリエーションは、ヒドロキノンジグリシジルエーテルに基づく結晶バージョンのように有用であると分かる。他の適切な材料は、Ｉｍｐｅｒｉａｌ  Ｃｈｅｍｉｃａｌ  Ｉｎｄｕｓｔｒｉｅｓ（「ＩＣＩ」、オハイオ、ＵＳＡ）によって、名前ＯＸＹＢＬＯＫの下で利用可能な、ポリヒドロキシアミノエーテルの溶液／分散液を含む。一実施形態においては、ＰＨＡＥの溶液、または、分散液は、適切な架橋剤材料を加えることによって、部分的に（半架橋）、完全に、または、アプリケーションに適するような正確な要求される程度に、架橋される。架橋の利点は、限定されないが、以下の一つ以上を含む：向上される耐化学性、向上される耐摩耗性、低いブラッシング、低い表面張力。架橋剤材料の例は、限定されないが、ホルムアルデヒド、アセトアルデヒド、または、材料のアルデヒド族の他のもの含む。適切な架橋剤は、また、材料のＴｇを変化させ、特定の容器の形成を容易にする。他の適当な材料は、ＢＬＯＸ（商標）  ５０００樹脂分散液の中間体、ＢＬＯＸ（商標）  ＸＵＲ  ５８８−２９、ＢＬＯＸ（商標）  ００００および４０００シリーズの樹脂を含む。これらの材料を溶解するために使われる溶媒は、限定されないが、極性溶剤、例えば、アルコール類、水、グリコールエーテル類、または、それらの混合物を含む。他の適切な材料は、限定されないが、ＢＬＯＸ（商標）  Ｒ１を含む。
【０１９９】
一実施形態においては、好ましいフェノキシタイプ熱可塑性プラスチックは、水溶性の酸に溶解する。ポリマー溶液／分散液は、熱可塑性エポキシを、水の溶液中において、好ましくは、酢酸、または、リン酸であって、また、乳酸、リンゴ酸、クエン酸、グリコール酸、および／または、それらの混合物も含む有機酸と共に、撹拌、さもなければ、かき混ざることによって、準備される。好ましい実施形態においては、ポリマー溶液中の酸濃度は、総重量に基づく重量で、好ましくは、約５％〜２０％の範囲であり、約５％〜１０％を含む。他の好ましい実施形態においては、酸濃度は、約５％以下、または、約２０％以上でもよく、そして、ポリマーのタイプ、および、その分子量のような因子に依存して変えてもよい。他の好ましい実施形態においては、酸濃度は、重量で約２．５から約５％で分布する。好ましい実施形態における、溶解されたポリマーの量は、約０．１％〜約４０％まで分布する。均一で、自由に流動するポリマー溶液が、好ましい。一実施形態においては、１０％のポリマー溶液は、９０℃でポリマーを１０％の酢酸溶液に溶解することによって準備される。そして、まだ熱い間に、その溶液は、２０％の蒸留水で希釈され、８％のポリマー溶液を与える。ポリマーの濃度がより高いと、ポリマー溶液は、より高い粘性になる傾向がある。
【０２００】
好ましい、コポリエステル材料と、それらの生成のための方法との例は、Ｊａｂａｒｉｎのアメリカ特許番号４，５７８，２９５号に記述されている。それらは、一般的に、イソフタル酸、テレフタル酸、および、それらのＣ１からＣ４のアルキルエステルから選択される、少なくとも１つの反応体の混合物を、１，３−ビス（２−ヒドロキシエトキシル）ベンゼンおよびエチレングリコールと共に加熱することによって準備される。任意で、その混合物は、一つ以上のエステル形成ジヒドロキシ炭化水素、および／または、ビス（４−β−ヒドロキシエトキシフェニル）スルホンを、さらに、具備してもよい。特に、好ましいコポリエステル材料は、Ｂ−０１０、Ｂ−０３０、および、このファミリーの他のものとして、Ｍｉｔｓｕｉ  Ｐｅｔｒｏｃｈｅｍｉｃａｌ  Ｉｎｄ．  Ｌｔｄ．（Ｊａｐａｎ）から入手可能である。
【０２０１】
好ましいポリアミド材料の例は、Ｍｉｔｓｕｂｉｓｈｉ  Ｇａｓ  Ｃｈｅｍｉｃａｌ  （Ｊａｐａｎ）からのＭＸＤ−６を含む。他の好ましいポリアミド材料は、ナイロン６、そして、ナイロン６６を含む。他の好ましいポリアミド材料は、ポリアミドとポリエステルとの混合物であって、重量で約１〜２０％のポリエステルを具備するものを含み、より好もしくは、重量で約１〜１０％のポリエステルを具備するものを含み、そこでは、そのポリエステルが、好ましくは、ＰＥＴ、または、変性ＰＥＴである。他の実施形態においては、好ましいポリアミド材料は、ポリアミドとポリエステルとの混合物であって、重量で約１〜２０％のポリアミドを具備するものを含み、より好もしくは、重量で約１〜１０％のポリアミドを具備するものを含み、そこでは、そのポリエステルは、好ましくは、ＰＥＴ、または、変性ＰＥＴである。その混合物は、普通の混合物であり、または、それらは酸化防止剤、または、他の材料で相溶化される。そのような材料の例は、２００３年３月２１日に出願された、アメリカ特許公報番号２００４／００１３８３３号に記述されるものを含み、それを完全に参照することによって、ここに取り入れられる。他の好ましいポリエステルは、限定されないが、ＰＥＮ、および、ＰＥＴ／ＰＥＮコポリマーを含むが、これらに限定されない。
３．好ましいフォーム材料
【０２０２】
ここで用いられるように、用語「フォーム材料」は、広義語であって、そのものの通常の意味に従って使用され、そして、限定されないが、発泡剤、発泡剤の混合物、および、バインダー、または、キャリア材、エキスパンダブルな気泡材料、および／または、ボイドを有する材料を含む。用語「フォーム材料」と「エキスパンダブルな材料」とは、ここでは、同義的に使用される。好ましいフォーム材料は、物体（例えば、容器）の、熱的な、および／、または、構造的な特性を改良しする一つ以上の物理的特性を示し、そして、容器によって典型的に経験される、プロセス、および、物理的ストレスに耐えれるように、好ましい実施形態を可能にする。一実施形態においては、フォーム材料は、容器に対する、構造的なサポートを提供する。他の実施形態においては、フォーム材料は、プロセスの間に容器に対するダメージを減らす保護層を形成する。例えば、フォーム材料は、輸送の間、容器に対するダメージを減らす耐摩耗性を提供する。一実施形態においては、発泡体の保護層は、容器のショック、または、耐衝撃性を増し、それ故、容器の破損を防止、または、減らす。さらに、他の実施形態においては、発泡体は、容易にグリップする表面、および／または、容器の美観、または、魅力を強化することができる。
【０２０３】
一実施形態においては、フォーム材料は、発泡剤、または、発泡剤、および、キャリア材を具備する。１つの好ましい実施形態においては、発泡剤は、膨張され、発泡体を生成するためにキャリア材と協働する、エキスパンダブルな構造体（例えば、微小球体）を具備する。例えば、発泡剤は、Ａｋｚｏ  Ｎｏｂｅｌによって販売される、ＥＸＰＡＮＣＥＬ（商標）微小球体のような、熱可塑性微小球体である。一実施形態においては、微小球体は、ガスをカプセル化する熱可塑性シェルを具備する熱可塑性の中空球体である。好ましくは、微小球体が加熱されるとき、熱可塑性シェルは、柔らかくなり、そして、ガスは、最初の位置から膨張された位置に微小球体の膨張をもたらす圧力を増加させる。その膨張された微小球体、および、キャリア材の少なくとも一部は、ここに記述される物体の発泡体の部分を形成する。フォーム材料は、単一材料（例えば、発泡剤とキャリア材の一般的に同質の混合物）、材料のミックス、または、ブレンド、２つ以上の材料により形成された基材、２つ以上の層、複数のマイクロ層（薄板）を具備し、好ましくは、少なくとも二つの異なる材料を含む層を形成する。あるいは、微小球体は、他のコントロール可能な、エキスパンダブルな材料に適している。例えば、微小球体は、構造内、または、構造からガスを生成する材料を具備する構造である。一実施形態においては、その微小球体は、ガスを生成、または、含んでおり、ガス圧力の増加が、膨張、および／または、破裂する構造をもたらす、化学薬品を含む中空構造である。他の実施形態においては、その微小球体は、ガスを生成するために、分解、または、反応し、微小球体を膨張、および／または、破裂させる、一つ以上の材料から製造される、および／または、含む構造である。任意で、その微小球体は、一般的に、硬い構造である。任意で、その微小球体は、固体、液体、および／または、気体で満たされたシェルである。微小球体は、発泡体を形成するのに適した任意の構成および形状を有する。例えば、その微小球体は、一般的に球形である。任意で、その微小球体は、細長く、または、斜位回転楕円体である。任意で、その微小球体は、微小球体を膨張するのにに適している任意のガス、または、ガスの混合ガスを具備できる。一実施形態においては、ガスは、不活性ガス、例えば、窒素などを具備できる。一実施形態においては、ガスは、一般的に不燃性である。しかし、特定の実施形態においては、非不活性ガス、および／または、可燃性ガスは、微小球体のシェルを満たすことができる。いくつかの実施形態においては、公知技術として、フォーム材料は、発泡（ｆｏａｍｉｎｇ）剤、または、ブローイング（ｂｌｏｗｉｎｇ）剤を具備してもよい。その上、フォーム材料は、ほぼ、または、完全に発泡剤であってもよい。
【０２０４】
いくつかの好ましい実施形態は、一般的に、壊れない、または、破裂しない微小球体を具備するが、他の実施形態は、壊れ、破裂し、裂ける、および／または、そのようなことになる微小球体を具備する。任意で、その微小球体の部分は、壊れるてもよいが、一方、微小球体の残りの部分は、壊れない。いくつかの実施形態においては、微小球体の重量にて、約０．５％、１％、２％、３％、４％、５％、１０％、２０％、３０％、４０％、５０％、６０％、７０％、８０％、９０％、および、これらの量を含む範囲で、壊れる。一実施形態においては、例えば、微小球体の相当な部分は、微小球体が膨張されるとき、破裂、および／または、裂ける。加えて、微小球体の、様々な混合物および混合体は、フォーム材料を形成するために用いられる。
【０２０５】
微小球体は、膨張を引き起こすのに適している任意の材料によって形成される。一実施形態においては、ここに記述されるように、微小球体は、ポリマー、樹脂、熱可塑性プラスチック、熱硬化性樹脂などを具備するシェルを有する。その微小球体シェルは、１つの材料、または、２つ以上の異なる材料の混合物を具備してもよい。例えば、その微小球体は、エチレン酢酸ビニル（ＥＶＡ）、ポリエチレンテレフタレート（ＰＥＴ）、ポリアミド（例えば、ナイロン６およびナイロン６６）、ポリエチレンテレフタレートグリコール（ＰＥＴＧ）、ＰＥＮ、ＰＥＴコポリマーおよびそれらの組み合わせを具備する、外殻を有する。一実施形態においては、ＰＥＴコポリマーは、ＰＥＴＧとして一般的に呼ばれているものと、ＰＥＴとの間のレベルで、ＣＨＤＭコモノマーを具備する。他の実施形態においては、ＤＥＧおよびＩＰＡのようなコモノマーは、ＰＥＴに加えられ、微小球体シェルを形成する。材料のタイプ、サイズ、および、不活性ガスの特定の組み合わせは、微小球体の要求される膨張を達成するように、選択される。一実施形態においては、その微小球体は、好ましくは、微小球体が破裂を引き起こさずに、高温を条件のときに膨張可能な高温材料（例えば、ＰＥＴＧ、または、類似した材料）によって形成されるシェルを具備する。その微小球体が低温材料（例えば、ＥＶＡとして）によって作成されたシェルを有するならば、その微小球体は、特定のキャリア材（例えば、高い融点を有するＰＥＴ、または、ポリプロピレン）を処理することに適した高温を条件として壊れる。いくつかの状況においては、例えば、ＥＸＰＡＮＣＥＬ（商標）の微小球体は、相対的に高い温度で処理されるときに、壊れる。有利には、中間、または、高温な微小球体は、相対的に高い融点を有するキャリア材とともに使用され、その微小球体を壊すことなしに、コントロール可能に、エキスパンダブルなフォーム材料を生成する。例えば、微小球体は、中間な温度の材料（例えば、ＰＥＴＧ）、または、高温な材料（例えば、アクリロニトリル）を具備でき、相対的に高い温度のアプリケーションに適している。それ故、ポリマーを発泡するためのブローイング剤は、使用される処理温度に基づいて選択される。
【０２０６】
フォーム材料は、キャリア材を具備するマトリクスであり、好ましくは、エキスパンダブルな材料を形成するブローイング剤（例えば、微小球体）と混合可能な材料である。そのキャリア材は、熱可塑性プラスチック、熱硬化性樹脂、または、ポリマー化された材料であり、エチレンアクリル酸（ＥＡＡ）、エチレン酢酸ビニル（ＥＶＡ）、直鎖状低密度ポリエチレン（ＬＬＤＰＥ）、ポリエチレンテレフタレートグリコール（ＰＥＴＧ）、ポリ（ヒドロキシアミノエーテル）（ＰＨＡＥ）、ＰＥＴ、ポリエチレン、ポリプロピレン、ポリスチレン（ＰＳ）、パルプ（例えば、木、または、繊維の製紙用パルプ、または、一つ以上のポリマーとともに混合されたパルプ）、それらの混合物、などである。しかしながら、発泡剤を運ぶのに適した他の材料は、発泡体の要求される熱、構造、光学、および／または、他の特徴の一つ以上を達成するために、用いられる。いくつかの実施形態においては、キャリア材は、微小球体の容易で迅速な膨張のための、特性（例えば、高メルトインデックス）を有し、それ故に、サイクル時間を減らし、それにより、生産量を増やす結果となる。
【０２０７】
好ましい実施形態においては、成型可能な材料は、異なるプロセスウィンドウ、および／または、物理的特性を有する各々の複数の成分を含む、２つ以上の成分を具備する。その成分は、その成型可能な材料が一つ以上の要求される特質を有するように、組み合わせられる。その成分の割合は、要求されるプロセスウィンドウ、および／または、物理的特性をもたらすように変更させる。例えば、第１の材料は、第２の材料のプロセスウィンドウと類似、または、異なるプロセスウィンドウを有する。そのプロセスウィンドウは、例えば、圧力、温度、粘性などに基づく。それ故、成型可能な材料の成分は、その材料を形作るのいに望ましい、圧力、または、温度範囲を実現するように、混合される。
【０２０８】
一実施形態においては、第１の材料と第２の材料との組合せは、第２の材料のプロセスウィンドウよりも望ましいプロセスウィンドウを有する材料を結果として得る。例えば、その第１の材料は、広い温度範囲にわたって処理することに適しており、そして、第２の材料は、狭い温度範囲にわたって処理することに適している。第１の材料により形成される部分、および、第２の材料により形成される他の部分を有する材料は、第２の材料の処理温度の狭い範囲より広い温度範囲にわたって処理することに適している。一実施形態においては、マルチコンポーネント材料のプロセスウィンドウは、第１の材料のプロセスウィンドウと類似している。一実施形態においては、成型可能な材料は、多層シート、または、ＰＥＴを具備する層とポリプロピレンを具備するチューブを具備する。ＰＥＴおよびポリプロピレンの両方から形成される材料は、ＰＥＴに適している処理温度範囲に類似した広い温度範囲で、処理される（例えば、押出される）ことができる。そのプロセスウィンドウは、一つ以上のパラメータ、例えば、圧力、温度、粘性などのためのものである。
【０２０９】
任意で、その材料の各々の成分の量は、望ましいプロセスウィンドウを達成するために変更される。任意で、その材料は、組み合わされ、圧力、温度、粘性の望ましい範囲にわたって処理することに適した、成型可能な材料を生成する。例えば、より望ましいプロセスウィンドウを有する材料の割合は、増やされ、より望ましくないプロセスウィンドウを有する材料の割合は、減らされて、第１の材料のプロセスウィンドウと実質的に同様なプロセスウィンドウを有する材料を結果として得る。もちろん、より望ましいプロセスウィンドウが、第１の材料の第１のプロセスウィンドウと第２の材料の第２のプロセスウィンドウとの間にあれば、第１および第２の材料の割合は、成型可能な材料の要求されるプロセスウィンドウを達成するように選択される。
【０２１０】
任意で、同様な、または、異なるプロセスウィンドウを有する複数の材料の各々は、組み合わされて、結果として得る材料にとって望ましいプロセスウィンドウを得る。
【０２１１】
一実施形態においては、成型可能な材料の流動学的特性は、異なる流動学的特性を有する一つ以上の成分を変更することによって、変えられる。例えば、基材（例えば、ＰＰ）は、高い溶融強度を有しており、押出し成形に敏感である。ＰＰは、その押出しプロセスに適している材料を形成するために、押出し成形を困難にさせる低い溶融強度を有する、例えば、ＰＥＴなどの他の材料と組み合わされて、押出し成形処理に適した材料を形成する。例えば、ＰＰ、または、他の強い材料の層は、共押出成形（例えば、水平な、または、垂直な共押出成形）の間、ＰＥＴ層をサポートする。それ故、ＰＥＴおよびポリプロピレンにより形成された成型可能な材料は、一般的に、ＰＰに適し、一般的に、ＰＥＴに適さない温度範囲において、処理、例えば、押出し成形される。
【０２１２】
いくつかの実施形態においては、成型可能な材料の組成は、物体の一つ以上の特性に影響を及ぼすように選択されてもよい。例えば、熱特性、構造特性、バリア特性、光学特性、流動特性、好ましい風味特性、および／または、他の特性、または、ここに開示される特性は、ここに記述される成型可能な材料を用いて得られる。
４．材料を強化する添加物
【０２１３】
ここに開示される好ましい方法の利点は、複数の官能化された添加物の使用を可能にする、それらの柔軟性である。強化されたＣＯ２バリア、Ｏ２バリア、ＵＶ保護、こすり抵抗、ブラッシュ抵抗力、耐衝撃性、および／または、耐化学性を提供するそれらの能力のために、当業者に知られている添加物が、使用されてもよい。
【０２１４】
好ましい添加物は、当業者に知られている方法によって準備される。例えば、その添加物は、直接、特定の材料と混合されて、それらは、別々に、溶解／分散され、それから、特定の材料に加えられ、または、それらは、溶媒の追加に特定の材料を組み合わされ、材料の溶液／分散液を形成する。そのうえ、いくつかの実施形態においては、好ましい添加物が、一つの層として単独で使用される。
【０２１５】
好ましい実施形態においては、層のバリア特性は、異なる添加物の追加によって強化される。添加物は、好ましくは、その材料の約４０％の量まで存在し、また、材料の重量の約３０％、２０％、１０％、５％、２％、および、１％も含む。他の実施形態においては、添加物は、好ましくは、１％以下の量で存在し、材料の好ましい範囲は、限定されないが、重量で、約０．０１％〜約１％、約０．０１％〜約０．１％および約０．１％〜約１％である。さらに、いくつかの実施形態においては、添加物は、好ましくは、水性の状態において安定している。例えば、レゾルシノール（ｍ−ジヒドロキシベンゼン）の誘導体は、混合物として、または、材料の形成で添加物、または、モノマーとして、様々な好ましい材料とともに使用される。より高いレゾルシノールは、より優れた材料のバリア特性を含む。例えば、レゾルシノール・ジグリシジルエーテルは、ＰＨＡＥにおいて使用され、ヒドロキシエチルエーテルレゾルシノールは、ＰＥＴおよび他のポリエステルおよびコポリエステルバリア材料において使用される。
【０２１６】
使用される他の添加物は、「ナノ粒子」、または、「ナノ粒子材料」である。便宜のために、ナノ粒子の語句は、ここでは、ナノ粒子およびナノ粒子材料の両方に言及するように使われる。これらのナノ粒子は、小さく、ミクロン、あるいは、サブミクロン以下のサイズ（直径）、移動するガス分子、例えば、酸素、または、二酸化炭素のために、それらが材料に浸透するように、より捩れた経路をつくることによって、材料のバリア特性を強化する、材料の特性である。好ましい実施形態においては、ナノ粒子材料は、重量で、０．０５〜１％まで変動する量で存在し、重量で、０．１％、０．５％を含み、および、これらの量を包含する範囲である。
【０２１７】
ナノ粒子材料の一の好ましいタイプは、Ｓｏｕｔｈｅｒｎ  Ｃｌａｙ  Ｐｒｏｄｕｃｔｓからの入手可能な製品に基づく、マイクロ粒子クレイである。Ｓｏｕｔｈｅｒｎ  Ｃｌａｙ  Ｐｒｏｄｕｃｔｓから入手可能な製品の一の好ましいラインは、Ｃｌｏｉｓｉｔｅ（商標）ナノ粒子である。一実施形態においては、好ましいナノ粒子は、第４アンモニウム塩で変性される、モンモリロナイトを具備する。他の実施形態においては、ナノ粒子は、第３アンモニウム塩で変性されるモンモリロナイトを具備する。他の実施形態においては、ナノ粒子は、天然のモンモリロナイトを具備する。さらなる実施形態においては、ナノ粒子は、アメリカ特許番号５，７８０，３７６号に記述されているように、有機粘土を具備し、ここでの全体の開示は、言及によって受け入れられて、そして、本明細書の開示の一部を形成する。製品に基づいた、他の適切な、有機、および、無機のマイクロ粒子クレイは、また、使用される。人工、および、天然な製品が、また、適切である。
【０２１８】
好ましいナノ粒子材料の他のタイプは、金属の複合材料を具備する。例えば、一の適切な複合物は、ＢＹＫ  Ｃｈｅｍｉｅ（Ｇｅｒｍａｎｙ）から入手可能なナノ粒子形状における酸化アルミニウムの、水をベースとした分散液である。このタイプのナノ粒子材料は、以下の利点の一つ以上を提供すると考えられている。増加された耐摩耗性、スクラッチ抵抗性、増加されたＴｇ、および、熱的安定性。
【０２１９】
他のタイプの好ましいナノ粒子材料は、ポリマー−ケイ酸塩複合物を具備する。好ましい実施形態においては、ケイ酸塩は、モンモリロナイトを具備する。適切なポリマー−ケイ酸塩ナノ粒子材料は、Ｎａｎｏｃｏｒ、および、ＲＴＰ  Ｃｏｍｐａｎｙから入手可能である。
【０２２０】
好ましい実施形態においては、材料のＵＶ保護特性は、異なる添加物の添加によって強化される。好ましい実施形態においては、その使用されるＵＶ保護材料は、約３５０ｎｍ以下、好ましくは、約３７０ｎｍ以下、より好ましくは、約４００ｎｍ以下までＵＶ保護を提供する。そのＵＶ保護材料は、付加的な機能を与え、または、単一の層として別々に適用される層と共に、添加物として使用される。好ましくは、強化されたＵＶ保護を提供する添加物は、重量で約０．０５〜２０％まで材料で存在し、また、重量の約０．１％、０．５％、１％、２％、３％、５％、１０％および１５％、および、それらの量の包含する範囲である。好ましくは、ＵＶ保護材料は、他の材料と適合する形で加えられる。例えば、好ましいＵＶ保護材料は、Ｍｉｌｌｉｋｅｎ，Ｃｉｂａ  ａｎｄ  Ｃｌａｒｉａｎｔである。ＵＶ３９０Ａは、最初に、それの混合が、好ましくは、体積で略同じな、液体を水と混合させることによって補助される、油性液体である。それから、この混合物は、その材料溶液、例えば、ＢＬＯＸ（商標）  ５９９−２９に加えられて、撹拌される。その結果として得た溶液は、約１０％のＵＶ３９０Ａを含み、そして、ＰＥＴプリフォームに適用されるとき、３９０ｎｍまでＵＶ保護を提供する。前述のとおり、他の実施形態においては、ＵＶ３９０Ａ溶液は、単一な層として適用される。他の実施形態においては、好ましいＵＶ保護材料は、濃縮物として加えられるＵＶ吸収材で、グラフト、または、変性されたポリマーを具備する。他の好ましいＵＶ保護材料は、限定されないが、ベンゾトリアゾール、フェノチアジン、および、アザフェノチアジンを含む。ＵＶ保護材料は、使用の前、例えば、射出成形、または、押出し成形の前に、溶解段階プロセスの間に、加えられ、または、溶液、または、分散液の形成において、直接、コーティング材料に加えられる。適切なＵＶ保護材料は、Ｍｉｌｌｉｋｅｎ，Ｃｉｂａ  ａｎｄ  Ｃｌａｒｉａｎｔから入手可能である。
【０２２１】
好ましい実施形態においては、ＣＯ２捕捉特性が、その材料に加えられる。１つの好ましい実施形態においては、そのような特性は、高いガスバリア塩を形成するＣＯ２と反応する活性アミンを含むことによって実現される。この塩は、それから受動的なＣＯ２バリアの働きをする。その活性アミンは、添加物であり、または、それは、一つ以上の層の熱可塑性樹脂材料における一つ以上の部分でもよい。
【０２２２】
好ましい実施形態においては、Ｏ２捕捉特性は、例えば、アンスロクイノン（ａｎｔｈｒｏｑｕｉｎｏｎｅ）、および、公知な技術の他のもののような、脱酸素剤を含むことによって、好ましい材料に加えられる。他の実施形態においては、１つの適切な脱酸素剤は、ＢＰ  Ａｍｏｃｏ  Ｃｏｒｐｏｒａｔｉｏｎ、および、Ｃｏｌｏｒ  Ｍａｔｒｉｘ  Ｃｏｒｐｏｒａｔｉｏｎから入手可能なＡＭＯＳＯＲＢ（商標）の脱酸素剤であり、それらは、Ｃａｈｉｌｌその他のアメリカ特許番号６，０８３，５８５号で開示され、その開示は、完全にここに取り入れられる。一実施形態においては、Ｏ２捕捉特性は、異なる活性化メカニズムで、脱酸素剤をフェノキシタイプ材料中に含むことによって、好ましいフェノキシタイプ材料、または、他の材料に加えられる。好ましい脱酸素剤は、また、徐々に、または、特定のトリガーによって活性化されるまで、遅延作用で、各々自発的に作用できる。いくつかの実施形態においては、脱酸素剤は、ＵＶ、または、水溶液（例えば、容器の内容物に存在する）、または、両方の組み合わせのいずれかへの露出を介して、活性化する。脱酸素剤は、コーティング層の総重量に基づいて、好ましくは、重量で約０．１％〜約２０パーセントまでの量にて、より好ましくは、約０．５〜約１０％の量にて、最も好ましくは、約１％〜約５パーセントの量にて存在する。
【０２２３】
別の好ましい実施形態においては、トップコート、または、層は、アウター層によって提供されるものよりも、厳しい化学薬品に対する耐化学性を与えるように適用される。特定の実施形態においては、好ましくは、これらのトップコート、または、層は、任意で、部分的、または、完全に架橋されている、水性ベース、または、非水性ベースのポリエステル、または、アクリルである。好ましい水溶性ベースのポリエステルは、ポリエチレンテレフタレートであるが、しかしながら、他のポリエステルを使用してもよい。特定の実施形態においては、トップコート、または、層に適用するプロセスは、アメリカ特許公開公報番号２００４／００７１８８５号、表題「Ｄｉｐ、Ｓｐｒａｙ、Ａｎｄ  Ｆｌｏｗ  Ｃｏａｔｉｎｇ  Ｐｒｏｃｅｓｓ  Ｆｏｒ  Ｆｏｒｍｉｎｇ  Ｃｏａｔｅｄ  Ａｒｔｉｃｌｅｓ」において開示されており、それの開示が、それの全体における言及によって、取り入れられる。
【０２２４】
好ましい水溶性ベースのポリエステル樹脂は、アメリカ特許番号４，９７７，１９１号（Ｓａｌｓｍａｎ）に記述され、参照することによって、ここに取り入れられる。更に具体的には、アメリカ特許番号４，９７７，１９１号は、不用なテレフタレートポリマーの重量による２０〜５０％、少なくとも１つのグリコールの重量の１０〜４０％、少なくとも１つのオキシアルキレート化されたポリオールの重量の５〜２５％の反応性生物を具備する水溶性ベースのポリエステル樹脂を記述している。
【０２２５】
他の好ましい水溶性ベースポリマーは、スルホン化された水溶性ベースのポリエステル樹脂組成物であり、アメリカ特許番号５，２８１，６３０号（Ｓａｌｓｍａｎ）に記述され、ここでは、参照することによって取り入れられる。具体的には、アメリカ特許番号５，２８１，６３０は、スルホン化された水溶液の水性懸濁液、または、テレフタレートポリマーの重量の２０〜５０％、少なくとも１つのグリコールの重量の１０〜４０％、少なくとも１つのオキシアルキレート化されたポリオールの重量の５〜２５％の反応性生物を具備し、ヒドロキシアルキル機能を有するプレポリマーを生成する水和性ポリエステル樹脂であって、そのプレポリマー樹脂が、さらに、略０．１０ｍｏｌで、プレポリマー樹脂の１００ｇ当たりで略０．５０ｍｏｌのα，β−エチレン不飽和ジカルボン酸に反応され、そして、樹脂が生産され、α、β−エチレン不飽和ジカルボニル酸の残留物によって、終了され、略０．５モルで、α、βエチレン不飽和ジカルボニル酸残余物の１モルあたりの亜硫酸塩剤の略１．５モルに反応され、スルホン末端化された樹脂を生成することを記述している。
【０２２６】
さらに他の好ましい水溶性ベースのポリマーは、アメリカ特許番号５，７２６，２７７号（Ｓａｌｓｍａｎ）に記述されたコーティングであって、ここでは、参照により、取り入れられる。具体的には、アメリカ特許番号５，７２６，２７７号は、不用なテレフタレートポリマー、および、解糖触媒の存在するオキシアルキレートポリオールを含むグリコールの混合物の重量で少なくとも５０％の反応生成物を具備するコーティング組成であって、その反応生成物が、さらに、二官能基、有機酸と反応され、グリコール中の酸の重量割合が、６：１〜２：１の範囲であることを記述している。
【０２２７】
上記の例が、好ましい水溶性ベースのポリマーコーティング組成物として提供される一方、他の水溶性ベースのポリマーは、その生成物、および、ここに記述される方法で使用するのに適している。一例として、限定されないが、さらに、適切な水溶性ベースの組成物は、アメリカ特許番号４，１０４，２２２号（Ｄａｔｅほか）に記述されており、ここでは、参照することによって取り入れられる。アメリカ特許番号４，１０４，２２２は、直鎖状ポリエステル樹脂を高級アルコール／エチレン酸化物添加タイプの界面活性剤と共に混合することによって得られる直鎖状ポリエステル樹脂の分散液であって、その混合物を融解し、特に、撹拌の下、アルカリの水溶液中に融解物を注入することによって得られる溶解物を分散することを記述している。この分散液は、直鎖状ポリエステル樹脂を、高級アルコール／エチレン酸化物添加剤タイプとともに混合することによって得られ、混合物を融解し、撹拌の下、アルカリの水溶液中へ注入することによって、結果として得る溶融物を分散することを記述している。具体的には、この分散液は、直鎖状ポリエステルを、高級アルコール／エチレン酸化物添加タイプの界面活性剤と共に混合することによって得られ、混合物を融解し、７０〜９５℃の温度で撹拌の下、アルカノールアミンの水溶液中へ注入することによって、結果として得る溶融物を分散するものであって、前記のアルカノールアミンは、モノエタノールアミン、ジエタノールアミン、トリエタノールアミン、モノエチレンエタノールアミン、モノエチルエタノールアミン、ジエチルエタノールアミン、プロパノールアミン、ブタノールアミン、ペンタノールアミン、Ｎ−フェニルエタノールアミン、および、グリセリンノアルカノールアミンから成る群から選択され、そのアルカノールアミンが、水溶液中に０．２〜０．５重量％の量で存在し、高級アルコール／エチレン酸化物添加剤タイプの前記の界面活性剤が、少なくとも８個の炭素原子のアルキル基を有するエチレン酸化物添加剤の高級アルコールの生産物、アルキル置換フェノール、または、ソルビタンモノアクリレートであり、前記の界面活性剤は、少なくとも１２価のＨＬＢを有する。
【０２２８】
同様に、例えば、アメリカ特許番号４，５２８，３２１号（アレン）は、水溶な、または、水膨張可能なポリマー粒子の、水に不混和な液体における分散を開示しており、水に不混和な液体中で、逆層重合によって作られ、Ｃ４〜１２アルキレングリコールモノエーテル、それらのＣ１〜４アルカノアート、Ｃ６〜１２ポリアルキレングリコールモノエーテル、そして、それらのＣ１〜４アルカノアートから選択される非イオン化合物を含む。
【０２２９】
特定の実施形態の材料は、様々なアプリケーション、例えば、高温充填アプリケーションのための熱的安定性を強化するために、架橋される。一実施形態においては、インナー層は、低い架橋性の材料を具備し、一方、アウター層は、高い架橋性の材料、または、他の適切な組合せを具備してもよい。例えば、ＰＥＴ面上における内側のコーティングは、非架橋性、または、低い架橋性な材料、例えば、ＢＬＯＸ（商標）５８８−２９などを利用し、外側のコーティングは、他の材料、例えば、ＩＣＩからのＥＸＰ  １２４６８−４Ｂなどを利用し、ＰＥＴに対して最大な接着力を確実にするような架橋を可能にする。架橋が可能な適切な添加物は、一つ以上の層に加えられてもよい。適切な架橋剤は、それらが加えられる、樹脂、または、材料の化学的性質および機能性に依存して選択される。例えば、アミン架橋剤は、エポキシド・グループを具備する架橋剤樹脂に有用である。好ましくは、架橋添加物は、存在するならば、コーティング溶液／分散液の重量で、約１％〜１０％の量で存在し、好ましくは、重量で約１％〜５％、より好ましくは、重量で約０．０１％〜０．１％であり、また、重量で２％、３％、４％、６％、７％、８％、および、９％を含む。任意で、熱可塑性プラスチック・エポキシ（ＴＰＥ）は、一つ以上の架橋剤と共に使用される。いくつかの実施形態においては、薬剤（例えば、カーボンブラック）は、ＴＰＥ材料でコートされ、そのＴＰＥ材料に組み込まれる。そのＴＰＥ材料は、ここに開示される物体の一部を形成可能である。カーボンブラック、または、類似した添加物が、材料特性を強化するために他のポリマーにおいて使用されることが、意図されている。
【０２３０】
特定の実施形態の材料は、任意に、硬化エンハンサーを具備してもよい。ここに使われるように、用語「硬化エンハンサー」は、広義語であって、その通常の意味で使われ、限定されないが、化学的に架橋する触媒、熱エンハンサーなどを含む。ここで用いられるように、用語「熱エンハンサー」は、広義語であって、そのものの通常の意味で使われ、限定されないが、遷移金属、遷移金属化合物、放射線吸収添加物（例えば、カーボンブラック）を含む。適切な遷移金属は、限定されないが、コバルト、ロジウム、および、銅を含む。適切な遷移金属化合物は、限定されないが、金属カルボキル酸塩を含む。好ましいカルボン酸塩は、限定されないが、ネオデカン酸塩、オクチル酸塩、および、酢酸塩を含む。熱エンハンサーが、単独で、または、一つ以上の他の熱エンハンサーとの組み合わせにおいて、使用される。
【０２３１】
その熱エンハンサーは、材料に加えられることができ、熱エンハンサーがない材料と比較して、硬化プロセスの間、材料の温度を、著しく増加する。例えば、いくつかの実施形態においては、熱エンハンサー（例えば、カーボンブラック）は、硬化プロセス（例えば、ＩＲ放射線）を受けたポリマーの温度が、同一、または、類似した硬化プロセスを受けた熱エンハンサーがないポリマーよりも著しく高くなるように、ポリマーに加えることができる。熱エンハンサーによってもたらされたポリマーの増加された温度は、硬化の割合を増加可能であり、それゆえに、生産率を増加可能である。いくつかの実施形態においては、熱エンハンサーは、一般的に、熱エンハンサーと、その物体とが、加熱デバイス（例えば、赤外線加熱デバイス）で加熱されるときに、物体の層の少なくとも１つよりも、高い温度を有する。
【０２３２】
いくつかの実施形態においては、熱エンハンサーは、約５〜８００ｐｐｍの量で存在し、好ましくは、約２０〜約１５０ｐｐｍ、好ましくは、約５０〜１２５ｐｐｍ、好ましくは、約７５〜１００ｐｐｍであって、約１０、２０、３０、４０、５０、７５、１００、１２５、１５０、１７５、２００、３００、４００、５００、６００、および、７００ｐｐｍ、そして、これらの量を包む範囲を含む。その熱エンハンサーの量は、その熱エンハンサー、または、その物体を具備する全層の総重量を具備する層の重量に基づいて計算される。
【０２３３】
いくつかの実施形態においては、好ましい熱エンハンサーは、カーボンブラックを具備する。一実施形態においては、カーボンブラックは、コーティング材料の硬化を強化するために、コーティング材料の成分として適用される。コーティング材料の成分として使われるとき、カーボンブラックは、そのコーティング材料が物体へ適用（例えば、浸透、コート、など）される前、間、および／または、後に、１つ以上のコーティング材料に加えられる。好ましくは、カーボンブラックは、コーティング材料に加えられて、完全な混合を確実にするように撹拌される。その熱エンハンサーは、付物体の要求される材料特性を実現すするように、加的な材料を具備する。
【０２３４】
カーボンブラックが射出成形プロセスにおいて使われる、他の実施形態においては、そのカーボンブラックは、溶解段階プロセスにおいて、ポリマー混合物に加えられる。
【０２３５】
いくつかの実施形態においては、そのポリマーは、約５〜８００ｐｐｍを具備し、好ましくは、約２０〜約１５０ｐｐｍ、好ましくは、約５０〜１２５ｐｐｍ、好ましくは、約７５〜１００ｐｐｍであり、約１０、２０、３０、４０、５０、７５、１００、１２５、１５０、１７５、２００、３００、４００、５００、６００および７００ｐｐｍの熱塩ハンサーを含み、これらの総量を包む範囲である。さらなる実施形態においては、そのコーティング材料は、放射線、例えば、赤外線（ＩＲ）加熱を用いて、硬化される。好ましい実施形態においては、ＩＲ加熱は、他の方法を用いて硬化するよりも、効果的なコーティングを提供する。他の、熱、および、硬化エンハンサー、そして、それらを使用する方法は、２００４年１１月５日に出願されたアメリカ特許出願番号第１０／９８３，１５０号、表題「ｔｈｅ  ｄｉｓｃｌｏｓｕｒｅ  ｏｆ  ｗｈｉｃｈ  ｉｓ  ｈｅｒｅｂｙ  ｉｎｃｏｒｐｏｒａｔｅｄ  ｂｙ  ｒｅｆｅｒｅｎｃｅ  ｉｔ  ｉｔｓ  ｅｎｔｉｒｅｔｙ」で開示され、そこでの開示は、参照によって、ここで取り込まれる。
【０２３６】
いくつかの実施形態においては、非発泡剤の添加が要求される。溶液、または、分散液を利用する、いくつかの実施形態においては、その溶液、または、分散液は、好ましいプロセスを妨害する、発泡体、および／または、バブルを形成する。この妨害を避ける一の方法は、非発泡／バブル剤を、溶液／分散液へ加えることである。適切な非発泡剤非発泡剤は、限定されないが、ノニオン界面活性剤、酸化アルキレンをベースにする材料、シロキサンをベースにする材料、そして、イオン界面活性剤を含む。好ましくは、非発泡剤は、存在するならば、溶液／分散液の約０．０１％〜約０．３％の量で存在し、好ましくは、約０．０１％〜約０．２％であって、約０．０２％、０．０３％、０．０４％、０．０５％、０．０６％、０．０７％、０．０８％、０．０９％、０．１％、０．２５％、および、これらの量を包含する範囲も含む。
【０２３７】
他の実施形態においては、発泡剤は、コーティング層を発泡するために、コーティング材料に加えられる。さらなる実施形態においては、発泡剤の反応生成物が使用される。有用な発泡剤は、限定されないが、アゾビスホルムアミド、アゾビスイソブチロニトリル、ジアゾアミノベンゼン、Ｎ，Ｎ−ジメチル−Ｎ，Ｎ−ジニトロソテレフタルアミド、Ｎ，Ｎ−ジニトロソペンタメチレン−テトラミン、ベンゼンスルホニル−ヒドラジド、ベンゼン−１，３−ジスルホニルヒドラジン、ジフェニルスルホン−３−３、ジスルホニルヒドラジン、４，４’−オキシビスベンゼンスルホニルヒドラジン、Ｐ−トルエンスルホニルセミカルバジド、バリウムアゾジカルボキシレート、ブチルアミン二トリル、ニトロ尿素、トリヒドラジノトリアジン、フェニル−メチル−ウレタン、ｐ−スルホンヒドラジン、過酸化物、重炭酸アンモニウム、および、重炭酸ナトリウムを含む。現在考えられているものとしては、商業的に利用可能なフォーム材料は、限定されないが、ＥＸＰＡＮＣＥＬ（商標）、ＣＥＬＯＧＥＮ（商標）、ＨＹＤＲＯＣＥＲＯＬ（商標）、ＭＩＫＲＯＦＩＮＥ（商標）、ＣＥＬ  ＳＰＡＮ（商標）およびＰＬＡＳＴＲＯＮ  ＦＯＡＭ（商標）を含む。
【０２３８】
発泡剤は、コーティング層の重量に基づいて、重量で約１〜約２０％、より好ましくは、重量で約１〜約１０％、そして、最も好ましくは、重量で約１〜約５％の量において、コーティング材料に存在する。圧縮ガスを用いた、当業者に知られている新しい発泡技術は、また、上記に列記した従来のブローイング剤に代わって、泡を発生するための代替の手段として使用される。
【０２３９】
その結合層は、好ましくは、官能基、例えば、ＰＥＴポリマー鎖上における、カルボキシル基、および／または、ヒドロキシル基と反応する、無水物およびエポキシなどの官能基を有するポリマーである。有用な結合層材料は、限定されないが、ＤｕＰｏｎｔ  ＢＹＮＥＬ（商標），Ｍｉｔｓｕｉ  ＡＤＭＥＲ（商標），Ｅａｓｔｍａｎ’ｓ  ＥＰＯＬＩＮＥ，Ａｒｋｅｍａ’ｓ  ＬＯＴＡＤＥＲ  ａｎｄ  ＥｘｘｏｎＭｏｂｉｌ’ｓ  ＥＶＥＬＯＹ（商標）を含む。
Ｄ．薄板状な材料を形成する、方法およびシステム
【０２４０】
複数成分の層、または、物体は、好ましくは、少なくとも２つの成分を具備する、薄板状メルトストリーム（ｍｅｌｔｓｔｒｅａｍ）から形成される。薄板状メルトストリームは、その語句がここで使用されるように、限定されないが、そのメルトストリームにおける層が一般に平行である、少なくとも２つの層を具備するメルトストリームを含む。薄板状メルトストリームが、わずかに２つの層を有するが、薄板状メルトストリームは複数の薄層を具備し、そして、好ましくは、複数の薄い層を具備する。薄板状メルトストリームが２つの材料から形成されるところでは、そのメルトストリームは、好ましくは、一般に、２つの材料の薄い層を交互に具備する。その薄板状メルトストリームを形成するために用いられる材料は、好ましくは、ポリマー、例えば、熱可塑性プラスチックであり、ポリエステル、ポリオレフィン、フェノキシタイプ材料、そして、ここに記述される他の材料を含む。層の材料は、また、２つ以上の材料の混合物を含んでもよい。その層の材料は、また、添加物、例えば、ナノ粒子、脱酸素剤、ＵＶ吸収剤、相溶化剤などを取り入れてもよい。一実施形態においては、その薄板状メルトストリームは、リサイクルされたポリエステル、例えば、リサイクルされたＰＥＴ、そして、バリア材料を具備する。
【０２４１】
板状メルトストリームを形成する一の方法は、Ｓｃｈｒｅｎｋによる、アメリカ特許番号５，２０２，０７４号、５，５４０，８７８号、そして、５，６２８，９５０号のいくつかの特許に記述されているものと類似のシステムを使用しており、薄板状メルトストリームを得るための他の方法と同様に、その方法の使用が、現在意図されているが、そこでの開示が、参照によって、これらの全てを取り入れられる。図２７を参照すると、薄板状メルトストリーム生成システム４８２の実施形態の概略図が示されている。図２７におけるシステムは、２つの材料のシステムの一実施形態を図解しているが、３つ以上の材料のためのシステムが、類似した方法で動作すると理解される。その層を形成する２つの材料は、分離したホッパー、または、入口４８４，４８５において配置されており、２つの分離した押出成形機，４８６，４８７を、それぞれ供給する。好ましい実施形態においては、その押出成形機４８６および４８７は、スクリュータイプの押出し成形機であって、加熱および圧縮の組合せを適用して、原料を溶融物に変える。その材料は、割合および厚さで押出され、各々の材料の要求される相対的な量および一体化された押出成形機のメルトストリームを提供し、一つの層が他の層の上に位置するために、好ましく配列された各々のシリンダーから層を具備する２層のメルトストリーム４８８を形成する。その材料は、それぞれの材料の望ましい相対的な量と、そして、好ましくは、他の層のトップで一の層があるようにアレンジされた、それぞれのシリンダーからの層からなる２つの層のメルトストリーム４８８を形成するように一体化された押出成型機のメルトストリームとを与える、割合および厚さで押出される。
【０２４２】
複合シリンダーからアウトプットされる、２つの層のメルトストリーム４８８は、それから、好ましくは、層増加システム４９０に適用される。その図解された増加システム４９０においては、２つの層のメルトストリーム４８８は、多層メルトストリーム４９２に増やされ、図２７Ａで示されるように図解されている実施形態においては、１０層を有する。図２７Ａにおける図解は、概略図であって、いくらか理想的であり、そこでは、薄板状な材料の層が、概して、好ましくは、一般的に、互いに平行であるが、その薄板材料が互いに平行でない層を含み、および／または、層が一般的にいくつかの点で平行であって、そして、他の点で平行ではないものである。
【０２４３】
層の増加は、多くの方法のいずれかによってなされる。一実施形態においては、まず、メルトストリームのセクションを、２層の界面に対して、垂直に２つの部分へ分割する。それから、その２つの部分は、その２つの部分のそれぞれが、その第１のステップにおいて半分にされる前に、そのオリジナルなセクションと略同じ長さになるように、平坦にされるが、そのオリジナルなセクションの半分の厚さになる。それから、その２つの部分は、オリジナルなセクションと同様な寸法を有するが、４つの層を有する１つの部分へ、２つの材料の副層が互いに平行であるように他の部分のトップ上に１つの部分を積層する（すなわち、メルトストリーム層に対して垂直な方向に積層する）ことによって、再結合される。メルトストリームを分割し、平坦化し、再結合する、これらのステップは、より多くの薄層をつくるために、数回、実施されてもよい。そのメルトストリームは、何度も、分割、平坦化、再結合を実行することによって、増加されて、その成分の材料の複数の副層からなる、単一のメルトストリームを生成する。この２つの材料の実施形態においては、その層の組成は、２つの材料の間で繰り返す。層生成の他の方法は、上記に概説されるものと同様に実行するステップを含むが、分割、または、それに続く再結合の前に、メルトストリームを平らにする。その代わりに、これらの実施形態のいずれかにおいては、セクションへ分割するよりも、むしろ、メルトストリーム自身の上へ折り重ねる。分割と、折り重ねとの組合せが、また、使用されるが、それは、折り重ねと分割とが、わずかに異なる結果を実現することが言及されており、なぜならば、折り重ねが、１つの層を、それ自身の上へ、二倍にするからである。層増加システムからのアウトプットは、開口部４９４、例えば、ノズル、または、バルブを通り、そして、薄板状なメルトストリームをモールドへ射出または配置することによって、物体またはマルチ成分層を物体において形成するのに使用される。
【０２４４】
その図解された２つの材料の実施形態においては、層の組成は、一般的に、２つの材料の間で繰り返している。しかしながら、他の実施形態においては、適切な数の材料は、成分のメルトストリーム中へ結合され、それから、材料のブロックまたは積層を繰り返すのに、望ましい数、および／または、サイズで、薄板状メルトストリームを生成する層増加システム４９０に供給される。例えば、一実施形態においては、そのシステム４８２は、３台の押出成形機を具備しており、それらが、同時に、材料を、層増加システム４９０へ運ぶ。層増加システム４９０は、３つの材料によって形成される、積層の層を形成する。
【０２４５】
薄板状メルトストリームが、ガスバリア特性を提供する一つ以上の材料を含むとき、メルトストリーム層が、一般的に、物体の一つ以上の広い面と平行になるように、それを正しい位置に置く方法で、薄板状メルトストリームが使用されることは、好ましい。例えば、プリフォーム、または、容器においては、その層は、好ましくは、壁部、または、ボディ部の長さに、一般的に平行である。平行が好ましいが、他の配向が使用されてもよく、この開示の範囲内である。例えば、容器の壁の一つ以上の部分は、一つ以上の他の部分が互いに平行でない層を有する間に、互いに、そして、壁の表面に平行な層を有する。容器の壁を介した、要求される捩れた経路は、配向、そして、容器を形成する層の構成によって、決定される。例えば、一般的に互いに平行な層、そして、壁部は、ガス分子によって妨害される壁を介した経路の長さを実質的に増加できる。その代わりに、一般的に互いに平行であって、壁に水平な層は、壁を介して、短かく、または、減らされた捩れた流体の経路を結果として得て、そして、それ故に、平行に置かれた同一のメルトストリームよりも、低いバリア特性を有する。
【０２４６】
物体、例えば、ここに開示される、容器、そして、プリフォームは、システム、例えば、その図解されたものなどからアウトプットされる薄板状メルトストリームを用いて、形成される。いくつかの実施形態においては、薄板状溶融物は、便利な処理および成型にとって一般的に同程度な融点Ｔｍを有する材料を具備する。しかしながら、その薄板状溶融物は、実質的に、異なるＴｍを有する材料を具備してもよい。例えば、その薄板状材料は、約５００°Ｆ（約２６０°Ｃ）の範囲内のＴｍを有する材料を具備できる。その薄板状材料の材料は、熱特性、構造特性、バリア特性、流動特性、処理特性、および／または、他の特性に基づいて、選択される。その薄板状溶融物は、好ましくは、その成分の一つ以上が、実質的に分解する前に、形成され、そして、冷却される。当業者は、処理特性と、選択された最終用途とに適した、望ましい材料安定性を達成する薄板状材料を形成するように、材料を選択することができる。
Ｅ．好ましい物体を作る方法と装置
【０２４７】
単層と多層の物体（クロージャー、プロファイル、チューブ、容器、ボトル、缶のようなパッケージを含む）は、少なくとも、部分的に、押出成型プロセスによって形成される。いくつかの実施形態においては、その押出成型プロセスは、ブロー成型プロセスによって従われる。多層な物体を生成する、一の方法は、ここでは、一般に、共押出しとして、言及されている。ここで使用されている用語「共押出し」は、広義語であって、それの普通な感覚において使用されており、そして、一つの層、および／または、押し出す複数の層において、複数の材料を押し出すことを含むことができる。ここで使用されている用語「押出し成型」は、広義語であり、それの普通な感覚において使用されており、そして、一つの層において一の材料を押し出すことと同様に、共押出しを含むことができる。
【０２４８】
共押出しは、ＰＰ、エキスパンダブルな／フォーム材料、ＰＥＴ（リサイクルされたＰＥＴ、未使用なＰＥＴを含む）、薄板状な材料、バリア材料、それらの組合せ、および／または、ここで示した、基材（例えば、基礎をなす層）上の他の材料を具備する材料の１以上の層を配置するのに使用されてもよい。いくつかの限定されない実施形態においては、基材は、押出しプロファイルの内側の表面を形成する。内側の表面は、好ましくは、食材に接触するのに適応される。いくつかの実施形態においては、そのプロファイルの基材は、ＰＥＴ（未使用なＰＥＴなど）、フェノキシタイプ熱可塑性プラスチック、それらの組合せ、および／または、そのようなものを具備する。
【０２４９】
物体は、以下の有利な特性の１以上を有する１以上の層、または、部分を具備する。：断熱層、バリア層、食材接触層、ノン・フレーバー・スカルピング層、高強度層、柔軟層、結合層、ガス排除層、ホット・フィル・アプリケーションに適した層、または、部分、押出し成型にとって適した要求強度を有する層。一実施形態においては、単層、または、多層材料は、以下の材料の１以上を具備する：ＰＥＴ（リサイクルされた、および／または、未使用なＰＥＴ）、ＰＥＴＧ、発泡体、ポリプロピレン、フェノキシタイプ熱可塑性プラスチック、ポリオレフィン、フェノキシ−ポリオレフィン熱可塑性プラスチック混合物、ナノ複合物、および／または、それたの組合せ。便宜の目的のために、物体は、プロファイル、容器、そして、クロージャーについて、主として、示されている。
【０２５０】
好ましい実施形態において、成型可能な材料は、異なるプロセスウィンドウ、および／または、物理的な特性をそれぞれが有する複数の成分を含む、２以上の成分を具備する。その成分は、その成型可能な材料が１以上の望ましい特質を有するように、組合わせる。その成分の割合は、望ましいプロセスウィンドウ、および／または、物理的な特性を実現するように、変えられる。たとえば、第１の材料は、第２の材料のプロセスウィンドウと同じか、または、異なるプロセスウィンドウを有する。そのプロセスウィンドウは、たとえば、圧力、温度、粘度、または、そのようなものに、基づいている。それ故、成型可能な材料の成分は、その材料を形成するために、たとえば、好ましい圧力、または、温度範囲を達成するように、混合される。
【０２５１】
一実施形態においては、第１の材料と第２の材料との組合せは、第２の材料のプロセスウィンドウよりも望ましいプロセスウィンドウを有する材料をもたらす。たとえば、その第１の材料は、広い範囲の温度で処理するのに適し、そして、その第２の材料は、狭い範囲の温度で処理するのに適する。その第１の材料で形成された部分と、その第２の材料で形成された別の部分とを有する材料は、その第２の材料の処理温度の狭い範囲よりも、広い温度範囲での処理に適する。一実施形態においては、複数成分な材料のプロセスウィンドウは、第１の材料のプロセスウィンドウと同様である。任意で、その材料のそれぞれの成分の量は、望ましいプロセスウィンドウを達成するように変えられる。任意で、その材料は、圧力、温度、粘度、および／または、そのようなものの望ましい範囲での処理に適する成型可能な材料を形成するために、組み合わされる。たとえば、より望ましいプロセスウィンドウを有する材料の割合が、増加され、そして、少し望ましいプロセスウィンドウを有する材料の割合が、減少されて、その第１の材料のプロセスウィンドウと同じ、または、実質的に同じプロセスウィンドウを有する材料をもたらす。もちろん、より望まれるプロセスウィンドウが、第１の材料の第１のプロセスウィンドウと、第２の材料の第２のプロセスウィンドウとの間である際には、その第１と第２の材料の割合は、成型可能な材料の望ましいプロセスウィンドウを実現されるように選択される。任意で、それぞれが、同じ、または、異なるプロセスウィンドウを有する複数の材料は、結果として得る材料にとって、望ましいプロセスウィンドウを得るように組み合わされる。
【０２５２】
一実施形態においては、成型可能な材料の流動学的特性は、異なる流動学的特性を有する成分の１以上を変えることによって、変えられる。いくつかの限定されない実施形態においては、複数の材料は、少なくとも２つの材料が、互いに異なるプロセスウィンドウを有するように処理される。たとえば、第１の材料は、第２の材料よりも広いプロセスウィンドウを有する。その材料が共に処理される時には、その材料は、第２の材料のプロセスウィンドウより大きなプロセスウィンドウであって、好ましくは、第１の材料のプロセスウィンドウと同様なプロセスウィンドウにおいて処理される。たとえば、基材（例えば、ＰＰ）は、高い溶融強度を有し、そして、押出し成型に影響を受ける。ＰＰは、押出成型プロセスに適合する材料を押出して形成することを困難にする低い溶融強度を有するＰＥＴのような、別の材料と組み合わされる。たとえば、ＰＰの層、または、他の強い材料は、共押出し（例えば、水平、または、垂直な共押出し）の間にＰＥＴの層を支持する。それ故、ＰＥＴとＰＰ（発泡されたＰＰと、発泡されていないＰＰとを含む）で形成された成型可能な材料は、一般に、ＰＰに適合し、一般に、ＰＥＴに適合しない温度範囲にて、処理、例えば、共押出し成形される。いくつかの実施形態においては、ＰＥＴ、リサイクルされたＰＥＴ、および／または、フェノキシ−タイプ熱可塑性プラスチックの比較的薄い層が使用される。
【０２５３】
いくつかの限定されない実施形態においては、第１の材料は、その物体の壁の厚さの略９０％未満、また、その物体の壁の厚さの略８０％、７０％、６０％，５０％，４０％，３０％，２０％，１０％，９％，８％，７％，６％，５％，４％，３％，２％，または、１％未満を含むことを具備する。いくつかの限定されない実施形態においては、第１の材料は、その物体の肉厚の略９０％未満を具備する。いくつかの限定されない実施形態においては、第１の材料は、その物体の肉厚の略５０〜１００％を具備する。いくつかの限定されない実施形態においては、第１の材料は、その物体の肉厚の略７０〜１００％を具備する。いくつかの限定されない実施形態においては、第１の材料は、その物体の肉厚の略９０〜１００％を具備する。いくつかの限定されない実施形態においては、第１の材料は、その物体の肉厚の略２０〜８０％を具備する。いくつかの限定されない実施形態においては、第１の材料は、その物体の肉厚の略３０〜７０％を具備する。いくつかの限定されない実施形態においては、第１の材料は、その物体の肉厚の略４０〜６０％を具備する。いくつかの限定されない実施形態においては、第１の材料は、その物体の肉厚の略１〜５０％を具備する。いくつかの限定されない実施形態においては、第１の材料は、その物体の肉厚の略１〜３０％を具備する。いくつかの限定されない実施形態においては、第１の材料は、その物体の肉厚の略１〜１０％を具備する。第１の材料が、それより上、下、内、または、特定のパーセンテージとの重複、そして、上記に列挙した範囲を含み、その物体の望ましい特性に依存する、いかなる適合した肉厚を具備することが意図されている。
【０２５４】
いくつかの限定されない実施形態においては、第２の材料は、その物体の壁の厚さの略９０％未満、また、その物体の壁の厚さの略８０％、７０％、６０％，５０％，４０％，３０％，２０％，１０％，９％，８％，７％，６％，５％，４％，３％，２％，または、１％未満を含むことを具備する。いくつかの限定されない実施形態においては、第２の材料は、その物体の肉厚の略９０％未満を具備する。いくつかの限定されない実施形態においては、第２の材料は、その物体の肉厚の略５０〜１００％を具備する。いくつかの限定されない実施形態においては、第２の材料は、その物体の肉厚の略７０〜１００％を具備する。いくつかの限定されない実施形態においては、第２の材料は、その物体の肉厚の略９０〜１００％を具備する。いくつかの限定されない実施形態においては、第２の材料は、その物体の肉厚の略２０〜８０％を具備する。いくつかの限定されない実施形態においては、第２の材料は、その物体の肉厚の略３０〜７０％を具備する。いくつかの限定されない実施形態においては、第２の材料は、その物体の肉厚の略４０〜６０％を具備する。いくつかの限定されない実施形態においては、第２の材料は、その物体の肉厚の略１〜５０％を具備する。いくつかの限定されない実施形態においては、第２の材料は、その物体の肉厚の略１〜３０％を具備する。いくつかの限定されない実施形態においては、第２の材料は、その物体の肉厚の略１〜１０％を具備する。第２の材料が、それより上、下、内、または、特定のパーセンテージとの重複、そして、上記に列挙した範囲を含み、その物体の望ましい特性に依存する、いかなる適合した肉厚を具備することが意図されている。
【０２５５】
いくつかの限定されない実施形態においては、第１の層は、第１の材料を具備し、第２の層は、第２の材料を具備する。いくつかの実施形態においては、付加的な層が備えられる。いくつかの限定されない実施形態においては、押し出され、ブロー成型された容器の壁の全厚は、略１０ｍｉｌと、略８０ｍｉｌとの間（略０．２５ｍｍと略２ｍｍとの間）である。別の実施形態においては、トータルの肉厚は、略１０ｍｉｌ（略０．２５ｍｍ）未満、または、略８０ｍｉｌ（略２ｍｍ）を超える。いくつかの実施形態においては、トータルの肉厚は、略３０ｍｉｌと略４０ｍｉｌとの間（略０．７５ｍｍと略１ｍｍとの間）である。いくつかの実施形態においては、トータルの肉厚は、略４０ｍｉｌと略６０ｍｉｌとの間（略１ｍｍと略１．５ｍｍとの間）である。いくつかの実施形態においては、トータルの肉厚は、略３５ｍｉｌと、略５０ｍｉｌとの間（略０．９ｍｍと略１．２５ｍｍとの間）である。
【０２５６】
いくつかの限定されない実施形態においては、第１の層は、インナー層である。別の実施形態においては、第１の層は、アウター層、および／または、中間層である。いくつかの実施形態においては、押出され、ブロー成型された容器の第１の層の厚さは、略１ｍｉｌと略１５ｍｉｌとの間（略０．０２５ｍｍと略０．４ｍｍとの間）である。いくつかの実施形態においては、その第１の層の厚さは、略１ｍｉｌ（略０．０２５ｍｍ）未満、または、略１５ｍｉｌ（略０．４ｍｍ）を超える。いくつかの実施形態においては、第１の層の厚さは、略２ｍｉｌと略１０ｍｉｌとの間（略０．０５ｍｍと略０．２５ｍｍとの間）である。いくつかの実施形態においては、第１の層の厚さは、略５ｍｉｌと略７．５ｍｉｌとの間（略０．１ｍｍと略０．２ｍｍとの間）である。いくつかの実施形態においては、第１の層は、略２ｍｉｌ（略０．０５ｍｍ），略５ｍｉｌ（略０．１ｍｍ），略７．５ｍｉｌ（略０．２ｍｍ），略１０ｍｉｌ（略０．２５ｍｍ），そして、そのような厚さを含む範囲である。いくつかの実施形態においては、第１の層の厚さは、好ましくは、その押出され、ブロー成型された容器のトータルの肉厚の厚さの略１％と略２５％の間である。いくつかの実施形態においては、第１の層の厚さは、好ましくは、その押出され、ブロー成型された容器のトータルの肉厚の厚さの略４％と略２２％の間である。いくつかの実施形態においては、第１の層の厚さは、略４％，略６％，略１０％，略１４％，略２０％，略２５％，そして、その押出され、ブロー成型された容器のトータルの肉厚の厚さのパーセンテージを含む範囲である。
【０２５７】
いくつかの限定されない実施形態においては、第２の層は、アウター層である。他の実施形態においては、その第２の層は、インナー層、および／または、中間層にする。いくつかの実施形態においては、押出され、ブロー成型された容器の第２の層の厚さは、略５ｍｉｌと略６０ｍｉｌとの間（略０．１ｍｍと略１．５ｍｍとの間）である。いくつかの実施形態においては、その第２の層の厚さは、略５ｍｉｌ（略０．１ｍｍ）未満、または、略６０ｍｉｌ（略１．５ｍｍ）を超える。いくつかの実施形態においては、その第２の層の厚さは、略２０ｍｉｌと略５０ｍｉｌとの間（略０．５ｍｍと略１．２５ｍｍとの間）である。いくつかの実施形態においては、その第２の層の厚さは、略２５ｍｉｌと略３５ｍｉｌとの間（略０．６ｍｍと略０．９ｍｍとの間）である。いくつかの実施形態においては、その第２の層の厚さは、略３５ｍｉｌと略５０ｍｉｌとの間（略０．９ｍｍと略１．２５ｍｍとの間）である。いくつかの実施形態においては、その第２の層の厚さは、略２６ｍｉｌ（略０．６ｍｍ）、略２９ｍｉｌ（略０．７ｍｍ）、略３２ｍｉｌ（略０．８ｍｍ）、略３７ｍｉｌ（略０．９ｍｍ）、略４３ｍｉｌ（略１．１ｍｍ）、略４７．５ｍｉｌ（略１．２ｍｍ）、そして、そのような厚さを含む範囲にすることができる。いくつかの実施形態においては、その第２の層の厚さは、好ましくは、その押出され、ブロー成型された容器のトータルの肉厚の厚さの略７０％と略９９％との間である。いくつかの実施形態においては、その第２の層の厚さは、好ましくは、その押出され、ブロー成型された容器のトータルの肉厚の厚さの略７４％と略９５％との間である。いくつかの実施形態においては、その第２の層の厚さは、略７４％、略７５％、略８４％、略８７％、略９３％、略９５％、そして、その押出され、ブロー成型された容器のトータルの肉厚の厚さのそれらのパーセンテージを含む範囲にすることができる。
【０２５８】
いくつかの実施形態においては、第３の層が、与えられる。その第３の層は、いくつかの実施形態においては、第３の材料を具備する。一実施形態においては、その第３の層は、中間層である。別の実施形態においては、その第３の層は、インナー層またはアウター層にすることができる。いくつかの実施形態においては、その第３の層は、結合層、または、接着層にすることができる。いくつかの実施形態においては、その押出され、ブロー成型された容器の第３の層の厚さは、略０．２５ｍｉｌと略３ｍｉｌとの間（略０．００６ｍｍと略０．０８ｍｍとの間）である。いくつかの実施形態においては、その第３の層の厚さは、略０．２５ｍｉｌ（略０．００６ｍｍ）未満、または、略３ｍｉｌ（略０．０８ｍｍ）を超えることができる。いくつかの実施形態においては、その第３の層の厚さは、略０．５ｍｉｌと略２．５ｍｉｌとの間（略０．０１ｍｍと略０．０６ｍｍとの間）である。いくつかの実施形態においては、その第３の層の厚さは、略０．７５ｍｉｌと略１．５ｍｉｌとの間（略０．０２ｍｍと略０．０４ｍｍとの間）である。いくつかの実施形態においては、その第２の層の厚さは、略０．５ｍｉｌｓ（略０．０１ｍｍ）、略０．７５ｍｉｌ（略０．０２ｍｍ）、略１．５ｍｉｌ（略０．０４ｍｍ）、または、略２．５ｍｉｌ（略０．０６ｍｍ）である。いくつかの実施形態においては、その第３の層の厚さは、好ましくは、その押出され、ブロー成型された容器のトータルの肉厚の厚さの略０．２５％と略１０％との間である。いくつかの実施形態においては、その第３の層の厚さは、好ましくは、その押出され、ブロー成型された容器のトータルの肉厚の厚さの略１％と略５％との間である。いくつかの実施形態においては、その第３の層の厚さは、略１％、略１．５％、略２％、略３％、略４％、略５％、そして、その押出され、ブロー成型された容器のトータルの肉厚のそのようなパーセンテージを含む範囲にすることができる。
【０２５９】
たとえば、限定されない実施形態においては、押出され、ブロー成型された容器は、略５０ｍｉｌ（略１．２５ｍｍ）のトータルの肉厚を有し、略２ｍｉｌ（略０．０５ｍｍ）の厚さの第１のインナー層、略４７．５ｍｉｌ（略１．２ｍｍ）の厚さを有する第２のアウター層、そして、略０．５ｍｉｌ（略０．０１ｍｍ）の厚さを有する第３の中間の結合層を具備する。いくつかの実施形態においては、その第２の層は、たとえば、ＰＥ、ＰＰ、そして、フォーム材料のような、１以上の材料を具備する。別の限定されない実施形態においては、押出され、ブロー成型された容器は、略５０ｍｉｌ（略１．２５ｍｍ）のトータルの肉厚を有し、略５ｍｉｌ（略０．１ｍｍ）の厚さの第１のインナー層、略４３．５ｍｉｌ（略１．１ｍｍ）の厚さを有する第２のアウター層、そして、略１．５ｍｉｌ（略０．０４ｍｍ）の厚さを有する第３の中間の結合層を具備する。別の限定されない実施形態においては、押出され、ブロー成型された容器は、略５０ｍｉｌ（略１．２５ｍｍ）のトータルの肉厚を有し、略１０ｍｉｌ（略０．２５ｍｍ）の厚さの第１のインナー層、略３７．５ｍｉｌ（略０．９ｍｍ）の厚さを有する第２のアウター層、そして、略２．５ｍｉｌ（略０．０６ｍｍ）の厚さを有する第３の中間の結合層を具備する。
【０２６０】
別の限定されない実施形態においては、略３５ｍｉｌ（略０．９ｍｍ）のトータルの肉厚を有し、略２ｍｉｌ（略０．０５ｍｍ）の厚さの第１のインナー層、略３２ｍｉｌ（略０．８ｍｍ）の厚さを有する第２のアウター層、そして、略０．５ｍｉｌ（略０．０１ｍｍ）の厚さを有する第３の中間の結合層を具備する。別の限定されない実施形態においては、略３５ｍｉｌ（略０．９ｍｍ）のトータルの肉厚を有し、略５ｍｉｌ（略０．１２ｍｍ）の厚さの第１のインナー層、略２９ｍｉｌ（略０．７ｍｍ）の厚さを有する第２のアウター層、そして、略０．７ｍｉｌ（略０．０２ｍｍ）の厚さを有する第３の中間の結合層を具備する。別の限定されない実施形態においては、略３５ｍｉｌ（略０．９ｍｍ）のトータルの肉厚を有し、略７．５ｍｉｌ（略０．２ｍｍ）の厚さの第１のインナー層、略２６ｍｉｌの厚さを有する第２のアウター層、そして、略１．５ｍｉｌ（略０．４ｍｍ）の厚さを有する第３の中間の結合層を具備する。
【０２６１】
いくつかの実施形態においては、付加的な層が、加えられる。異なる数の層を有する実施形態は、上記に示したものとは、異なる厚さ、そして、パーセンテージを有する。たとえば、いくつかの実施形態においては、第４の層、例えば、粉砕再生層は、第３の層と第２の層との間に付加される。加えて、いくつかの実施形態においては、加えて第５の層、例えば、別の結合層が、第４の層と第２の層との間に付加される。層のその付加は、その別の層の厚みに影響を与える。その押出され、ブロー成型されたボトルのトータルの肉厚における個々の層のパーセンテージ厚も、また、影響される。たとえば、一の限定されない実施形態においては、押出され、ブロー成型された容器は、略５０ｍｉｌ（略１．２５ｍｍ）のトータルの肉厚を有し、略２ｍｉｌ（略０．０５ｍｍ）の厚さの第１のインナー層、略１７ｍｉｌ（略０．４ｍｍ）の厚さを有する第２のアウター層、そして、略０．５ｍｉｌ（略０．０１ｍｍ）の厚さを有する第３の中間の結合層、略３０ｍｉｌ（略０．７ｍｍ）の厚さを有する第４の中間の粉砕再生層、そして、略０．５ｍｉｌ（略０．０１ｍｍ）の厚さを有する第５の中間の結合層を具備する。その押出され、ブロー成型された容器は、層に適合する、いかなる数を有することができる。たとえば、その容器は、１，２，３，４，５，６，７，８，９，１０，１１，１２，１３，１４，１５、または、それ以上の層を具備できる。その層は、いかなる適合する厚さを有することができる。
【０２６２】
いくつかの実施形態においては、ここで示したように、第１の層は、第１の厚さを有し、第２の層は、一般に、第１の厚さを超える第２の厚さを有し、そして、第３の層は、一般に、第１の厚さ未満な第３の厚さを有する。しかしながら、別の実施形態においては、第２の層の厚さは、第１の層の厚さ未満または同様であり、および／または、第３の層の厚さは、第１の層の厚さを超えるか、または、同様である。いくつかの実施形態においては、複数の層を具備し、その層厚における相違は、層の限定された数が使用されるところでの層厚における相違と同様ではない。いくつかの実施形態においては、ここで示された望ましい特性に基づいて、層の厚さを増加または減少させることが、望ましい。
【０２６３】
いくつかの実施形態においては、物体は、（１）ディップ・コーティング、（２）スプレー・コーティング、（３）フレームスプレイング、（４）流動ベッド・ディッピング、（５）静電粉体スプレー、（６）オーバーモールド（例えば、インジェクト・オーバー・インジェクト）、および／または、（７）注入成型（共注入を含む）に限定されないものを含む、いかなる方法によっても準備されることが意図されている。たとえば、いくつかの方法を実行するのに好ましい方法および装置は、米国特許番号６，３５２，４２６および米国出願番号２００４／００７１８８５において開示されており、そこでは、それらの全部における言及によって組み込まれ、そして、本明細書の開示の部分を形成する。また、これらの方法および装置は、ここで示した別の物体を形成するのに使用されることが、意図されている。いくつかの実施形態においては、ここで開示されたプロファイルは、言及によって本明細書中に組み込まれた言及において開示された、方法および装置を用いて、ブロー成型される。
１．プロファイルを準備する方法および装置
【０２６４】
さらに以下に示す実施形態においては、例えば、図２８，３０に示すように、単層または多層材料を有するプロファイルは、押出成型機によって与えられる。その押出成型機は、いくつかの実施形態において、多層材料を与えるように複数の層を共押出しすることができる。一実施形態においては、ポリマーの原材料、好ましくは、ポリマーペレットは、その原材料を練って圧縮する、１以上のスクリュータイプ装置を用いる押出成型機へ通過される。加熱が押出成型機内にて適用され、そして、熱と圧力との組合せが、その原材料を溶融プラスチックへ変える。押出成型機の放出終点では、その溶融プラスチックは、ダイ、より具体的には、外側のダイ位置と中央のダイ挿入部を通って、プロファイルを形成する。押出成型機のいかなるタイプも、プロファイルを形成するのに使用できる。たとえば、押出成型機と押出成型プロセスは、また、米国特許番号６，１０９，００６と、米国特許出願番号１０／１６８，４９６（公開番号２００３−０２２００３６）とに示されており、それらは、ここでの言及によって、組み込まれている。
【０２６５】
いくつかの実施形態においては、押出しプロファイルは、物体、例えば、容器、ボトル、缶、チューブ、または、以下に示すように、他のブロー成型された物体を形成するために、ブロー成型される。いくつかの実施形態においては、プロファイルは、押出され、そして、ブロー成型される。いくつかの実施形態においては、プロファイルは、押出され、押出成型機から取り除かれ、そして、より遅い時にブロー成型される。いくつかの実施形態においては、プロファイルは、押出され、そして、ブロー成型されることなく、さらに処理される。いくつかの実施形態においては、プロファイルは、以下に示すように、導管またはチューブを、ブロー成型で、または、ブロー成型なしに、形成される。いくつかの実施形態においては、プロファイルは、以下に示すように、容器，ブロー成型で、または、ブロー成型なしに、形成する。一実施形態においては、缶は、ブロー成型で、または、ブロー成型なしに、押出しプロファイルから形成される。いくつかの実施形態においては、プロファイルは、以下に示すように、ブロー成型で、または、ブロー成型なしに、クロージャーを形成できる。
【０２６６】
たとえば、一実施形態においては、プロファイルは、押出成型機によって形成された円筒形なスリーブである。適合可能に形作られたスリーブは、どれでも、たとえば、長方形なスリーブ、三角形なスリーブなどを形成される。一実施形態においては、円筒形なスリーブは、押出成型機から除去され、そして、ホルダーに取り付けられる。別の実施形態においては、押出成型機とモールドは、以下に示すように、プロファイルが押出され、そして、比較的、すぐに、ブロー成型され、その後、押出成型機からプリファイルを除去することがないように、構成されている。
２．ブロー成型する容器のための方法および装置
【０２６７】
一実施形態においては、単層または共押出しされた多層材料を具備する押出しプロファイルは、単層または多層容器を形成するようにブロー成型される。モールドは、好ましくは、開いたポジションにて、半分に成型される。押出しされた材料を具備するプロファイルは、成型が半分になる間に、割り込まれる。そのプロファイルが、オープンモールド中へ広がった後に、そのモールド半体は、閉じたポジションに移動される。そのプロファイルは、そのモールドのモールドキャビティを通過し、そして、そのモールドの底の外へ、広がる。モールド半体の下位部は、プロファイルの下位部を引っ張る。そのモールド半体の上位部は、同様に、プロファイルの上位部を引っ張る。そのプロファイルは、図４Ａに示すように、容器３７Ａ中へ、ブロー成型される。容器３７Ａは、容器の底部の形状が、一般に、平坦であることを除いて、図４に示すように、容器３７と同様である。容器３７Ａは、上述したように、容器３７を参照して、ここで述べたことを除き、多くの特徴と利点とを具備する。いくつかの実施形態においては、プロファイルは、いかなる適合した容器、例えば、ボトル、缶中へ、ブロー成型される。
【０２６８】
プロファイルは、望ましい容器形状に対応するようなキャビティを有するモールド内に配置される。そのプロファイルは、押出され、そして、そのキャビティをモールド内に補充するように、そのプロファイルを引き伸ばすことによって広げられ、それ故に、容器を形成する。その引き伸ばしは、例えば、プロファイルの内部へ空気を与えることによって、達成される。そのプロファイルが引き伸ばされる前に、そのプロファイルは、好ましくは、ブロー成型プロセスでのブロー温度範囲である。空気は、プロファイルの内部を通過され、そのプロファイルを容器３７Ａの望ましい形状へ広げる。そのプロファイル材料は、その空気がそのプロファイルを押して引き伸ばし、そして、望ましい形状に成型するように、広げられる。
【０２６９】
モールドの壁は、いくつかの実施形態においてコントロールされた温度にすることができる。一実施形態においては、モールドは、壁の温度をコントロールする温度コントロールシステムを有する。その温度コントロールシステムは、加熱／冷却チャンネル、または、壁の温度を効果的にコントロールするために適したシステムを有することができる。一実施形態においては、たとえば、壁は、プロファイルのブロー成型の間に加熱される。そのモールドの壁は、その容器を固めるように、冷却される。その壁は、１以上の部分の間に加熱され、そして、１以上の生産サイクルの間に冷却されてもよい。その壁は、好ましくは、ブロー成型プロセスの第１の部分の間に加熱され、そして、第２の部分の間に冷却される。しかしながら、その壁は、ブロー成型プロセスの間において適した時間に、加熱および／または冷却される。
【０２７０】
そのモールドの壁は、容器の織り目加工された表面をもたらすブロー成型プロセスの間、望ましい反応を達成するための、表面処理、または、構造を有する。たとえば、その壁の表面は、容器の外側表面が、ブロー成型の間に、その壁に接触するときに、その容器の外側表面が、織り目加工された表面を有するように、粗く、または、ザラザラにすることができる。その壁の表面は、その容器の適した外側表面組織を達成するような、いかなる処理を有することができる。別の実施形態においては、たとえば、そのモールドの壁は、そのモールドから容器を容易に開放するために、蒸気磨き仕上げのような、減少された摩擦仕上げを有する。その減少された摩擦仕上げは、実質的に、表面を滑らかにし、その容器の解放を容易にする。
【０２７１】
ここで、述べたように、いくつかの実施形態においては、１以上のデリバリシステムは、プロファイルをブローモールドへ、および／または、ボトルをブローモールドから離すように、輸送するのに使用される。たとえば、デリバリシステムは、シャトルシステム（例えば、リニアまたはロータリーのシャトルシステム）を、プロファイル、および／または、ボトルを、モールドへ、および／または、モールドから離すように輸送するために、具備してもよい。シャトルシステムは、そのモールドからブロー成型されたボトルへ、または、除くように、フィードプロファイルをまとめることができる。代わりに、そのデリバリシステムは、往復式、および／または、ホイール式のデリバリシステムを具備できる。いくつかの実施形態においては、ホイール式デリバリシステムは、プロファイルを迅速に届け、または、モールドからボトルを取り除くように、使用される。有利に、ホイール式デリバリシステムは、モールドへ、そして、モールドから、連続的に、物体を輸送することができ、その結果、アウトプットを増加させる。デリバリシステムは、プロファイルをブロー成型すること、押出しブロー成型、プロファイルを押出すことなどに適した成型マシンとの組み合わせにおいて使用されることが意図されている。加えて、デリバリシステムは、協働して物体を輸送する、ホイール式デリバリシステムと、シャトルシステムのような、複数のシステムを具備してもよい。
３．好ましい物体を準備するための方法および装置
【０２７２】
プロファイル、そして、容器のような、さまざまな物体は、上記した修正された装置によって形成され、そして、ここで開示した材料を具備してもよい。上記した本実施形態に加えて、いくつかの限定されない物体は、以下に示される。
ａ．発泡体および／またはポリプロピレン層を具備する物体
【０２７３】
いくつかの実施形態においては、物体は、フォーム材料を具備できる。フォーム材料は、発泡剤とキャリア材料とを混合することによって準備される。一実施形態においては、キャリア材料と発泡剤は、好ましくは、一般に、フォーム材料の均一混合物のために、共押出しされる。キャリア材料と発泡剤との量は、以下の膨張特性、構造上の特性、熱特性、フィード圧力など、１以上の望ましい量に依存して変えることができる。いくつかの限定されない実施形態においては、そのエキスパンダブルな／フォーム材料は、重量で、略１０％を具備し、また、発泡剤の重量で略９％，８％，７％，６％，５％，４％，３％，２％，または１％未満を含む。いくつかの限定されない実施形態においては、そのエキスパンダブルな／フォーム材料は、発泡剤の重量で略１〜６％を具備する。別の限定されない実施形態においては、そのエキスパンダブルな／フォーム材料は、発泡剤の重量で略３〜６％を具備する。別の限定されない実施形態においては、そのエキスパンダブルな／フォーム材料は、発泡剤の重量で略２〜８％を具備する。そのエキスパンダブルな／フォーム材料は、そのフォーム材料の望ましい特性に依存して、上記のように列記された、上記または下記の特定のパーセンテージを含む、発泡剤の適した量を具備してもよいことが意図される。
【０２７４】
いくつかの実施形態においては、微小球体、好ましくは、ＥＸＰＡＮＣＥＬ（商標）微小球体または類似材料の形成における、キャリア材料（例えば、ポリプロピレンペレット）、および、発泡剤は、ホッパー中へ供給される。そのキャリア材料および微小球体は、加熱されて、その材料を効果的に混合するために、キャリア材料を溶融する。その懇望物が加熱されるとき、その微小球体は、膨張，または、増大される。好ましくは、その混合物の温度は、完全な膨張、または、微小球体の大部分を破裂することをもたらさない温度範囲内である。たとえば、その混合物の温度が、十分に高い温度に達するならば、その微小球体におけるガスは、微小球体が壊れ、または、つぶれるように広がる。その溶融されたフォーム材料は、共押出しされ、そして、好ましくは、急速に、その微小球体の膨張の量を制限するように、冷却される。
【０２７５】
そのフォーム材料が、処理（例えば、押出し成型、注入、など）のために加熱されるとき、一実施形態に従った微小球体は、それらの初期の非膨張位置から、部分的に、膨張する。そのような微小球体が部分的に膨張されたとき、それらは、微小球体のサイズを増加するように、さらなる膨張を受ける能力を保持する。好ましくは、その圧力および温度は、付加的なプロセス、例えば、ブロー成型の間に、その微笑球体のさらなる膨張を許容するために、その微小球体が、押出し成型の間、完全に膨張されないようにされている。加えて、そのフォーム材料の圧力は、増加されて、その微小球体の膨張を、減少、または、実質的に妨げる。それ故、そのフォーム材料の圧力および温度は、その微小球体の膨張の望ましい量を得るように変えられる。その部分的に膨張された微小球体は、それらが、ここで示すように、再加熱（例えば、ブロー成型サイクルの間）されるときに、さらに膨張を受ける。
【０２７６】
一実施形態においては、押出しプロファイルは、１以上の発泡体層を具備する。一実施形態においては、押出しプロファイルは、ポリプロピレンを具備する１以上の層を具備する。一実施形態においては、押出しプロファイルは、発泡体および／またはポリプロピレン層とＰＥＴ層とを具備する。別の実施形態においては、プロファイルは、発泡体および／またはポリプロピレン層と、食材に接触するのに適した層を具備する。一実施形態においては、発泡体および／またはポリプロピレン層は、好ましくは、アウター層である。一実施形態においては、発泡体および／またはポリプロピレン層は、好ましくは、インナー層である。一実施形態においては、発泡体および／またはポリプロピレン層は、好ましくは、中間層である。一実施形態においては、他の熱可塑性プラスチックは、ポリプロピレンを置き換えることができる。
【０２７７】
たとえば、一実施形態においては、プロファイルは、発泡体を具備する単層を具備する。そのフォーム材料は、膨張しない、部分的に膨張する、および／または、全体に膨張するものである。たとえば、押出成型機は、以下のプロセス、たとえば、加熱プロセスによって、さらに広げられるフォーム材料を具備するプロファイルをアウトプットしてもよい。いくつかの実施形態においては、そのキャリア材料と発泡剤は、好ましくは、一般に、フォーム材料の均一混合物のために、共押出しされる。キャリア材料と発泡剤との量は、１以上の膨張特性、構造上の特性、熱特性、フィード圧力などの１以上の望ましい量に依存して、変化される。
【０２７８】
別の実施形態においては、プロファイルは、第１の層と第２の層とを具備する。その第１の層は、押出し成型に適合可能な溶融強度を有する基材であり、または、具備できる。その第２の層は、唯一で処理されるときに押出し成型することに適合しない溶融強度を有することができる。ともに処理されるときには、その第１と第２の層は、共押出しされる。たとえば、一実施形態においては、そのプロファイルの第１の層または基材は、発泡体および／またはポリプロピレンを具備し、そして、その第２の層は、未使用なＰＥＴを具備できる。一実施形態においては、その第１の層は、アウター層または中間層であり、そして、その第２の層は、インナー層である。一実施形態においては、その第１の層は、インナー層であり、そして、その第２の層は、アウター層または中間層である。その第１および第２の層は、好ましくは、押出成型機の外へ共押出しされる。
【０２７９】
いくつかの実施形態においては、プロファイルは、第１の層、または、第１の溶融強度を有する材料で形成された基材と、第１の溶融強度よりも低い第２の溶融強度を有する材料で形成された第２の層とを具備する。一の限定されない実施形態においては、その第２の層は、一般に、第１の層の厚さ未満の厚さを有することができる。一の限定されない実施形態においては、その第２の層の肉厚は、第１の層の肉厚の略２００％未満である。一の限定されない実施形態においては、第２の層の肉厚は、第１の層の肉厚の略３０％未満である。一の限定されない実施形態においては、第２の層の肉厚は、第１の層の肉厚の略２０％から７０％である。別の限定されない実施形態においては、第２の層の肉厚は、第１の層の肉厚の略４０％から６０％である。その第１の層と第２の層との肉厚は、それらが共押出しされるような溶融強度に基づいて選択される。その第１の層は、第２の材料にとって典型的に適さない温度範囲内での共押出しの間に、第２の層を十分な支持を与えることができる。一実施形態においては、その第２の層は、プロファイルのインナー層を形成でき、そして、ＰＥＴを具備できる。その第１の層は、プロファイルのアウター層を形成でき、そして、ポリプロピレンおよび／またはフォーム材料を具備できる。
【０２８０】
その第１の層と第２の層は、押出成型機６４０の外へ共押出しされ、そして、例えば、容器を形成するようにブロー成型される。任意で、その第２の層は、外側の層でもよく、そして、その第１の層は、インナー層である。別の実施形態においては、押出しされた材料のプロファイルは、飲料を運ぶように構成された、導管、または、チューブを作るのに使用される。たとえば、そのプロファイルは、押出成型機６４０の外側へ押出されて、導管４０２を形成することができる。
【０２８１】
図２８〜２９に示すように、いくつかの実施形態においては、そのプロファイル６００は、そのオープンモールド６２８中へ広げられ、そして、そのモールド半体６２９，６３１は、閉じたポジションへ移動される。その図解された実施形態においては、そのプロファイルは、モールド６２８のモールドキャビティを介して、そして、モールド６２８の底部の外へ広がる。そのモールド半体６２９，６３１の下位部６３７ａ，６３９ａは、それぞれ、プロファイルの下位部６３９を引っ張ることができる。そのモールド半体６２９，６３１の上位部６３７ｂ，６３９ｂは、それぞれ、同様に、プロファイルの上位部を引っ張ることができる。そのプロファイルは、上記にて述べたのと同じ方法で、容器３７Ａ中へブロー成型される。いくつかの実施形態においては、そのプロファイルは、押出成型機から取り除かれ、そして、その後、容器中へ構成される。
【０２８２】
プロファイル６００は、押出し成型または共押出しを介して形成された、単層または多層プロファイルである。一実施形態においては、そのフォーム材料は、急速に冷却され、または、発泡剤の膨張を制限するように急冷され、そして、生産を増加するように、サイクル時間を減らすことができる。一実施形態においては、溶融の背圧は、微小球体の形成において発泡剤を破壊するように、もたらすに、十分には高くない。しかしながら、その背圧は、プロファイルを望ましい形状へブロー成型することを考慮し、および／または、その微小球体のさらなる膨張を考慮して膨張することから、その微小球体を避けるべきである。
【０２８３】
その溶融の温度は、溶融の背圧に依存して変更することができる。たとえば、高い温度での溶融は、微小球体を膨張させることができる。微小球体の膨張を禁止または妨げるように、背圧は、微小球体の各々の中で増加された圧力からなるように増やすことがができる。しかしながら、その溶融の圧力がとても高いならば、その微小球体は、破壊され、または、崩れてもよい。それ故、溶融の圧力は、好ましくは、微小球体の相当な部分が完全には膨張しないか、または、破壊されない範囲で維持される。しかしながら、他の実施形態においては、球体のいくつか、または、全ては、完全な膨張にて壊れて、発泡体を形成する。
【０２８４】
一実施形態においては、その溶融は、それが押出される前に、少なくとも部分的な膨張を受ける。たとえば、溶融のショットが押出された後に、その押出成型機のスクリューは、次のショットのために溶融を蓄えるように待避される。回復後、そのスクリューは、その溶融の圧力を減少するように減圧され、その溶融においてコントロール可能な微小球体の膨張を実現する。一実施形態においては、その溶融は、微小球体が自由に膨張することができるような、圧力の下にない。しかしながら、圧力は、微小球体の膨張を選択的にコントロールするように、その溶融へ適用される。したがって、溶融中の微小球体は、その溶融が押出される前に、部分的に、または、完全に膨張される。好ましくは、その微小球体は、例えば、ブロー成形のための予熱プロセスの間には、その微小球体が膨張を受けるような、膨張の状態にある。膨張された微小球体を有する溶融は、膨張した微小球体を有するプリファイルを形成するように押出される。膨張した微小球体を有するプリファイルは、一般に、均一に分配された微小球体を有する容器中へ形成される。
【０２８５】
押出しプロファイルの周りのエリアは、加熱されて、一般に、プロファイルの微小球体の均一な分配をもたらす。その加熱は、一般に、フォーム材料の不均一な膨張をもたらす。一実施形態においては、その溶融は、ポリプロピレンと微小球体とを具備し、そして、略１００°Ｆから略２５０°Ｆの温度である加熱されたエリアへ押出される。その加熱されたエリアは、その微小球体が、一般に、プロファイルの至るところで、均一に分配されることを、確保する。別の実施形態においては、そのエリアは、略１５０°Ｆから略２２５°Ｆの温度に維持される。別の実施形態においては、そのエリアは、略２００°Ｆの温度に維持される。そのエリアは、微小球体の望ましい分配を実現するように、いかなる適切な時間で冷却される。別の実施形態においては、その溶融は、ポリエチレンと微小球体とを具備する。そのエリアは、一般に、均一に分配された微小球体でプロファイルを形成するように、略７５°Ｆから略１２５°Ｆの温度である。均一に分配された微小球体を有するプロファイルは、そのとき、容器中へ成型される。ここでは、その容器が、順次、均一に分配された微小球体を有する。その上記にて述べた温度は、使用される特定の材料に依存され、そして、その使用される材料に依存して調整される。
【０２８６】
その押出成型機を介して通過する溶融のスピードは、摩擦熱をもたらし、そして、それ故に、微小球体の膨張をもたらす。いくつかの実施形態においては、高い熱伝達材料は、押出成型機を介して、そのエリアへ通過する溶融を急速に冷却するのに使用され、その微小球体の膨張を遅延させる。それ故、操作パラメータ（例えば、スピード、圧力、温度、混合比、粘度、など）は、形状、サイズ、そして、押出成型機の他の特性に依存して変えることができる。
【０２８７】
いくつかの実施形態においては、少なくとも、プロファイルの部分は、それが、押出成型機ヘッド外へ進むときに、広がり、フォーム材料を形成する。その処理する圧力（例えば、メルトデリバリシステム、環境、など）は、微小球体の膨張をコントロールするのに十分にすることができる。いくつかの実施形態においては、その圧力は、大気の圧力にすることができる。いくつかの実施形態においては、その圧力は、大気の圧力を超える、または、未満のレベルを維持できる。
【０２８８】
そのプロファイル６００は、図４Ａに示すように、容器３７Ａを形成するように、ブロー成型される。そのプロファイル６００が引っ張られる前に、そのプロファイル６００は、好ましくは、そのブロー成型プロセスのためのブロー温度範囲内にすることができる。一実施形態においては、単層または多層プロファイル６００は、そのブロー成型プロセスのためのブロー温度範囲内にすることができる。その材料の温度がその膨張温度範囲、例えば、略１００°Ｃと略３００°Ｃの達した際には、その微小球体は、膨張する。この温度範囲は、溶融処理のために使用される。いくつかの実施形態においては、その膨張温度範囲は、ブロー成型する押出し成型のために、略１００〜２００°Ｃにすることができる。たとえば、微小球体は、メルトデリバリシステムにおいて広がることができ、そのヘッド介して、または、処理の間にて適した別の時間に通過する。その膨張温度範囲は、プロファイル６００の引っ張りの前、間、または、後に、達成される。好ましくは、プロファイル６００の微小球体は、そのプロファイル６００がブロー成型される前に、それらの膨張温度範囲へ加熱されて、その微小球体にて少なくとも部分的な膨張をもたらす。
【０２８９】
そのプロファイルの温度がブロー温度範囲に上昇された後には、空気は、プロファイル６００の内側部分へ通されて、プロファイルを、容器３７Ａの望ましい形状へ広げる。一実施形態においては、その膨張温度範囲は、一般に、微小球体がブロー成型のために加熱される間に広がることができるような、ブロー温度範囲と同様である。フォーム材料は、空気が、プロファイルを押して、その望ましい形状へ引っ張って、成型するように、広げられる。別の実施形態においては、プロファイル６００は、その望ましい形状へ、ブロー成型され、そして、容器３７Ａの温度は、容器３７Ａのフォーム材料の膨張をもたらすような、膨張温度範囲に達する。微小球体の膨張の速度を増加するために、ブロー成型サイクルの間の温度が、増加され、および／または、そのブロー圧力が、減らされる。微小球体の膨張の速度を減少するために、ブロー成型サイクルの間の温度が、減少され、および／または、そのブロー圧力が、増やされる。
【０２９０】
一実施形態においては、モールド６２８の壁６３３は、プロファイル６００のフォーム材料の望ましい膨張を達成するように調整された温度である。一実施形態においては、たとえば、壁６３３は、加熱され、容器３７の微小球体の膨張をもたらす。プロファイル６００がブロー成型されて、容器３７Ａを形成した後には、その加熱された壁６３３は、容器３７Ａの壁において微小球体の膨張を続け、それによって、壁の密度を減少する。この方法においては、容器３７Ａの壁における微小球体は、広げられ、または、拡大されて、高く膨張された微小球体のために、より効果的な熱バリアを与える。
【０２９１】
そのモールド６２８の壁６３３は、冷却されて、その微小球体の膨張を妨害、または、妨げる。その壁６３３は、上記にて述べたように、微小球体の膨張を促進するヒート・サイクルの間に、加熱される。その微小球体が、望まれるように膨張された後には、そのモールド壁６３３は、好ましくは、冷却されて、その微小球体のさらなる膨張を、減少、または、好ましくは、停止する。それ故、その壁６３３は、ブロー成型プロセスの第１の部分の間には加熱され、そして、第２の部分の間には、冷却される。しかしながら、その壁６３３は、ブロー成型プロセスの間、適した時間に加熱され、および／または、冷却される。たとえば、別の実施形態においては、そのモールド６２８の壁６３３は、プロファイル６００が、それの初期位置から、望ましい容器形状へ引っ張られる間に、冷却される。そのプロファイル６００は、プロファイルの壁が、冷却された壁６３３に接触するまで、ブローされ、そして、引っ張られる。好ましくは、そのプロファイル６００を形成するフォーム材料は、そのプロファイルが引っ張られるとき、部分的な膨張（例えば、微小球体が膨張する）を受ける。プロファイル６００が熱的に壁６３３と伝達するとき、熱は、その引っ張られたプロファイル６００から、モールド６２８へ移動され、その形作られたプロファイルの壁を冷却する。そのプロファイル６００が冷却されるため、その微小球体の膨張は、減少、または、停止される。モールド６２８内の圧力は、増加されて、微小球体の膨張のレートを減少する。モールド６２８内の圧力は、減少されて、微小球体の膨張のレートを増加する。
【０２９２】
モールド６２８の壁６３３は、織り目加工された、容器３７Ａの表面をもたらすブロー成型プロセスの間に望ましい発泡反応を実現するために、表面処理、または、構造を有することができる。たとえば、壁６３３の表面は、容器３７Ａの外側表面が、ブロー成型の間にその壁６３３に接触するときに、容器３７Ａの外側表面が、織り目加工された発泡体表面を有するように、粗く、または、ザラザラにする。壁６３３の織り目加工された表面は、少なくとも、容器の部分が、モールド６２８の壁６３３に接触する後に、微小球体の膨張をさらに促進できる。しかしながら、壁６３３の表面は、容器３７Ａの適した外側の表面組織を実現するような、いかなる処理をも有する。
【０２９３】
いくつかの実施形態においては、プロファイル６００は、複数の層を有する。一例においては、そのプロファイル６００は、実質的にＰＥＴ、ポリプロピレン、および／または、フェノキシ−タイプ熱可塑性プラスチックを具備するインナー層を有することができる。プロファイル６００のアウター層は、フォーム材料を形成するために、発泡剤（例えば、ＥＸＰＡＮＣＥＬ（商標）微小球体）と混合されたポリマー（例えば、ポリプロピレン、ＰＥＴ、および／または、アクリル酸エチレン）を具備できる。押出しプロファイル６００は、さらに、（１）ディップ・コーティング、（２）スプレー・コーティング、（３）フレームスプレイング（４）流動ベッド・ディッピング、および／または、（５）静電粉体スプレーに限定されないものを含む、いかなる適合可能な方法によって準備される。それらの方法を実行するためのいくつかの方法と装置は、米国特許番号６，３５２，４２６と、米国出願番号２００４／００７１８８５とに開示されており、それらは、それらの全体において参照することで併合され、そして、本発明の開示の部分を形成する。また、これらの方法と装置が、ここで示された物体を形成するのに使用可能であることが意図される。
【０２９４】
別の実施形態においては、プロファイル６００は、ＰＥＴを具備するインナー層と、主に、または、全部、ＰＰを具備するアウター層を具備する。任意で、アウター層は、フォーム材料を具備する。有利には、インナー層とアウター層は、全てがＰＰで形成されたプロファイルのプロセスウィンドウよりも劇的に広いプロセスウィンドウ内でブロー成型される。有利には、そのプロセスウィンドウは、インナー層とアウター層の厚さに関係なく、広げられる。任意で、層（例えば、結合層）は、インナー層とアウター層との間の接着を強めるように使用される。一実施形態においては、カップリング剤、または、クラフティング（例えば、接着剤）は、その層を形成し、そして、インナー層とアウター層との間の接着を与える。プロファイル６００は、複数の層を有することができる。その層の１以上は、異なったプロセスによって形成されることが可能である。
【０２９５】
一実施形態においては、インナー層、好ましくは、ＰＥＴで形成されたものと、発泡体層のキャリア材料とは、両層が好ましいブロー温度範囲内で処理できるように、同様なＴｇを有することができる。上記で述べたように、その膨張温度範囲は、微小球体の膨張をもたらす温度範囲である。膨張温度範囲は、フォーム材料に与える圧力を変えることによって変化させることができる。好ましくは、その膨張温度範囲は、同様、または、その層のブロー温度範囲内である。そのブロー成型プロセスの間、プロファイルの温度は、少なくとも、微小球体の部分的な膨張をもたらすような膨張温度範囲内にすることができる。それ故、その発泡体層の発泡剤は、（１）ブロー成型のためのプロファイルの再加熱の間、（２）容器の形状へのプロファイルの引っ張りの間、（３）容器が、一般に、形成された後、および／または、（４）それらの組合せにて、広げることができる。
【０２９６】
別の実施形態においては、発泡体を具備する多層プロファイルは、容器内に液体をはめるために適するインナー層を有する容器へブロー成型される。たとえば、プロファイル、または、容器は、インナー層、または、シリコン酸化物のプラズマ層のような、飲む液体、食材、または、そのようなものに接触する際に使用するのに適したコーティングを有することができる。プラズマ層は、容器の生産の間に適した時間にて、その容器に適用される。たとえば、プラズマ層は、プロファイル、または、その形作られた容器に適用できる。別の実施形態においては、容器内に液体をはめるために適するインナー層は、ＰＥＴ、および／または、フェノキシ−タイプ熱可塑性プラスチックを具備する。
【０２９７】
いくつかの実施形態においては、押出し成型で、ブロー成型された物体は、印刷されたラベルに適した基材および接着に適した表面と同様に断熱特性を機能的に与える、単層、または多層フォーム材料を具備する。いくつかの実施形態においては、単層、または、多層材料は、たとえば、ポリプロピレンのような、適合可能なポリマーマトリクスにおいて、クローズドセル発泡体を具備する。クローズドセル発泡体は、好ましくは、．数ミクロンから数百ミクロンの直径で分布する。一実施形態においては、クローズドセル発泡体は、メルトストリームにおいて圧縮ガスを用いた発泡による押出し成型によって生成される。別の実施形態においては、発泡体は、オープンおよびクローズドセル発泡体の組合せを生成することによって形成できる。別の実施形態においては、発泡体は、例えば、エクスパンセル（Ｅｘｐａｎｃｅｌ）またはウェルマン（Ｗｅｌｌｍａｎ  Ｉｎｃ．）から繊維アプリケーションのために供給されるもののような、ガス球体をカプセルに入れたアクリロニトリルのように、膨張するクローズドセル発泡体添加物を用いて生成される。いくつかの実施形態においては、マイクロセル発泡体は、ＰＥＴ、ナイロン、そして、オレフィン内において、略１から２ミクロンのセル直径で生成され、そして、軽量化と、略１／２から１／１０までの熱伝導率における減少とを可能にする。フォーム材料は、さまざまなアプリケーションと、たとえば、シャトル式、ホイール式、そして、フォーム・フィル・シール（ｆｏｒｍ−ｆｉｌｌ−ｓｅａｌ）式プラットフォームを含むプラットフォームにおいて使用可能である。フォーム材料は、断熱を強調することと、および／または、重量を減少することとのために、導入可能である。さらに、クローズドセル発泡体の直径を減少させることで、発泡体は、物体の冷却衝撃特性が妥協しないように、欠陥場所（例えば、セル半径が、クラック伝播のための半径より小さくなるところ）をもたらすことがない。
【０２９８】
図解していないが、フォーム材料、または、層は、別の容器に適用されることが可能である。たとえば、ここで示した発泡体層は、金属、セラミック、または、ガラス、そして、容器の他のタイプ、包装、ドリンクウェア（ｄｒｉｎｋｗａｒｅ）などに適用することができる。たとえば、フォーム材料は、包装の部分を形成するように使用することができる。フォーム材料は、包装の部分のために、たとえば、効果的な熱バリアを備える。フォーム材料は、容器（例えば、フレキシブルなポーチ、または、貝殻）、ラベル、トレイ、物体のための保護層などへ形成される、単層と多層シートを形成できる。たとえば、一実施形態においては、発泡体層は、代表的には、炭酸飲料を含む、金属（たとえば、アルミニウム）の缶の外側表面へ適用される。その容器（例えば、缶）の表面（例えば、外側表面）は、容器内の飲料の温度変化を減少させないような熱バリアを与えるように、発泡体層でコートされてもよい。任意で、フォーム材料は、例えば、ＰＥＴの層と、アルミニウム容器の表面との間に処理される。
ｂ．フェノキシタイプ熱可塑性プラスチック、および／または、フェノキシ−ポリオレフィン熱可塑性プラスチック混合物層を具備する物体
【０２９９】
いくつかの実施形態においては、フェノキシ−タイプ熱可塑性プラスチック、および／または、フェノキシ−ポリオレフィン熱可塑性プラスチック混合物は、直接的な食品の接触に適している。いくつかの実施形態においては、フェノキシ−タイプ、および／または、フェノキシ混合物材料は、有利な接着剤特性を有する。いくつかの実施形態においては、フェノキシ−タイプ、および／または、フェノキシ混合物材料は、有利な溶融温度を有する。いくつかの実施形態においては、フェノキシ−タイプ、および／または、フェノキシ混合物材料は、層または、有利なバリアを形成するコーティングを与えるように押出すことができ、優れた湿潤強度を与え、および／または、物体の固さを増加させる。
【０３００】
いくつかの実施形態においては、フェノキシ−タイプ、および／または、フェノキシ混合物材料は、押出し／共押出しされ、そして、ブロー成型され、ポリエチレン、ポリプロピレン、および／または、澄んだポリプロピレンの１以上を具備する液体容器を製造する。いくつかの実施形態においては、これは、透明で、操作をされる、大きなサイズな、液体にとっての包装の形成を可能にする。いくつかの実施形態における付加的な利益は、風味がないスカルピング層、色彩がないスカルピング層、および／または、バリア層、例えば、酸素バリアを有する容器を与えることを含む。いくつかの実施形態における付加的な利益は、完全にリサイクル可能（脱工業化、使用済みの両者、）であり、透明な包装、および／または、食材との接触のためのＦＤＡを有する容器を与えることを含む。
【０３０１】
いくつかの実施形態においては、フェノキシ−タイプ、および／または、フェノキシ混合物材料は、押出し／共押出しされ、そして、ブロー成型され、有利なバリアを与えるためのナノ複合物を具備する液体容器が製造される。フェノキシ−タイプ、および／または、フェノキシ混合物材料、そして、ナノ複合物の組合せは、いくつかの実施形態において４〜６倍の因子によって、そのガスが、フェノキシ−タイプ、および／または、フェノキシ混合物材料をバリアすることを改良できる。ナノ複合物は、インナー層、アウター層、そして、中間層の１以上において、具備される。いくつかの実施形態においては、ナノ複合物、および／または、他のバリアエンハンサーは、ここで示した材料の１以上を、ここで示した、アプリケーション、および／または、実施形態の１以上において、組み合わせることができる。
【０３０２】
フェノキシ−タイプ、および／または、フェノキシ混合物材料の、使用は、バリア性能を増すように、脱酸素剤と組み合わせてもよい。いくつかの実施形態においては、フェノキシ−タイプ、および／または、ナノ複合物と脱酸素剤とを有するフェノキシ混合物材料の組合せは、上部空間から酸素を取り除くように、クロージャーにとってのライナーとして、効果的に利用される。フェノキシ−タイプ、および／または、フェノキシ混合物材料は、ポリプロピレン、および／または、ポリエチレンと互換される。いくつかの実施形態においては、結合層として使用されるフェノキシ混合物は、また、純粋なフェノキシ−タイプインナー層の互換を、包装にて使用されるときに助ける。いくつかの実施形態においては、これは、また、ブロー成型し、そして、熱成型処理する押出し成型から生成される工業上のスクラップの再使用を可能にする。
【０３０３】
一実施形態においては、押出しプロファイルは、フェノキシ−タイプ熱可塑性プラスチックを具備する１以上の層を具備する。一実施形態においては、押出しプロファイルは、フェノキシ−ポリオレフィン熱可塑性プラスチック混合物を具備する１以上の層を具備する。一実施形態においては、押出しプロファイルは、フェノキシ−タイプ、および／または、フェノキシ混合物層、そして、未使用なＰＥＴ、および／または、リサイクルされたＰＥＴ層を具備する。一実施形態においては、押出しプロファイルは、フェノキシ−タイプ、および／または、フェノキシ混合物層、そして、発泡体、および／または、ポリプロピレン層を具備する。別の実施形態においては、押出しプロファイルは、フェノキシ−タイプ、および／または、フェノキシ混合物層、そして、適合可能なアウター層を具備する。一実施形態においては、フェノキシ−タイプ、および／または、フェノキシ混合物層は、インナー層である。一実施形態においては、フェノキシ−タイプ、および／または、フェノキシ混合物層は、アウター層である。一実施形態においては、フェノキシ−タイプ、および／または、フェノキシ混合物層は、中間層である。
【０３０４】
たとえば、図３０から３１に示すように、フェノキシ−タイプ、および／または、フェノキシ混合物材料を具備する単層または多層プロファイルは、押出成型機７４０によって与えられる。押出し成型の方法と、押出成型機７４０は、ここで示した方法および装置、および／または、米国特許番号６，１０９，００６において開示したものと同様にすることができ、これによって、ここでの言及により組み込まれ、そして、この開示の部分を形成する。モールド７２８は、開いたポジションにおいて示されるモールド半体７２９，７３１を有し、そして、プロファイルは、そのモールド半体７２９，７３１の間に配置されている。一実施形態においては、単層プロファイルは、フェノキシ−タイプ、および／または、押出され、そして、ブロー成型され、単層フェノキシ−タイプ、および／または、フェノキシ混合物容器を形成するフェノキシ混合物層を具備する。別の実施形態においては、プロファイルは、フェノキシ−タイプ、および／または、フェノキシ混合物材料を具備する第１の層、そして、第２の層を具備する。たとえば、プロファイルは、ＰＥＴＧと、第１および第２の層を共に結合可能な接着または結合層とを具備してもよい。多層プロファイルは、ここで述べたようにブロー成型されて、多層容器を形成できる。一実施形態においては、プロファイルは、食材に接触するのに適した、フェノキシ−タイプ、および／または、フェノキシ混合物材料のインナー層を具備する。別の実施形態においては、プロファイルは、フェノキシ−タイプ、および／または、フェノキシ混合物材料の中間またはアウター層、そして、食材に接触するのに適したインナー層を具備する。
【０３０５】
一実施形態においては、プロファイルは、第１の層と第２の層とを具備する。その第１の層は、押出し成型に適合可能な溶融強度を有する基材であり、または、具備できる。その第２の層は、唯一で処理されるときに押出し成型することに適合しない溶融強度を有することができる。ともに処理されるときには、その第１と第２の層は、共押出しされる。たとえば、一実施形態においては、そのプロファイルの第１の層または基材は、フェノキシ−タイプ、および／または、フェノキシ混合物材料を具備し、そして、その第２の層は、ＰＥＴ，たとえば、未使用なＰＥＴを具備できる。一実施形態においては、その第１の層は、インナー層であり、そして、その第２の層は、アウター層または中間層である。一実施形態においては、その第１の層は、アウター層または中間層であり、そして、その第２の層は、インナー層である。その第１および第２の層は、好ましくは、ここで示されるように、押出成型機の外へ共押出しされ、そして、ブロー成型される。いくつかの実施形態においては、フェノキシ−タイプ、および／または、フェノキシ混合物材料の肉厚は、実質的に、ＰＥＴ層の肉厚未満である。
【０３０６】
その第１の層と第２の層は、押出成型機７４０の外へ共押出しされ、そして、例えば、容器を形成するようにブロー成型される。その容器は、一般に、フレキシブル、または、硬くなる。加えて、その容器の部分は、その容器の部分が硬い間に、フレキシブルになることができる。任意で、その第１の層は、外側の層でもよく、そして、その第２の層は、インナー層である。別の実施形態においては、押出しされた材料、または、プロファイルは、飲料を運ぶように構成された、導管、または、チューブを作るのに使用される。たとえば、そのプロファイルは、押出成型機７４０の外側へ押出されて、導管４０２を形成することができる。
（ｃ．リサイクルされた材料、および／または、粉砕再生層を具備する物体）
【０３０７】
一実施形態においては、押出しプロファイルは、リサイクルされた材料を具備する１以上の層を具備する。一実施形態においては、押出しプロファイルは、粉砕再生材料を具備する１以上の層を具備する。
【０３０８】
一実施形態においては、押出しプロファイルは、未使用なＰＥＴ層とリサイクルされたＰＥＴ層とを具備する。一実施形態においては、押出しプロファイルは、未使用なＰＥＴ層と粉砕再生層とを具備し、そこでは、粉砕再生層が、１以上のフェノキシ−タイプ材料、フェノキシ混合物材料、スクラップな未使用なＰＥＴ材料前もってリサイクルされたＰＥＴ材料、ＰＥＴＧ材料フォーム材料、ポリプロピレン材料、バリア材料、そして、結合材料との１以上を具備する。
【０３０９】
一実施形態においては、押出しプロファイルは、フェノキシ−タイプ、および／または、フェノキシ混合物層、そして、リサイクルされたＰＥＴ層を具備する。一実施形態においては、押出しプロファイルは、フェノキシ−タイプ、および／または、フェノキシ混合物層（例えば、ポリオレフィンとブレンドされたフェノキシ）そして、粉砕再生層を具備し、そこでは、粉砕再生層が、フェノキシ−タイプ材料、フェノキシ混合物材料、スクラップな未使用なＰＥＴ材料、前もってリサイクルされたＰＥＴ材料、ＰＥＴＧ材料、フォーム材料、ポリプロピレン材料、バリア材料、そして、結合材料の１つ以上を具備する。
【０３１０】
別の実施形態においては、押出しプロファイルは、リサイクルされた層、および／または、粉砕再生層、そして、食材に接触するに適したインナー層を具備する。一実施形態においては、リサイクルされた層、および／または、粉砕再生層は、アウター層である。一実施形態においては、リサイクルされた層、および／または、粉砕再生層は、インナー層である。一実施形態においては、リサイクルされた層、および／または、粉砕再生層は、中間層である。
【０３１１】
例えば、図２８から３１に示すように、単層または多層材料を有するプロファイルは、押出成型機によって与えられる。単層または共押出しされた多層材料を具備する押出しプロファイルは、ブロー成型され、単層または多層容器を形成する。そのプロファイルがオープンモールドへ広げられた後に、そのモールド半体は、閉じたポジションへ移動される。そのプロファイルは、モールドのモールドキャビティを介し、そして、モールドの底部の外へ広がる。モールド半体の下位部は、プロファイル下位部を引っ張ることができる。引っ張り位置を越えて広がるプロファイルの下位部は、スクラップ材料である。いくつかの実施形態においては、スクラップ材料は、廃棄される。しかしながら、いくつかの実施形態においては、スクラップ材料は、リサイクルされ、または、後の利用でリグラウンドされる。
【０３１２】
たとえば、一実施形態においては、押出しプロファイルは、未使用なＰＥＴ、および／または、フェノキシタイプ熱可塑性プラスチックインナー層、そして、リサイクルされた、および／または、粉砕再生された、外側または、中間層を具備する。そのインナーそしてアウター層は、アウターまたは中間の結合層、および／または、バリア層と、ともに、共押出しされる。モールドがプロファイル上で閉じられるとき、その引っ張り位置を越えたスクラップ材料の部分は、取り除かれる。スクラップ材料は、材料の複数の層を具備する。多層なスクラップ材料は、リグラウンドされ、そして、同じ押出成型機、または、別の押出成型機中へフィードバックされて、後に形成された容器の、リサイクル、または、粉砕再生された外側または中間層を形成する。したがって、典型的な廃棄されたスクラップ材料は、廃棄物を制限し、そして、生産コストを減らすような物体を形成するのに使用される。
【０３１３】
一実施形態においては、粉砕再生材料は、たとえば、修正され、または、無水マレイン酸、エポキシ基などのような極性基でグラフトされたポリプロピレンなどの熱可塑性プラスチックのような、官能化された材料を含む。中間層として官能化された粉砕再生層は、結合層として作用する。官能化された粉砕再生層は、透明度と接着に役立つことができる。
ｄ．耐熱層を具備する物体
【０３１４】
ここで開示された物体は、１以上の耐熱材料を具備できる。ここで使用されるフレーズ「耐熱材料」は、広義のフレーズであり、通常の手段において使用され、そして、ホット・フィル（ｈｏｔ−ｆｉｌｌ）またはウォーム・フィル（ｗａｒｍ−ｆｉｌｌ）アプリケーションにとって適した、限定されない、材料を含む。たとえば、その耐熱材料は、ホット・フィル・プロセスの間に、寸法安定性を有する、高耐熱材料を含んでもよい。その耐熱材料は、ウォーム・フィル・プロセスの間に、寸法安定性を有する、中程度の耐熱材料を含んでもよい。耐熱材料は、ポリプロピレン、結晶性材料、ポリエステル、そして、そのようなものを含んでいてもよい。いくつかの実施形態においては、耐熱材料は、アモルファスなＰＥＴよりも高い熱寸法安定性を有する。耐熱材料は、物体（例えば、プロファイルの１以上の層、プリフォーム、シート、そして、ここで示した他の物体）の部分を形成できる。
【０３１５】
一実施形態においては、押出し成型され、ブロー成型された容器は、熱可塑性プラスチックポリエステルを具備するインナー層、インナー層の熱可塑性プラスチックポリエステルを超える耐熱性を有する、熱可塑性プラスチック材料（例えば、ポリマー耐熱材料）を具備するアウター層、そして、インナー層とアウター層との間に接着を与える中間の結合層を具備しており、ここでは、その層は、ブロー成型する前に、共押出しされる。一実施形態においては、インナー層の熱可塑性プラスチックポリエステルは、ＰＥＴであり、そして、さらに、脱酸素剤の少なくとも一つと、熱可塑性プラスチックポリエステルとブレンドされた、パッシブなバリア材料とを具備してもよい。一実施形態においては、そのパッシブなバリア材料は、ＭＸＤ  ６のような、ポリアミドである。
【０３１６】
好ましくは、脱酸素剤は、ＰＥＴ中において分散された不飽和オレフィン材料と遷移金属触媒である。脱酸素剤は、インナー層のトータル重量を基準にして、重量で、略０．１から略２０パーセントの量、より好ましくは、重量で略０．１から略１０パーセントの量、最も好ましくは、重量で略０．５から略１０パーセントの量で存在している。代わりに、商業上で利用可能な脱酸素剤が使用されてもよい。
【０３１７】
好ましくは、パッシブなバリア材料は、インナー層のトータル重量を基準にして、重量で、略０．１から略２０パーセントの量、より好ましくは、重量で略０．５から略５パーセントの量、最も好ましくは、重量で略１から略１０パーセントの量で存在している
【０３１８】
一実施形態においては、アウター層の熱可塑性プラスチック材料は、ポリプロピレンであり、そして、より好ましくは、澄んだポリプロピレンである。一実施形態においては、アウター層は、発泡剤、および／または、発泡剤の反応性生物によって発泡される。実用的な発泡剤は、アゾビスホルムアミド、アゾビスイソブチルニトリル、ジアゾアミノベンゼン、Ｎ，Ｎ−ジメチルーＮ，Ｎ−ジニトロソテレフタル酸アミド、Ｎ，Ｎ−ジニトロソペンタメチレンテトラアミン、ベンゼンスルフォニルヒドラジド、ベンゼン−１．３−ジスルフォニルヒドラジド、ジフェニルスルフォン−３，３−ジスルフォニルヒドラジド、４，４’−オキシビスベンゼンスルフォニルヒドラジド、ｐ−トルエンスルフォニルセミカルバジド、アゾジカルボン酸バリウム、ブチルアミンニトリル、ニトロ尿素、トリヒドラジノトリアジン、フェニルメチルウレタン、ｐ−スルフォニルヒドラジド、過酸化物、重炭酸アンモニウム、そして、重炭酸ナトリウムに限定されないものを含む。
【０３１９】
発泡剤は、アウター層のトータル重量を基準にして、好ましくは、重量で、略１から略２０パーセント、より好ましくは、重量で、略１から略１０パーセント、最も好ましくは、略１から略１０パーセントの量で熱可塑性プラスチック材料中に存在する。
【０３２０】
中間の結合層は、存在するならば、ＰＥＴ、そして、インナーそしてアウター層、遷移金属触媒とを有するものように、分散された不飽和オレフィン材料のような、熱可塑性プラスチック接着剤を具備し、さらに、少なくとも、脱酸素剤の一つと、パッシブなバリア材料とを具備する。好ましくは、インナー層は、少なくとも、中間の結合層の一つと、アウター層との厚さ未満である厚さを有する。
【０３２１】
一実施形態においては、方法は、複数の熱可塑性プラスチック材料を共押出して多層チューブを形成すること、少なくとも多層チューブのセグメントをブロー成型中へ置くこと、多層チューブをブロー成型することを具備し、それにより、押出し成型で部路成型された容器を形成する。アウター層は、押出し成型の前または間に、発泡剤をアウター層の熱可塑性プラスチックへブレンドすることによって、発泡されてもよい。
【０３２２】
一実施形態は、熱可塑性プラスチックポリエステルの官能そしてガスバリア特性と、ポリプロピレンと、ポリプロピレンのランダムなコポリマーのような熱可塑性プラスチックの耐熱性とを有する容器をブロー成型する押出し成型の方法へ、添加物を浄化または核とすること、または、それなしに導き、そこでは、好ましくは、発泡され、そして、その方法で容器を作る。一実施形態においては、その方法は、技術において良く知られた共押出し法を用いて、少なくとも、３つの層を具備するチューブを共押出しすることを具備する。その共押出しされたチューブは、ＰＥＴのような熱可塑性プラスチックポリエステルのインナー層、ポリプロピレンのような耐熱性な熱可塑性プラスチックのアウター層、インナー層とアウター層とを共に保持するのに必要な接着を与える中間の結合層を具備する。
【０３２３】
その内部のポリエステル層は、好ましくは、未使用なＰＥＴであって、人の消費を対象とした食品または飲料との接触のためにＦＤＡによって承認された熱可塑性プラスチックポリエステルでもよく、好ましくは、結合層と外側の耐熱性の熱可塑性プラスチック層との組み合わされた厚さよりも薄い厚さを有し、より好ましくは、少なくとも結合層と、そのアウター層の、その厚さ未満の厚さを有する。最も好ましくは、インナー層は、結合層とアウター層のそれぞれの厚さ未満な厚さを有する。結合層は、好ましくは、ＰＥＴのポリマー鎖上のカルボキシルおよび／または、ヒドロキシ基と反応する、無水物，エポキシのような官能基を有するポリマーである。実用的な結合層材料は、ＤｕＰｏｎｔ  ＢＹＮＥＬ（商標）接着剤樹脂、Ｍｉｔｓｕｉ  ＡＤＭＥＲ（商標）接着剤樹脂、ＥａｓｔｍａｎのＥＰＯＬＩＮＥブランド材料、ＡｒｋｅｍａのＬＯＴＡＤＥＲブランド材料、そして、ＥｘｘｏｎＭｏｂｉｌのＥＶＥＬＯＹ（商標）ブランド材料を含む。この材料は、結合層を分離するように、または、内側のポリエステルと、外側の熱可塑性プラスチック層の一方または両方とをブレンドして２つの層構造を与えるように、使用しても良い。
【０３２４】
たとえば、好ましい実施形態に従った容器、略１５０から略２０００ｍｌの容積を有するものにとって、ブロー成型によって容器を形成するのに使用される、押出された多層なチューブの部分は、略１００から略７６２ｍｍ（略３．９から略３０インチ）の長さであって、略０．０２から略０．２５ｍｍ（略１ｍｉｌから略１０ｍｉｌ）の厚さを有する未使用なＰＥＴのインナー層、略．０８から略１．２７ｍｍ（略３ｍｉｌから略５０ｍｉｌ）の厚さを有する発泡されたポリプロピレンのアウター層、そして、略０．０１３から略０．１２７ｍｍ（略０．５ｍｉｌから略５ｍｉｌ）の厚さを有する、ＡＤＭＥＲ（商標）接着剤樹脂の中間の結合層を有する。
【０３２５】
当業者によって理解されるように、装置において必要とされる押出成型機の数は、好ましくは、押出されたチューブにおける層の数と同じである。それぞれの押出成型機バレルの出力端は、取り付けられ、そして、機能的な伝達において、ダイ・アダプタをもって、チューブの層を介して共押出しされる。それぞれの押出成型機の温度と構成は、その押出成型機を介して押出された樹脂にとって適するようになっている。たとえば、未使用なＰＥＴのインナー層、澄んだポリプロピレンのアウター層、そして、ＡＤＭＥＲ（商標）接着剤樹脂の結合層を具備する容器のために、ＰＥＴ押出成型機は、好ましくは、略２０５から略２８０°Ｃの温度へＰＥＴを加熱するように構成され、ポリプロピレン押出成型機は、略２０５から略２５０°Ｃへポリプロピレンを加熱するように構成され、ＡＤＭＥＲ（商標）接着剤樹脂押出成型機は、ＡＤＭＥＲ（商標）接着剤樹脂を、略２００から略２６０°Ｃへ加熱するように構成される。
【０３２６】
好ましくは、一実施形態においては、インナー層は、ＰＥＴと、少なくとも、パッシブなガスバリア材料および脱酸素剤の一つとの混合物である。好ましいガスバリア材料は、ナノ複合物、プラズマまたは化学的なバリアコーティング、そしてポリエチレンナフタレートコポリマーを含む。一実施形態においては、最も好適な酸素を取り除く材料は、ＰＥＴ中で分散された不飽和オレフィン材料と、ＢＰ  Ａｍｏｃｏ  Ｃｏｒｐｏｒａｔｉｏｎから利用できるＡＭＯＳＯＲＢ（商標）のように、米国特許番号６，０８３，５８５においてＣａｈｉｌｌらに、活性を促進する遷移金属触媒とを具備し、ここでの内容は、言及による全てにおいて組み込まれている。ガスバリア材料は、好ましくは、ＰＥＴとガスバリア材料とのトータルの重量に基づく重量で、略０．０１から略１０パーセントの量にてＰＥＴにブレンドされており、そして、酸素を取り除く材料は、ＰＥＴと酸素を取り除く材料とのトータルの重量に基づく重量で、略０．０１から略２０パーセントの量で存在している。
【０３２７】
一実施形態においては、押出し成型でブロー成型された容器は、米国特許番号６，７４０，３７７のように、Ｐｅｃｏｒｉｎｉらによって、よく知られた技術において、押出し成型でのブロー成型技術を用いて形成されてもよく、それは、その結果、そこでの言及によって組み込まれる。好ましくは、熱可塑性プラスチックポリエステルのインナー層、好ましくは、未使用なＰＥＴ、任意で、ガスバリアでブレンドされたもの、および／または、酸素を取り除く材料、高い耐熱性を有する熱可塑性プラスチック材料のアウター層、たとえば、澄んだポリプロピレン、そして、結合層、たとえば、ＡＤＭＥＲ（商標）は、ダイを介して共押出しされ、３層チューブ状のプロファイル、好ましくは、均一な厚さを有するものを形成する。モールドは、望ましい形状を有し、プロファイルの周りで引っ張られ、そして、空気が、プロファイル中へ吹かれて、押出しプロファイルが広がり、そのモールドの形状と容積を獲得して、望ましい容器を形成し、そして、モールドから、排出される。
【０３２８】
好ましくは、ポリプロピレンは、押出成型機へ、または、押出成型機の中での導入のいずれかの前に、容器のアウター層が押出し成型の間に発泡されるように、発泡剤とブレンドされている。実用的な発泡剤は、ＥＸＰＡＮＣＥＬ（商標）材料、ＣＥＬＯＧＥＮ（商標）材料、ＨＹＤＲＯＣＥＲＯＬ（商標）材料、ＭＩＫＲＯＦＩＮＥ（商標）材料、ＣＥＬ  ＳＰＡＮ（商標）材料、そして、ＰＬＡＳＴＲＯＮ（商標）フォーム材料を含む。実用的な化学的発泡剤は、アゾビスホルムアミド、アゾビスイソブチルニトリル、ジアゾアミノベンゼン、Ｎ，Ｎ−ジメチルーＮ，Ｎ−ジニトロソテレフタル酸アミド、Ｎ，Ｎ−ジニトロソペンタメチレンテトラアミン、ベンゼンスルフォニルヒドラジド、ベンゼン−１，３−ジスルフォニルヒドラジド、ジフェニルスルフォン−３，３−ジスルフォニルヒドラジド、４，４’−オキシビスベンゼンスルフォニルヒドラジド、ｐ−トルエンスルフォニルセミカルバジド、アゾジカルボン酸バリウム、ブチルアミンニトリル、ニトロ尿素、トリヒドラジノトリアジン、フェニルメチルウランタン、ｐ−スルフォニルヒドラジド、過酸化物、重炭酸アンモニウム、そして、重炭酸ナトリウムを含む。圧縮ガスを用いる新しい発泡技術は、また、上記に列挙した従来のブロー剤の代わりに、代替し利用され、発泡体を生成する。
【０３２９】
一実施形態によれば、プロファイルは、ネック部を有し、そして、熱可塑性プラスチックポリエステルを具備するインナー層と、耐熱性を有する熱可塑性プラスチック材料を具備するアウター層を具備し、それ故に、溶融強度が、その熱可塑性プラスチックポリエステルを超えている。好ましくは、少なくとも、一の結合層が、存在する。一実施形態においては、２つの結合層は、インナーとアウター層との間の接着を与える。代わりに、１以上の結合層は、さらに、脱酸素剤、および／または、パッシブなバリア材料を具備しても良い。容器、ボトルの形成におけるものは、好ましくは、キャップを嵌め込むネジを含み、そして、プロファイルのインナー，アウター、そして、１以上の結合層を具備し、ブロー成型プロセスによって引っ張れる。
（ｅ．ＰＥＴＧとポリプロピレンとを具備する物体）
【０３３０】
一実施形態においては、物体は、第１および第２の層を具備し、そこでは、第１の層が、ＰＥＴＧを具備し、そして、第２の層が、ポリプロピレンを具備する。別の実施形態においては、ポリプロピレンは、一実施形態においては、ポリプロピレンは、さらに、ナノ粒子を具備する。さらなる実施形態においては、ポリプロピレンは、ナノ粒子を具備し、そして、無水マレイン酸、グリシジルメタクリレート、アクリルメタクルレート、および／または、接着を改良する類似化合物で、グラフトされるか、または、変更されている。一実施形態においては、第１の層は、物体のインナー層である。別の実施形態においては、第１の層は、アウター層である。任意で、その物体は、熱可塑性プラスチック材料の付加的な層を具備してもよい。一実施形態においては、その物体は、流体を保持するための容器（例えば、飲料容器またはボトル）へブロー成型されることが可能なプロファイルになることが可能である。
【０３３１】
一実施形態においては、そこでは、その物体が、食品に接触されるものであり、好ましくは、インナー層（例えば、容器の内容物と接触する層）が、食品に接触することをＦＤＡによって承認された材料、および／または、食品に接触するのに適した別の材料を具備する。
【０３３２】
好ましくは、そのプロファイルの材料は、ＰＥＴＧを具備する第１の層と、ポリプロピレンを具備する第２の層を含む。そのポリプロピレンは、無水マレイン酸、グリシジルメタクリレート、アクリルメタクルレート、および／または、接着を改良する類似化合物でグラフトされ、または、修正されていてもよい。一実施形態においては、そのポリプロピレンは、さらに、ナノ粒子を具備する。さらなる実施形態では、そのポリプロピレンは、ナノ粒子を具備し、そして、無水マレイン酸、グリシジルメタクリレート、アクリルメタクルレート、および／または、類似化合物でグラフとされ、または、修正されている。その材料は、そして、ブロー成型されて、ここで述べたように多層容器を形成できる。
【０３３３】
別の実施形態においては、その材料は、食材に接触するのに適したインナー層とアウター層を具備する。インナー層とアウター層の一つは、押出し成型に適した溶融強度を有する基材になることができる。そのインナー層とアウター層との別の一つが、押出し成型に適する典型的な溶融強度を有さないにもかかわらず、その基材とそのインナー層とアウター層との別の一つは、共押出しされる。たとえば、その材料のインナー層または基材は、ＰＥＴＧを具備でき、そして、そのアウター層は、ポリプロピレンを具備できる。そのインナー層およびアウター層は、押出成型機の外に共押出しされ、そして、ブロー成型される。
【０３３４】
一実施形態においては、第１の層は、その材料のインナー層を形成でき、そして、ＰＥＴＧを具備する。第２の層は、その材料のアウター層を具備でき、そして、ポリプロピレンを具備する。第１の層と第２の層とは、押出成型機の外部へ共押出しされ、そして、ブロー成型されて、例えば、容器を形成する。任意で、第１の層は、外側の層でもよく、第２の層は、インナー層になることができる。別の実施形態においては、材料は、飲用液体を運ぶように構成されている、導管またはチューブを形成することができる。たとえば、その材料は、押出成型機の外へ押出されて、導管を形成する。
４．シートを生成する方法と装置
【０３３５】
図３２Ａは、物体を形成するのに利用可能な、単層シート、または、フィルム８００の概要断面図である。単層シートは、図２２Ａに示したシート３８９と同様である。たとえば、シート８００は、包装（例えば、ラベルまたは、容器）の部分または全部を形成するのに利用できる。シート８００は、フォーム材料を具備でき、そして、物体の少なくとも部分を形成するのに利用できる。好ましくは、シート８００は、押出成型プロセスによって形成される。その図解された実施形態においては、シート８００は、押出成型機８０６の端部８０４から外へ広がる。シート８００は、形成プロセスによって形作られる。いくつかの実施形態においては、シート８０６は、カットされ、そして、望まれる形状に形成される。任意で、シート８００は、成型、または、熱成型すること、スタンプすることなどのような、別のプロセスによって形作られる。
【０３３６】
シート８００は、望ましい特質、そして、それから作られる物体の特性に依存する、適した厚さを有することができる。いくつかの実施形態においては、シート８００は、略０．００１インチ（略０．０２５ｍｍ）、または、それ未満から、略０．３インチ（略８ｍｍ）、または、それを超える厚さを有することができる。いくつかの実施形態においては、シート８００は、さまざまな厚さを有することができる。
【０３３７】
図３２Ｂは、多層シート８１０の概略断面図である。その多層シートは、図２２Ｂに示したシート３９０と同様である。いくつかの限定されない実施形態においては、多層シート８１０は、フォーム材料の少なくとも一つの層を具備する。その図解された実施形態においては、そのシート８１０は、第１の層８１２および第２の層８１４を有する。その第１の層８１２は、フォーム材料を具備し、そして、その第２の層８１４は、第２の材料を具備する。その図解された実施形態においては、その層８１２は、直接的に、層８１４に接着される。たとえば、第１の層８１２は、フォーム材料を具備する第２の層８１４に接着可能なフェノキシタイプ熱可塑性プラスチックを具備する。結合層は、第１の層８１２および第２の層８１４の間に介在していてもよい。本開示の目的においては、本技術における一つの技術は、材料、層の厚さ、そして、望ましい最終用途のためのシート３９０の用途を洗濯できる。
【０３３８】
層８１２，８１４は、望ましい特質、そして、それから作られる物体の特性に依存する、適した厚さを有することができる。いくつかの実施形態においては、層８１２，８１４は、分離または組合せにて、略０．００１インチ（略０．０２５ｍｍ）、または、それ未満から、略０．３インチ（略８ｍｍ）または、それを超える厚さを有することができる。いくつかの実施形態においては、層８１２，８１４は、さまざまな厚さを有することができる。
【０３３９】
いくつかの限定されない実施形態においては、第１の層８１２は、多層シートの厚さの９０％未満を具備し、また、略８０％，７０％，６０％，５０％，４０％，３０％，２０％，１０％，９％，８％，７％，６％，５％，４％，３％，２％，または、１％未満な多層シートの厚さを含む。いくつかの限定されない実施形態においては、第１の層８１２は、多層シートの９０％を超える厚さを具備する。いくつかの限定されない実施形態においては、第１の層８１２は、多層シートの厚さの略５０−１００％を具備する。いくつかの限定されない実施形態においては、第１の層８１２は、多層シートの厚さの略７０〜１００％を具備する。いくつかの限定されない実施形態においては、第１の層８１２は、多層シートの厚さの略９０〜１００％を具備する。いくつかの限定されない実施形態においては、第１の層８１２は、多層シートの厚さの略２０〜８０％を具備する。いくつかの限定されない実施形態においては、第１の層８１２は、多層シートの厚さの略３０〜７０％を具備する。いくつかの限定されない実施形態においては、第１の層８１２は、多層シートの厚さの略４０〜６０％を具備する。いくつかの限定されない実施形態においては、第１の層８１２は、多層シートの厚さの略１〜５０％を具備する。いくつかの限定されない実施形態においては、第１の層８１２は、多層シートの厚さの略１〜３０％を具備する。いくつかの限定されない実施形態においては、第１の層８１２は、多層シートの厚さの略１〜１０％を具備する。第１の層８１２は、それより上、下、内、または、特定のパーセンテージとの重複、そして、上記に列挙した範囲を含み、その多層シートの望ましい特性に依存する、いかなる適した厚さを具備することが意図されている。
【０３４０】
いくつかの限定されない実施形態においては、第２の層８１４は、多層シートの厚さの９０％未満を具備し、また、略８０％，７０％，６０％，５０％，４０％，３０％，２０％，１０％，９％，８％，７％，６％，５％，４％，３％，２％，または、１％未満な多層シートの厚さを含む。いくつかの限定されない実施形態においては、第２の層８１４は、多層シートの９０％を超える厚さを具備する。いくつかの限定されない実施形態においては、第２の層８１４は、多層シートの厚さの略５０〜１００％を具備する。いくつかの限定されない実施形態においては、第１の層８１２は、多層シートの厚さの略７０〜１００％を具備する。いくつかの限定されない実施形態においては、第１の層８１２は、多層シートの厚さの略９０〜１００％を具備する。いくつかの限定されない実施形態においては、第１の層８１２は、多層シートの厚さの略２０〜８０％を具備する。いくつかの限定されない実施形態においては、第１の層８１２は、多層シートの厚さの略３０〜７０％を具備する。いくつかの限定されない実施形態においては、第１の層８１２は、多層シートの厚さの略４０〜６０％を具備する。いくつかの限定されない実施形態においては、第１の層８１２は、多層シートの厚さの略１〜５０％を具備する。いくつかの限定されない実施形態においては、第１の層８１２は、多層シートの厚さの略１〜３０％を具備する。いくつかの限定されない実施形態においては、第１の層８１２は、多層シートの厚さの略１〜１０％を具備する。第２の層８１４は、それより上、下、内、または、特定のパーセンテージとの重複、そして、上記に列挙した範囲を含み、その多層シートの望ましい特性に依存する、いかなる適した厚さを具備することが意図されている。
【０３４１】
シート８１０は、望ましい層の番号を有することができる。たとえば、シート８１０は、第１の層８１２および第２の層８１４の間に介在されている結合層（示していない）を有することができる。シート８１０は、また、共押出成型プロセスによって形成される。シート８００、８１０を生成するのに適した他の手段があることが意図されている。たとえば、薄板状なインジェクション成型システム（ＬＩＭ）、ここで、および／または、米国特許番号６，３９１，４０８にて開示されているものは、シートを形成するのに使用される。一実施形態においては、シート８００，８１０は、以下の処理によって、部分的に、または、全体に広げられた、微小球体を有することができる。その代わりに、シート８００，８１０は、一般に、押出成型プロセスの間に全体に広げられた微小球体を有することができる。
【０３４２】
一実施形態においては、第１の層８１２および第２の層８１４は、押出し成型にとって適した材料から形成される。たとえば、第１の層８１２は、ＰＥＴを具備することができ、そして、第２の層８１４は、ＰＰを具備できる。たとえば、シート８１０は、任意で、フォーム材料を具備する第３の層を具備できる。別の実施形態においては、第１の層８１２は、ＰＥＴを具備することができ、そして、第２の層８１４は、フォーム材料を具備できる。任意で、フォーム材料は、微小球体とＰＰとを具備できる。
【０３４３】
一実施形態においては、シートは、１以上の付加的な層、例えば、バリア層、支持層を有することができる。付加的な層は、発泡体層、非発泡体層、フェノキシタイプ熱可塑性プラスチック層、フェノキシ−ポリオレフィン混合物層、ＢＬＯＸ層、リサイクルされた、または、粉砕再生な層、木材パルプ層、そして、ここで示した別な層を有することができる。
【０３４４】
シート８００，８１０は、さまざまな容器を形成するのに使用可能である。たとえば、シート８００，８１０は、液体を保持する容器を形成するのに使用される。たとえば、シート８００，８１０は、押出成型プロセスを介して形成される。シート８００，８１０は、そのとき、容器へ形成される。いくつかの実施形態においては、シートは、容器、例えば、ボトルにとって、ラベルを形成するために使用される。容器の発泡体ラベルは、容器にとって、断熱材として作用し、有利に、ラベルを介した熱転移のバリアを与える。
【０３４５】
図２５は、成型可能な材料を具備する容器の別の実施形態を示す。容器４５０は、図２４の容器４２０と同様、または、異なることができる。その図解された実施形態においては、その容器４５０は、クロージャー４５２、ボディ４５４、そして、ボディ４５４に取り付けられたハンドル４５６を具備する。クロージャー４５２は、図２４にて示したクロージャー４２２と同様である。ボディ４５４は、実質的に、固い、または、フレキシブルにすることができる。ハンドル４５６は、好ましくは、ユーザーによって楽にグリップされるように構成された大きさである。ボディ４５４の壁は、単層または多層壁にすることができる。容器４５０は、どのような形状を有してもよく、摂取可能な液体を保持するために使用される典型的な容器と同様な形状を含む。容器４５０は、ここで開示された、押出しブロー成型のような、いかなるプロセスによっても形成可能である。
【０３４６】
図２６Ａについて、容器４６０は、成型または押出成型プロセスを介して、形成される。たとえば、容器４６０は、プリカットされた発泡体シートから形成されており、それらが、ピザ・ボックスを形成する技術において通常の技術として知られた方法にて、それらが折りたたまれるように適合されている。いくつかの実施形態においては、シートは、容器を生成するのに使用されるラミネートを形成するために、使用される。たとえば、食材容器は、第１の層と第２の層とを具備するラミネートから形成される。一実施形態においては、食材ボックスは、ピザ・ボックスのような容器の形成である。第１の層は、ピザ・ボックスの外側表面を形成でき、そして、木材パルプを具備してもよい。第２の層は、ピザ・ボックスの内側表面を定義でき、そして、フォーム材料で形成される。いくつかの実施形態においては、容器の層は、さらに以下に示すように、ＢＬＯＸを具備できる。いくつかの実施形態においては、容器の層は、フェノキシタイプ材料、または、フェノキシ−ポリオレフィン混合物材料を具備できる。上記で述べたように、発泡体構造の少なくとも一部は、食品に接触するのに適し、構造補強などを与える、別の材料でコートされる。
【０３４７】
さらに、フォーム材料を具備するシートは、典型的な容器を断熱するのに用いられる。シート８００，８１０は、カットされ、そして、容器の部分に取り付けられる。たとえば、シート８００，８１０の一部は、典型的な紙ベースの食品容器に連結され、断熱容器を形成する。フォーム材料を有するシートが、さまざまなタイプの容器または包装を断熱化するのに使用されることが意図されている。
【０３４８】
いくつかの実施形態においては、発泡体ラベルは、プリントされたラベルにとって適した基材、および、接着にとって適した表面と同様な断熱特性を機能的に与える、単層または多層材料を含むことができる。いくつかの実施形態においては、単層または多層材料は、適したポリマーマトリックス、たとえば、ポリプロピレンにおいて、クローズドセル発泡体を具備する。クローズドセル発泡体は、好ましくは、数ミクロンから数百ミクロンの直径で分布する。一実施形態においては、クローズドセル発泡体は、メルトストリームにおいて圧縮ガスを用いて発泡する押出し成型によって製造される。別の実施形態においては、発泡体は、オープンおよびクローズドセル発泡体の組合せを生ずることによって生成される。別の実施形態においては、発泡体は、例えば、エクスパンセル（Ｅｘｐａｎｃｅｌ）またはウェルマン（Ｗｅｌｌｍａｎ  Ｉｎｃ．）から繊維アプリケーションのために供給されるもののような、膨張するクローズドセル発泡体添加物を用いて生成される。いくつかの実施形態においては、マイクロセル発泡体は、ＰＥＴ、ナイロン、そして、オレフィン中において、略１から２ミクロンなセル直径で、生成され、そして、軽量化され、略１／２〜１／１０な熱伝導率において減少される。
【０３４９】
別の実施形態においては、紙ベースの複合材料は、フォーム材料を具備する。フォーム材料は、紙ベースな材料のいかなる適合した部分を形成することができる。フォーム材料は、ポリヒドロキシアミノエーテル（ｐｏｌｙｈｙｄｒｏｘｙａｍｉｎｏｅｔｈｅｒ）コポリマー（ＰＨＡＥ）、たとえば、ダウ・ケミカル社（Ｄｏｗ  Ｃｈｅｍｉｃａｌ  Ｃｏｒｐｏｒａｔｉｏｎ  ａｎｄ  Ｉｍｐｅｒｉａｌ  Ｃｈｅｍｉｃａｌ  Ｉｎｄｕｓｔｒｉｅｓ）から利用可能なＢＬＯＸ（商標）樹脂の存在の有無にかかわらずに、紙ベースな複合材料中へ配置される。一実施形態においては、フォーム材料は、パルプと混合されて、一般に、均一な混合物を形成する。その混合物は、たとえば、成型またはローリング・プロセスを介して、望まれる形状に形成される。その混合物は、その混合物がフォーム材料成分（例えば、エキスパンダブルな微小球体）の膨張をもたらすように形作られる前、間、後に、加熱される。それ故、そのフォーム材料は、複合構造、または、広げられた微小球体とパルプを具備する容器形成するように、使用される。一つのアレンジにおいては、その構造または容器は、ＢＬＯＸ（商標）のようなＰＨＡＥを有することができる。それ故、フォーム材料を具備する構造は、望ましい特質を与えるための、いかなる処理、コーティング、または、別の手段を有することができる。別の実施形態においては、そのフォーム材料は、紙または木材パルプをベースとした容器上にコーティングを形成することができる。そのコーティングは、加熱されて、広げられたコーティング（すなわち、コーティングの大部分が、広げられた微小球体を具備するところにおけるコーティング）を形成する。
【０３５０】
いくつかの実施形態においては、フォーム材料を具備するシートは、物体に適用され、そして、その後、処理され、フォーム材料のさらなる膨張のために与える。たとえば、発泡体ラベルは、部分的に広げられる。その部分的に広げられた発泡体ラベルは、容器に連結できる。そのとき、その容器および発泡体ラベルは、加熱され、さらに、発泡体ラベルの膨張がなされる。
【０３５１】
フォーム材料は、断熱性を与えるために、物体の表面に適用される。そのフォーム材料は、物体の少なくとも一部をコートするように使用される。そのフォーム材料は、さまざまなコーティング技術を用いることによって物体に適用できる。たとえば、その物体は、米国特許番号６，３９１，４０８；６，６７６，８８３、そして、米国特許出願番号１０／７０５，７４８に開示された装置と方法を用いてコートされた、プロファイルまたはボトルにすることができる。もちろん、フォーム材料は、従来のコーティング技術を用いることによって適用される。さらに、フォーム材料の複数の層は、物体の断熱を増加するように適用できる。たとえば、一つの発泡体層を有するボトルは、１以上の付加的な発泡体層でコートされ、複数の発泡体層を有するボトルを得る。
【０３５２】
いくつかの別の実施形態においては、シート、および／または、プロファイルは、容器ような、物体に係合するように構成される。シート、および／または、プロファイルは、一時的に、または、恒久的に、容器に取り付けられ、そして、熱バリア、ガスバリア、および／または、そのようなものを形成してもよい。いくつかの実施形態においては、シート、および／または、プロファイルは、カップ、ボトル、缶（例えば、アルミニウム缶）、など、容器の少なくとも部分を囲うように構成されているスリーブを具備する。そのスリーブは、容器を係合するに適した、いかなる形状を有することができる。いくつかの実施形態においては、スリーブは、好ましくは、フォーム材料を具備し、熱バリアを形成する。いくつかの実施形態においては、スリーブは、フォーム材料および第２の材料を具備する。第２の材料は、繊維材料、ポリマー、金属、および／または、そのようなものを具備できる。一実施形態においては、シート、および／または、プロファイルは、発泡体層および繊維層を含む多層スリーブである。繊維層は、スリーブの表面の外側に備えられる。そのスリーブが液体容器の形成において容器を越えてスライドされるときには、その繊維層は、容器から流出する液体を吸収できる。別の実施形態においては、シート、および／または、プロファイルは、発泡体層および接着層を具備する多層スリーブである。たとえば、接着層は、スリーブを容器へ接着でき、そして、圧力感応、および／または、温度感応接着剤を具備してもよい。いくつかの実施形態においては、接着層は、感熱層が加熱（例えば、容器の加熱された内容物によって）されたときに感熱するポリマーであり、接着層が、容器表面に接着される。有利には、スリーブ内のフォーム材料は、快適に握る、容器を断熱する表面を形成できる。シート、および／または、プロファイルは、望ましいものとして付加的な層を含むことができる。加えて、そのスリーブは、いくつかの実施形態においては、フォーム材料を具備しなくともよい。たとえば、スリーブは、ここで示した非フォーム材料を具備する多層スリーブでよい。
【０３５３】
いくつかの実施形態においては、押出成型プロセスは、プリフォームの少なくとも一部を形成する物体を形成するのに使用できる。たとえば、シート、スリーブ、または、別の押出された物体は、生成され、そして、図５Ａのプリフォーム５０Ａのように、多層プリフォームの層を形成するのに使用される。プリフォーム５０Ａは、プリフォーム５０Ａが、押出されたアウター層５２Ａを具備することを除いて、図５に示したような、プリフォーム５０と同様である。プリフォーム５０Ａは、ここで示すことを除いて、プリフォーム５０について上記にて言及した特徴と利点の多くを具備する。図５Ａを参照すると、コートされていないプリフォーム３９（または、多層プリフォーム）は、押出されたアウター層５２Ａで重ねられる。
【０３５４】
アウター層５２Ａは、一般な円筒型のプロファイルを押出すことと、プロファイルをカットしてスリーブを形成することによって形成される。スリーブは、プリフォーム３９の少なくとも一部を受けるような大きさにされる。プリフォーム３９のエンドキャップは、スリーブへ挿入され、そして、アウター層５２Ａがプリフォーム３９のボディ部３４を覆うまでに、スリーブへ進められる。いくつかの実施形態においては、プリフォーム３９は、サポートリング３８がスリーブの上端に接触するまで、スリーブへ進められる。図５Ａに示すように、アウター層５２Ａの下端は、エンドキャップ上の同じ位置で、プリフォーム３９のボディ部に沿って終結する。その代わりに、スリーブは、プリフォーム３９のボディ部３４の全長に、実質的に重なるような大きさで構成される。いくつかの実施形態においては、スリーブは、ネック・フィニッシュの少なくとも一部、および／または、プリフォームのボディ部を形成でき、および／または、エンドキャップ領域を覆う。たとえば、図９のプリフォーム７６は、ネック部３２およびボディ部３４に配置されたアウター層５２を有する。
【０３５５】
プリフォーム３９を覆うスリーブの噛み合いを強化するように、スリーブは、加熱され、そして、プリフォーム３９に反して圧縮される。加熱および圧縮プロセスは、アウター層５２Ａと、プリフォームの間の接着を促進し、および／または、アウター層５２Ａが、コートされていないプリフォーム３９の外側表面に一致することを確実にすることができる。
【０３５６】
スリーブは、スリーブの少なくとも一部または全体の長さに沿ってカットされ（好ましくは、縦のカット）、プリフォーム５０Ａのアセンブリを促進する。たとえば、押出されたスリーブは、軸方向にカットされ、プリフォーム３９が、カットされたスリーブ中へ挿入される。任意で、接着、熱処理プロセス、および／または、別の手段が、採用されて、引っ張りブロー成型プロセスの間、プリフォーム３９上にスリーブが残ることを確実にする。その押出されたスリーブが、プリフォームの内側部分または外側部分を形成するように使用されることが、意図されている。
【０３５７】
いくつかの実施形態においては、押出しされた材料は、少なくとも、一時的に、プリフォームのエンドキャップを重ねることができる。図５Ａのアウター層５２Ａを形成するように、押出されたスリーブは、プリフォーム３９のボディ部３４を超えて配置され、そして、それから、広がる。プリフォーム３９から広がるスリーブの部分は、エンドキャップと反対に圧縮される。スリーブの過剰な材料は、たとえば、クリンンピング・プロセス，カッティング・プロセス，ツイスティング、そして、プル・プロセス、そして、そのようなものによって、取り除かれる。いくつかの実施形態においては、押出されたスリーブは、過剰な材料の除去の次に、エンドキャップ部分を覆う。
【０３５８】
スリーブは、加熱されて、押出しされた材料が、一般に、均一なアウター層５２Ａを形成することを確実にする。その押出しされた材料は、スリーブがプリフォーム３９上に配置される前、間、または、後に、加熱される。いくつかの実施形態においては、コートされていないプリフォーム３９と、その層５２Ａとの間における摩擦の相互作用は、プリフォーム３９が滑り落ちることから、その層５２Ａを制限、または、禁止できる。任意で、結合材料は、アウター層５２Ａをプリフォーム３９に結合するのに使用できる。スリーブがアウター層５２Ａを形成した後に、プリフォーム５０Ａは、上記したように、引っ張りブロー成型される。
【０３５９】
アウター層５２Ａは、また、押出されたシート（例えば、一般に、平坦シート）から形成される。シート（例えば、シート８００、シート８１０、そして、そのようなもの）は、カットされて、プリフォーム３９の少なくとも外側の部分にフィットするような大きさにされる。その図解されたプリフォーム５０Ａは、シートが、プリフォーム３９の全体のボディ部の周囲で実質的に覆われて、アウター層５２Ａを形成するように、シートを押出して、その大きさにされることによって形成される。シートは、結合材料、サーマル・プロセスなどによって、プリフォーム３９に取り付けられる。
【０３６０】
押出された物体は、また、多層プリフォームの他のタイプを形成するように使用される。たとえば、図８のプリフォーム６０は、アウター層５２を、プリフォーム４０の外側に形成することによって、形成される。図９〜１４の多層プリフォームが、押出しされた材料の１以上の層で、少なくとも部分的に形成されることが、意図される。
【０３６１】
押出しされた材料のスリーブ、または、シートは、カットされ、加熱され、化学的処理され、引っ張られ、そして、押出された層のポジショニング、および／または、サイジングを促進可能なようにする。それに加えて、押出された物体（例えば、シート）の一つ、または、いくつかの部分は、プリフォームの少なくとも一部に重なるように使用される。
【０３６２】
それ故、ここで開示されたプリフォームは、単層スリーブ、多層スリーブ、単層シート、多層シート、などのように、広げられた物体で、少なくとも部分的に、形成される。本出願と同日に出願された、「単層そして多層物体、および、それを形成するインジェクション成型方法」と表題を付された米国特許出願アトーニー・ドケット番号ＡＰＴＰＥＰ１．０９１Ａ本出願と同日に出願された、「単層そして多層物体、および、それを形成する圧縮成型方法」と表題を付された特許出願アトーニー・ドケット番号ＡＰＴＰＥＰ１．０９０Ａにおいて、開示されている、物体（例えば、プリフォーム、そして、クロージャー）、および、材料は、ここでは、それらが、ここでの言及によって組み込まれており、押出された物体を具備できる。物体上で形成する層が、プリフォームについて最初に述べられているが、容器（例えば、ブロー成型されたボトル、缶）の層は、押出された層のよって形成される。
【０３６３】
別の実施形態においては、ラミネートは、第１および第２の層を具備し、ここでは、第１の層が、ＰＥＴＧを具備し、そして、第２の層が、ポリプロピレンを具備する。別の実施形態においては、ポリプロピレンは、無水マレイン酸、グリシジルメタクリレート、アクリルメタクルレート、および／または、接着を改良する類似化合物で、グラフトされ、または、変えられていてもよい。一実施形態においては、ポリプロピレンは、さらに、ナノ粒子を具備する。さらなる実施形態においては、ポリプロピレンは、ナノ粒子を具備し、そして、無水マレイン酸、グリシジルメタクリレート、アクリルメタクルレート、および／または、類似化合物で、グラフトされ、または、変えられていてもよい。任意で、ラミネートは、熱可塑性プラスチック材料の付加的な層を具備してもよい。
【０３６４】
ラミネートが食品に接触する実施形態においては、好ましくは、インナー層（例えば、容器の内容物に接触する層）は、食品に接触するのにＦＤＡによって承認された材料、および／または、食品に接触するのに適した別の材料を、具備する。
【０３６５】
図２２Ｂは、多層ラミネート、または、シート３９０の概略断面図である。シート３９０は、カットされ、そして、望まれる形状に形成される。任意で、シート３９０は、成型または別のプロセスによって形作られる。その図解された実施形態においては、シート３９０は、第１の層３９２および第２の層３９４を有する。一実施形態においては、第１の層３９２は、ＰＥＴＧを具備し、そして、第２の層３９４は、ポリプロピレンを具備する。別の実施形態においては、ポリプロピレンは、さらに、ナノ粒子を具備し、および／または、無水マレイン酸、グリシジルメタクリレート、アクリルメタクルレート、および／または、類似化合物で、グラフトされ、または、変えられる。その図解された実施形態においては、層３９２は、直接的に、層３９４に接着される。シート３９０は、層の望ましい数を有する。たとえば、シート３９０は、第１の層３９２と第２の層３９４との間に介在する結合層（示していない）を有することができる。別の実施形態においては、熱可塑性プラスチック材料の第３の層が、加えられる。シート３９０は、また、共押出成型プロセスによって形成される。シート３９０を形成する別の適した手段があることが意図される。米国特許番号６，３９１，４０８において開示されているように、たとえば、薄板状なインジェクション成型システム（ＬＩＭ）は、シートを形成するのに使用される。
５．分配システムと導管を作る方法および装置
【０３６６】
図３３Ａは、液体分配システム９６０を図解している。液体分配システム９６０は、飲料のような摂取可能な液体を分配するための飲料販売機９６２を含むことができる。飲料販売機９６２は、ガスシステム９７７（例えば、二酸化炭素源）、および／または、１以上の流体源（例えば、水源、そして、飲料シロップまたは濃縮物のソース）との流体通信において存在してもよい。
【０３６７】
１以上の導管は、飲料販売機９６２と、飲料シロップ、混合飲料、または、その他流体、好ましくは、消費に適したものとの間での流体通信を与えることができる。その図解された実施形態においては、液体分配システム９６０は、１以上の導管９６３，９６４，９６５を具備する。導管９６３，９６４，９６５は、上記のように図２３にて言及した導管４０２と同様である。それぞれの導管の一端は、飲料販売機９６２に接続され、そして、その導管の別の端は、飲料濃縮容器９７３，９７４，９７５にような、流体サプライに接続されている。１以上の導管９６３，９６４，９６５は、好ましくは、実質的に、流体の通過による味の変化がないように構成されている。
【０３６８】
導管９６３，９６４，９６５は、それぞれが相違しても、または、同様でもよい。導管９６３，９６４，９６５は、流体を通過するのに適する、いかなる構成をも有することができる。たとえば、導管は、円形、多角形、または、楕円形な断面プロファイルを有することができる。加えて、導管９６３，９６４，９６５の寸法は、温度、圧力、流速、そして、通過する流体の別のパラメータの１つに基づいて決定される。
【０３６９】
図３３Ｂは、流体、好ましくは、飲料液体を運ぶのに適応した導管を示す。その図解された実施形態においては、導管は、飲料販売機９６２に接続するように構成されている。一実施形態においては、導管またはチューブ９６３は、食材に接触するように適した材料と、望ましい物理的な特性（例えば、構造上、そして、熱的な特性）を有する１以上の付加的な材料を具備する。有利には、流体と直接接触するインナー層９６７は、実質的に、それが接触する食材の風味を変えない。たとえば、飲料分配システムの多数の流体移送ラインは、フレーバー・スカルピング・ポリオレフィンを有する。有利には、インナー層９６７は、好ましくは、導管９６３のルーメン９６９を通過した流体の風味を、実質的に変えない。一実施形態においては、アウター層９６８は、導管９６３の改良された物理的な特性を与えることができる。別の実施形態においては、アウター層９６８は、増加された耐熱性、および／または、導管９６３の構造上の特性を与えることができる。たとえば、一実施形態においては、アウター層９６８は、増加された耐衝撃性を与えることができる。一実施形態においては、アウター層９６８は、導管９６３の壁を介する熱伝達を減らすことができる。別の実施形態においては、アウター層５６８は、高く加圧された流体が、導管９６３を介して通過できるように、高い抗張力を有することができる。それ故、インナー層は、アウター層が熱からの断熱材として役立ち、そして、外部の影響に耐える間に、実質的に不活性な食品に接触する表面として役立つ。
【０３７０】
図３３Ｂの図解された実施形態において、導管９６３は、ＰＥＴを具備するインナー層９６７と、ＰＰを具備するアウター層９６８とを具備する。別の実施形態においては、アウター層９６８は、フォーム材料を具備する。たとえば、フォーム材料は、ＰＰキャリア材料と発泡剤とを具備できる。別の実施形態においては、フォーム材料は、ＰＥＴ、ＰＰ、微小球体、および／または、そのようなものを具備できる。導管９６３は、層のいかなる適した数を有することができる。いくつかの実施形態においては、インナー層９６７は、ＰＥＴまたはフェノキシ−タイプ熱可塑性プラスチックを具備するでき、有利に、収容された流体の風味スカルピングを減らす。いくつかの実施形態においては、導管９６３は、ネジ，ワイヤ、リング、または、付加的な支持を与え、および／または、導管を補強する別の部材を具備する。
【０３７１】
いくつかの実施形態においては、チューブおよびチューブ類を形成する押出し／共押出しプロファイルは、固く、または、フレキシブルである。一実施形態においては、フェノキシ−タイプ、および／または、フェノキシ混合物材料は、チューブおよびチューブ類のためのライナーを製造する接着剤として使用される。たとえば、チューブまたはチューブ類は、炭酸ソーダ分配販売機において使用される。いくつかの実施形態においては、押出しプロファイルは、フェノキシ−タイプ、および／または、フェノキシ混合物材料を、風味スカルピング特性を与えるバリアとして具備する。別の実施形態によれば、フェノキシ−タイプ、および／または、フェノキシ混合物材料は、プロファイルの薄いインナー層を形成する。たとえば、その薄いインナー層は、プロファイルへの接着によって連結される。一実施形態においては、プロファイルは、ＰＶＣ材料を具備できる。フェノキシ−タイプ、および／または、フェノキシ混合物材料は、風味スカルピング特性が有効なところで使用される。
【０３７２】
飲料販売機９６２は、また、図３３Ｃに示すように、一つの導管またはホースによって運ばれるいくつかの飲料を選択的に分配する、飲料ディスペンサーの形成において存在してもよい。たとえば、飲料販売機９６２は、導管から、飲料販売機９６２のノズル９７４の外へ運ばれる飲料のタイプを選択する、コントロール・ボタン９７３を有することができる。飲料販売機９６２は、バー、レストラン、または、そのようなもので使用できる。代表的には、飲料を飲料販売機９６２へ運ぶように使用される、従来の導管のインナー層は、導管を介して通過する各飲料からの風味を維持する。これらの残った風味は、その後に導管を介して通過した飲料の味を変える。有利には、導管９６３は、導管９６３の内側の表面によって捕獲された残渣を有することなく、異なった流体を、異なった時間に、選択的に、飲料販売機９６２へ運ぶのに使用できる。たとえば、ＰＥＴを具備するインナー層９６７と、ＰＰを具備するアウター層９６８とを具備する導管９６３は、流体の味を感知できるほどに変えることなく、流体を運ぶことができる。それ故、導管９６３は、飲料の風味を感知できるほどに変えることなく、飲料を運ぶ。
【０３７３】
導管９６３は、別の飲料する流体を分配するのに使用でき、そして、別のアプリケーションにおいて使用できる。たとえば、導管９６３は、醸造所、ぶどう酒醸造所、調剤プロセス、ホスピタル・ライン半導体処理、または、そのようなものにおいて流体を運ぶのに使用できる。たとえば、導管９６３は、薬効がある流体を運ぶのに使用できる。
【０３７４】
図３３Ｄにおいて図解しているように、単層または多層材料９３８を有するプロファイル９００は、押出成型機９４０によって与えられる。押出成型機は、いくつかの実施形態において多層材料を与えるように、複数の層を共押出しすることができる。一実施形態においては、ポリマー化された原材料、好ましくは、ポリマーペレットは、原材料を練って、圧縮する、１以上のスクリュータイプ装置を用いた押出成型機を通過される。加熱は、押出成型機９４０に適用され、そして、加熱と圧力との組合せが、原材料を溶融プラスチックに変える。押出成型機の排出端では、溶融プラスチックは、ダイを介在して、より具体的には、プロファイルを形成する外側のダイ部分と中央のダイ挿入との間で押される。どのようなタイプの押出成型機でも使用可能である。一実施形態においては、材料は、飲む流体を運ぶように構成されている、導管、または、チューブを作るのに使用される。たとえば、その材料は、図３３Ａ，３３Ｂ，３３Ｃ、および／または、３３Ｅに示すように、押出成型機の外部へ押出され、導管９６３を形成する。いくつかの実施形態においては、押出しプロファイルは、略１２インチを超え、略１５インチを超え、略１８インチを超え、または、略２４インチを超える長さを有する。
【０３７５】
図３３Ｅに示すように、そして、上記に示したように、プロファイル９００は、１以上の層または部分を具備する導管９６３を形成できる。導管９６３は、インナー層９６７、アウター層９６８、そして、任意で、１以上の中間層９７０を具備する。ここで用いられるように、用語「インナー層」は、広義語であって、物体の内部に、または、その近くに、一つの層または複数の層を具備できる。ここで用いられるように、用語「アウター層」は、広義語であって、物体の外部に、または、その近くに、一つの層または複数の層を具備できる。ここで用いられるように、用語「中間層」は、広義語であって、物体の層の間に、または、その近くに、一つの層または複数の層を具備できる。
【０３７６】
いくつかの限定されない実施形態においては、インナー層９６７は導管の壁の厚さの略９０％未満を具備し、また、その導管の壁の厚さの略８０％，７０％，６０％，５０％，４０％，３０％，２０％，１０％，９％，８％，７％，６％，５％，４％，３％，２％，または、１％未満を含む。いくつかの限定されない実施形態においては、インナー層９６７は、導管の壁の厚さの略９０％を超えて具備する。いくつかの限定されない実施形態においては、インナー層９６７は、導管の肉厚の略５０〜１００％を具備する。いくつかの限定されない実施形態においては、インナー層９６７は、導管の肉厚の略７０〜１００％を具備する。いくつかの限定されない実施形態においては、インナー層９６７は、導管の肉厚の略９０〜１００％を具備する。いくつかの限定されない実施形態においては、インナー層９６７は、導管の肉厚の略２０〜８０％を具備する。いくつかの限定されない実施形態においては、インナー層９６７は、導管の肉厚の略３０〜７０％を具備する。いくつかの限定されない実施形態においては、インナー層９６７は、導管の肉厚の略４０〜６０％を具備する。いくつかの限定されない実施形態においては、インナー層９６７は、導管の肉厚の略１〜５０％を具備する。いくつかの限定されない実施形態においては、インナー層９６７は、導管の肉厚の略１〜３０％を具備する。いくつかの限定されない実施形態においては、インナー層９６７は、導管の肉厚の略１〜１０％を具備する。インナー層９６７が、その導管の望ましい特性に依存する、上、下、内、または、特定のパーセンテージとの重複、そして、上記に列挙した範囲を含む、いかなる適合した肉厚を具備することが意図されている。
【０３７７】
いくつかの限定されない実施形態においては、アウター層９６８は、導管の壁の厚さの略９０％未満を具備し、また、その導管の壁の厚さの略８０％，７０％，６０％，５０％，４０％，３０％，２０％，１０％，９％，８％，７％，６％，５％，４％，３％，２％，または、１％未満を含む。いくつかの限定されない実施形態においては、アウター層９６８は、導管の壁の厚さの略９０％を超えて具備する。いくつかの限定されない実施形態においては、アウター層９６８は、導管の肉厚の略５０〜１００％を具備する。いくつかの限定されない実施形態においては、アウター層９６８は、導管の肉厚の略７０〜１００％を具備する。いくつかの限定されない実施形態においては、アウター層９６８は、導管の肉厚の略９０〜１００％を具備する。いくつかの限定されない実施形態においては、アウター層９６８は、導管の肉厚の略２０〜８０％を具備する。いくつかの限定されない実施形態においては、アウター層９６８は、導管の肉厚の略３０〜７０％を具備する。いくつかの限定されない実施形態においては、アウター層９６８は、導管の肉厚の略４０〜６０％を具備する。いくつかの限定されない実施形態においては、アウター層９６８は、導管の肉厚の略１〜５０％を具備する。いくつかの限定されない実施形態においては、アウター層９６８は、導管の肉厚の略１〜３０％を具備する。いくつかの限定されない実施形態においては、アウター層９６８は、導管の肉厚の略１〜１０％を具備する。アウター層９６８が、その導管の望ましい特性に依存する、上、下、内、または、特定のパーセンテージとの重複、そして、上記に列挙した範囲を含む、いかなる適合した肉厚を具備することが意図されている。
【０３７８】
いくつかの限定されない実施形態においては、１以上の中間層９７０は、導管の壁の厚さの略９０％未満を具備し、また、その導管の壁の厚さの略８０％，７０％，６０％，５０％，４０％，３０％，２０％，１０％，９％，８％，７％，６％，５％，４％，３％，２％，または、１％未満を含む。いくつかの限定されない実施形態においては、１以上の中間層９７０は、導管の壁の厚さの略９０％を超えて具備する。いくつかの限定されない実施形態においては、１以上の中間層９７０は、導管の肉厚の略５０〜１００％を具備する。いくつかの限定されない実施形態においては、１以上の中間層９７０は、導管の肉厚の略７０〜１００％を具備する。いくつかの限定されない実施形態においては、１以上の中間層９７０は、導管の肉厚の略９０〜１００％を具備する。いくつかの限定されない実施形態においては、１以上の中間層９７０は、導管の肉厚の略２０〜８０％を具備する。いくつかの限定されない実施形態においては、１以上の中間層９７０は、導管の肉厚の略３０〜７０％を具備する。いくつかの限定されない実施形態においては、１以上の中間層９７０は、導管の肉厚の略４０〜６０％を具備する。いくつかの限定されない実施形態においては、１以上の中間層９７０は、導管の肉厚の略１〜５０％を具備する。いくつかの限定されない実施形態においては、１以上の中間層９７０は、導管の肉厚の略１〜３０％を具備する。いくつかの限定されない実施形態においては、１以上の中間層９７０は、導管の肉厚の略１〜１０％を具備する。１以上の中間層９７０が、その導管の望ましい特性に依存する、上、下、内、または、特定のパーセンテージとの重複、そして、上記に列挙した範囲を含む、いかなる適合した肉厚を具備することが意図されている。いくつかの限定されない実施形態においては、プロファイル９００は、１以上の以下の有利な特性、断熱層、バリア層、食材接触層、ノン・フレーバー・スカルピング層、高強度層、柔軟層、結合層，ガス排除層、ホット・フィル・アプリケーションにとって適する層または部分、押出し成型に適した溶融強度を有する層を有する、１以上の層、または、部分を具備する、導管９６３を形成できる。いくつかの実施形態においては、単層または多層構成する物体は、１以上の以下の材料、ＰＥＴ（リサイクルされた、および／または、未使用なＰＥＴ）、ＰＥＴＧ、発泡体、ポリプロピレン、フェノキシタイプ熱可塑性プラスチック、ポリオレフィン、フェノキシ−ポリオレフィン熱可塑性プラスチック混合物、および／または、それらの組合せを具備する。
【０３７９】
いくつかの実施形態においては、インナー層９６７は、ＰＥＴ、または、フェノキシ−タイプ熱可塑性プラスチックを具備し、有利に、収容された流体のフレーバー・スカルピングを減らす。いくつかの実施形態においては、導管９６３は、ネジ、ワイヤ、リング、または、付加的に支持を与え、および／または、導管を補強する他の部材を具備できる。上記に示したように、いくつかの実施形態においては、１以上の中間層９７０は、与えられる。いくつかの実施形態においては、２以上のインナー層９６７、アウター層９６８、そして、１以上の中間層９７０は、一般材料を具備できる。たとえば、一実施形態においては、導管は、発泡体のインナー層と、発泡体のアウター層を具備する。別の実施形態においては、導管は、フェノキシタイプ熱可塑性プラスチックのインナー層と、フェノキシタイプ熱可塑性プラスチックのアウター層を具備する。いくつかの実施形態においては、２つの中間層は、結合層材料を具備する。いくつかの限定されない実施形態においては、インナー層は、ＰＥＴ、またはフェノキシタイプ熱可塑性プラスチックを具備し、アウター層は、ポリプロピレン、発泡体、フェノキシタイプ熱可塑性プラスチック、フェノキシ−ポリオレフィン混合物熱可塑性プラスチック、ＰＥＴ、ＰＥＴＧ、バリア材料、リサイクルされた材料、粉砕再生材料、または、表面処理材料、そして、バリア材料を具備する１以上の中間層、結合層材料、発泡体、リサイクルされた材料、粉砕再生材料、ＰＥＴ、ＰＥＴＧ、または、ここで示した別の材料を具備する。いくつかの実施形態においては、バリア材料は、有利には、導管の壁を介して流体が入ること、または、出ることを制限する。
【０３８０】
いくつかの実施形態においては、広げられた容器、または、別の物体、例えば、缶は、１以上の発泡体、および／または、ポリプロピレン層を具備する。いくつかの実施形態においては、広げられた容器、または、別の物体、例えば、缶は、１以上のフェノキシ−タイプ、および／または、フェノキシ混合物層を具備する。いくつかの実施形態においては、缶は、ここで示した、１以上の層を具備してもよい。たとえば、缶を形成することに関連する、いくつかの好ましい方法、および、装置は、米国特許番号６，１０９，００６に加持されており、そこでは、これによって、それの全部にて言及されることによって組み込まれ、本明細書の開示の部分を形成する。また、これらの方法および装置が、ここで示した別の物体を形成するのに使用されることが意図されている。加えて、いくつかの実施形態においては、ここで開示された物体は、言及によって本明細書に組み込まれた参考文献（例えば、米国特許番号６，１０９，００６）において、開示された方法および装置を用いて形成される。
【０３８１】
いくつかの実施形態においては、中間層は、一つの層の間に１以上の材料を具備できる。たとえば、一実施形態においては、粉砕再生され、または、リサイクルされた層は、ＰＥＴと発泡体とを具備できる。別の実施形態においては、粉砕再生され、または、リサイクルされた層は、フェノキシタイプ熱可塑性プラスチックおよびＰＥＴを具備できる。いくつかの実施形態においては、第１の中間層は、第１の材料を具備し、そして、第２の中間層は、第２の材料を具備し、そこでは、第１の材料が、第２の材料と異なっている。中間層は、結合層、および／または、バリア層を、いくつかの実施形態において、具備できる。いくつかの実施形態においては、中間層は、除外される。
【０３８２】
いくつかの実施形態においては、導管９６３は、発泡体層を具備する発泡体層は、好ましくは、発泡体を形成するように広げられる材料である。好ましい実施形態においては、フォーム材料は、キャリア材料（例えば、ポリエチレンテレフタレート（ＰＥＴ）またはポリプロピレン）、そして、微小球体を具備する。微小球体は、カプセルに包まれたガスを具備する中空な球である。微小球体が加熱されるとき、そのシェルは、柔らかくなり、そして、そのガスは、最初の位置から膨張された位置へ微小球体の膨張をもたらして、圧力が増加し、それにより、フォーム材料を形成する。一実施形態においては、導管は、発泡体、および／または、ポリプロピレン層、そして、ＰＥＴ層を具備する。別の実施形態においては、導管は、発泡体、および／または、ポリプロピレン層、そして、食材に接触するのに適した層を具備する。一実施形態においては、発泡体、および／または、ポリプロピレン層は、好ましくは、アウター層９６８である。一実施形態においては、発泡体、および／または、ポリプロピレン層は、好ましくは、インナー層９６７である。ＰＰは、任意で、インナー層好ましくは、食材を接触するのに適したもの、たとえば、ＰＥＴ、または、フェノキシタイプ熱可塑性プラスチックを有してもよい。一実施形態においては、発泡体、および／または、ポリプロピレン層は、好ましくは、中間層９７０である。
【０３８３】
いくつかの限定されない実施形態においては、発泡体、および／または、ポリプロピレン層は、導管の壁の厚さの略９０％未満を具備し、また、その導管の壁の厚さの略８０％，７０％，６０％，５０％，４０％，３０％，２０％，１０％，９％，８％，７％，６％，５％，４％，３％，２％，または、１％未満を含む。いくつかの限定されない実施形態においては、発泡体、および／または、ポリプロピレン層は、導管の壁の厚さの略９０％を超えて具備する。いくつかの限定されない実施形態においては、発泡体、および／または、ポリプロピレン層は、導管の肉厚の略５０〜１００％を具備する。いくつかの限定されない実施形態においては、発泡体、および／または、ポリプロピレン層は、導管の肉厚の略７０〜１００％を具備する。いくつかの限定されない実施形態においては、発泡体、および／または、ポリプロピレン層は、導管の肉厚の略９０〜１００％を具備する。いくつかの限定されない実施形態においては、発泡体、および／または、ポリプロピレン層は、導管の肉厚の略２０〜８０％を具備する。いくつかの限定されない実施形態においては、発泡体、および／または、ポリプロピレン層は、導管の肉厚の略３０〜７０％を具備する。いくつかの限定されない実施形態においては、発泡体、および／または、ポリプロピレン層は、導管の肉厚の略４０〜６０％を具備する。いくつかの限定されない実施形態においては、発泡体、および／または、ポリプロピレン層は、導管の肉厚の略１〜５０％を具備する。いくつかの限定されない実施形態においては、発泡体、および／または、ポリプロピレン層は、導管の肉厚の略１〜３０％を具備する。いくつかの限定されない実施形態においては、発泡体、および／または、ポリプロピレン層は、導管の肉厚の略１〜１０％を具備する。いくつかの実施形態においては、発泡体、および／または、ポリプロピレン層の厚さは、好ましくは、最小限にする。いくつかの実施形態においては、発泡体、および／または、ポリプロピレン層の厚さは、好ましくは、最大限にする。いくつかの実施形態においては、発泡体、および／または、ポリプロピレン層の厚さは、好ましくは、導管を加熱することによって、増加される。発泡体、および／または、ポリプロピレン層が、その導管の望ましい特性に依存する、上、下、内、または、特定のパーセンテージとの重複、そして、上記に列挙した範囲を含む、いかなる適合した肉厚を具備することが意図されている。
【０３８４】
いくつかの実施形態においては、導管９６３は、１以上のフェノキシ−タイプ熱可塑性プラスチック層を具備する。一実施形態においては、導管は、１以上のフェノキシ−ポリオレフィン熱可塑性プラスチック混合物層を具備する。一実施形態においては、導管は、フェノキシ−タイプ、および／または、フェノキシ混合物層、そして、ＰＥＴ、および／または、リサイクルされたＰＥＴ層を具備する。別の実施形態においては、導管は、フェノキシ−タイプ、および／または、フェノキシ混合物層、そして、適合したアウター層９６８を具備する。一実施形態においては、フェノキシ−タイプ、および／または、フェノキシ混合物層は、インナー層９６７である。一実施形態においては、フェノキシ−タイプ、および／または、フェノキシ混合物層は、アウター層９６８である。一実施形態においては、フェノキシ−タイプ、および／または、フェノキシ混合物層は、中間層９７０である。
【０３８５】
いくつかの限定されない実施形態においては、フェノキシ−タイプ、および／または、フェノキシ混合物層は、導管の壁の厚さの略９０％未満を具備し、また、その導管の壁の厚さの略８０％，７０％，６０％，５０％，４０％，３０％，２０％，１０％，９％，８％，７％，６％，５％，４％，３％，２％，または、１％未満を含む。いくつかの限定されない実施形態においては、フェノキシ−タイプ、および／または、フェノキシ混合物層は、導管の壁の厚さの略９０％を超えて具備する。いくつかの限定されない実施形態においては、フェノキシ−タイプ、および／または、フェノキシ混合物層は、導管の肉厚の略５０〜１００％を具備する。いくつかの限定されない実施形態においては、フェノキシ−タイプ、および／または、フェノキシ混合物層は、導管の肉厚の略７０〜１００％を具備する。いくつかの限定されない実施形態においては、フェノキシ−タイプ、および／または、フェノキシ混合物層は、導管の肉厚の略９０〜１００％を具備する。いくつかの限定されない実施形態においては、フェノキシ−タイプ、および／または、フェノキシ混合物層は、導管の肉厚の略２０〜８０％を具備する。いくつかの限定されない実施形態においては、フェノキシ−タイプ、および／または、フェノキシ混合物層は、導管の肉厚の略３０〜７０％を具備する。いくつかの限定されない実施形態においては、フェノキシ−タイプ、および／または、フェノキシ混合物層は、導管の肉厚の略４０〜６０％を具備する。いくつかの限定されない実施形態においては、フェノキシ−タイプ、および／または、フェノキシ混合物層は、導管の肉厚の略１〜５０％を具備する。いくつかの限定されない実施形態においては、フェノキシ−タイプ、および／または、フェノキシ混合物層は、導管の肉厚の略１〜３０％を具備する。いくつかの限定されない実施形態においては、フェノキシ−タイプ、および／または、フェノキシ混合物層は、導管の肉厚の略１〜１０％を具備する。いくつかの限定されない実施形態においては、フェノキシ−タイプ、および／または、フェノキシ混合物層の厚さは、好ましくは、最小限にされる。フェノキシ−タイプ、および／または、フェノキシ混合物層の厚さを減少させることは、好ましくは、導管を生成する全体の原価を減らす。いくつかの実施形態においては、フェノキシ−タイプ、および／または、フェノキシ混合物層の厚さは、好ましくは、最大限にされる。フェノキシ−タイプ、および／または、フェノキシ混合物層が、その導管の望ましい特性に依存する、上、下、内、または、特定のパーセンテージとの重複、そして、上記に列挙した範囲を含む、いかなる適合した肉厚を具備することが意図されている。
６．容器を形成し、充填し、シールする方法および装置
【０３８６】
いくつかの実施形態においては、容器は、形成され、充填され、シールされる。一実施形態においては、プロファイルは、押出される。その押出された押出しプロファイルは、容器中へブロー成型される。その容器は、そして、充填される。いくつかの実施形態において、容器は、流体で充填される。いくつかの実施形態においては、容器は、食材で充填される。いくつかの実施形態においては、ブロー成型プロセスは、その容器を加熱する。その加熱された容器は、ブロー成型プロセスの間、および、後のすぐに効果的に無菌となる。容器が効果的に無菌になる間に、その容器は、充填される。いくつかの実施形態においては、ブロー成型プロセスの後のすぐに容器を充填することは、容器を充填する前における、付加的な、および／または、その後の殺菌プロセスのための必要性を回避する。その容器は、シールされる。その容器をシールするために適した、いかなる方法が、使用できる。
【０３８７】
たとえば、いくつかの実施形態においては、容器の殺菌は、熱い流体または食材を容器へ導入することによって、実現される。固いネック部を有する容器は、特に、ホット・フィル・アプリケーションにおいて、有利である。たとえば、いくつかのホット・フィル・アプリケーションにおいては、結晶性のネックを有する容器は、使用される。しかしながら、いくつかの実施形態において、容器がブロー成型された後のすぐに充填されるところでは、容器へ導入された流体は、加熱される必要が無い。ブロー成型プロセスは、効果的に、その容器を殺菌する。ホット・フィル・アプリケーションは、容器を殺菌する必要が無い。したがって、いくつかの実施形態においては、容器は、固い部分を有する必要がない。いくつかの実施形態においては、容器は、例えば、ポーチのように、フレキシブルにすることができる。
【０３８８】
ここで開示された、いかなる適する数、および／または、層の組合せ、および／または、材料は、形成、充填、シールプロセスにおいて使用される。物体は、１以上の以下の有利な特性、断熱層、バリア層、食材接触層、ノン・フレーバー・スカルピング層、高強度層、柔軟層、結合層、ガス排除層、ホット・フィル・アプリケーションにとって適する層または部分、押出し成型に適する溶融強度を有する層を有する、１以上の層、または、部分を具備する。一実施形態においては、単層または多層材料は、１以上の以下の材料、ＰＥＴ（リサイクルされた、および／または、未使用なＰＥＴ）、ＰＥＴＧ、発泡体、ポリプロピレン、フェノキシタイプ熱可塑性プラスチック、ポリオレフィン、フェノキシ−ポリオレフィン熱可塑性プラスチック混合物、ナノ複合物、および／または、それらの組合せを具備する。
【０３８９】
本開示の視点においては、当業者は、さまざまなタイプのさまざまなタイプの薄板状な材料を選択でき、それから作られる物体の望ましい特性を達成できる。ここで開示された物体は、いかなる適した手段を介して形成してもよい。たとえば、その物体は、インジェクション成型、ブロー成型、押出し成型、共押出し、そして、インジェクション・ストレッチ・ブロー成型、そして、ここで開示された別の方法を介して形成できる。上記にて示した、さまざまな方法および技術は、本発明を実行する、多くの方法を与える。もちろん、示した目的または利点の全てが、ここで示した特定の実施形態に従って実現されることが必要ではないことは、理解される。それ故、たとえば、当業者は、その方法が、一つの利点、または、他の目的を実現する必要ことなしに、ここで教示された利点、または、ここで教示または提案された利点のグループを、達成、または、最適化する方法で実施されることを認識する。
【０３９０】
さらに、当業者は、さまざまな特徴の互換性を、ここで開示した異なる実施形態から認識する。同様に、上記にて開示した、さまざまな特徴とステップは、それぞれの特徴またはステップにとって知られた他の均等なものと同様に、混在でき、そして、ここで開示した原理に従った方法を実行するための技術において、通常な技術のひとつによって適合される。加えて、ここで開示し、そして、図解した方法は、開示した行為の正確な順序に限定されず、説明した行為の全ての実行に限定する必要がない。イベントまたは行為、または、そのイベントのすべてに満たないもの、または、そのイベントが同時に発生することの他の順序が、本発明の実施形態を実行することにおいて、利用されてもよい。
【０３９１】
本発明は、特定の実施形態および実施例の文脈において開示されているが、本発明が、具体的に、開示された実施形態の下、別の変形した実施形態、および／または、用途、そして、明白な変更、そして、それらに均等なものへ広がることが、当業者によって、理解される。したがって、本発明は、ここでの好ましい実施形態の特定の開示によって限定されることを、意図されていない。代わって、出願人は、本発明の範囲が、単に、その付随したクレームへの言及によって限定され、そして、ここで開示され方法および材料であって、当業者に明白なものについての変形形態が、出願人の発明の範囲内に収まることを、意図する。
【図面の簡単な説明】
【０３９２】
【図１】図１は、容器を形成するための最初の材料として使用されるプリフォームである。
【図２】図２は、図１のプリフォームの断面図である。
【図３】図３は、好ましい容器を製造するのに使用されるタイプのブロー成形装置の断面図である。
【図４】図４は、プリフォームから形成される容器の側面図である。図４Ａは、押出しブロー成型プロセスによって形成された別の容器の側面図である。
【図５】図５は、多層プリフォームの断面図である。図５Ａは、押出された部分を具備する、他の多層プリフォームの断面図である
【図６】図６は、図５の多層プリフォームから形成される多層容器の断面図である。
【図７】図７は、図６の７に沿った容器の拡大図である。
【図８】図８は、多層プリフォームの断面図である。図８Ａは、図８の８Ａに沿ったプリフォームの拡大図である。
【図９】図９は、多層ネック部を有する多層プリフォームの断面図である。
【図１０】図１０は、他の実施形態に従う多層プリフォームの断面図である。
【図１１】図１１は、プリフォームの内部を定義するインナー層を有する多層プリフォームの断面図である。
【図１２】図１２は、ネック部を定める、インナー層とアウター層を有する多層プリフォームの断面図である。図１２Ａと図１２Ｂは、ネック部を定めるインナー層とアウター層を有する多層プリフォームの断面図である。図１２Ｂは、ネック部を定めるインナー層とアウター層を有する多層プリフォームの断面図である。
【図１３】図１３は、フランジと一体のインナー層を有する多層プリフォームの断面図である。  図１３Ａと１３Ｂは、いくつかの実施形態に従う多層プリフォームの部分の拡大断面図である。
【図１４】図１４は、結合構造の外部の層を有する多層プリフォームの断面図である。図１４Ａは、クロージャーが容器に取り付けられている図１４のプリフォームから製造される容器の断面図である。図１４Ｂは、１４Ｂに沿った図１４Ａの、容器とクロージャーの一部の拡大図である。図１４Ｃは、他の実施形態に従った容器とクロージャーの一部の拡大図である。
【図１５】図１５Ａは、ネジがない、ネック部を有するプリフォームの一部の断面図である。図１５Ｂは、図１５Ａのプリフォームの断面図である。図１５Ｃは、マルチピース・プリフォームの一部の断面図である。
【図１６】図１６は、他の実施形態に従うプリフォームの断面図である。
【図１７】図１７は、他の実施形態に従うプリフォームの断面図である。
【図１８】図１８は、容器を閉じるのに適したクロージャーの斜視図である。
【図１９】図１９は、インナー層を有する多層クロージャーの断面図である。
【図２０】図２０は、クロージャーの側面に沿って広がるインナー層を有する多層クロージャーの断面図である。
【図２１】図２１Ａ〜２１Ｅは、多層クロージャーの断面図である。
【図２２】図２２Ａ〜２２Ｂは、シートの断面図である。
【図２３】図２３は、プロファイルの１つの好ましい実施形態の斜視図である。
【図２４】図２４は、ラベルとクロージャーを有する容器を含むパッケージの１つの好ましい実施形態の側面図である。
【図２５】図２５は、他の実施形態に従う容器の側面図とクロージャーである。
【図２６】図２６Ａは、容器の斜視図である。図２６Ｂは、トレイの斜視図である。
【図２７】図２７は、薄板状なメルトストリーム生成システムの実施形態の概略図である。図２７Ａは、図２７の薄板状なメルトストリーム生成システムから作られた薄板状な材料の断面図である。
【図２８】図２８は、押出成型機と、容器内へプロファイルを形成する一の実施形態にて用いられるモールドであって、そのモールドが、開いたポジションで示されるものとの概略図である。
【図２９】図２９は、図２８のモールドの概略図であって、閉じたポジションでのモールドである。
【図３０】図３０は、押出成型機と、容器内へプロファイルを形成する別の実施形態において用いられるモールドであって、そのモールドが、開いたポジションにて示されるものとの概略図である。
【図３１】図３１は、押出成型機と、図３０のモールドであって、閉じたポジションでのモールドの概略図である。
【図３２】図３２Ａは、一実施形態による単層材料との概略図である。図３２Ｂは、別の実施形態による多層材料の概略図である。
【図３３】図３３Ａは、一実施形態による流体分配システムの概略図である。図３３Ｂは、一実施形態による多層プロファイルの概略図である。図３３Ｃは、流体ディスペンサーの部分の別の実施形態の概略図である。図３３Ｄは、一実施形態による、押出成型機とプロファイルとの概略図である。図３３Ｅは、別の実施形態による多層プロファイルの概略図である。
【図１】
2007532363.tif 000012
【図２】
2007532363.tif 000013
【図３】
2007532363.tif 000014
【図４】
2007532363.tif 000015
【図５】
2007532363.tif 000016
【図６】
2007532363.tif 000017
【図７】
2007532363.tif 000018
【図８】
2007532363.tif 000019
【図９】
2007532363.tif 000020
【図１０】
2007532363.tif 000021
【図１１】
2007532363.tif 000022
【図１２】
2007532363.tif 000023
【図１３】
2007532363.tif 000024
【図１４】
2007532363.tif 000025
【図１５】
2007532363.tif 000026
【図１６】
2007532363.tif 000027
【図１７】
2007532363.tif 000028
【図１８】
2007532363.tif 000029
【図１９】
2007532363.tif 000030
【図２０】
2007532363.tif 000031
【図２１】
2007532363.tif 000032
【図２２】
2007532363.tif 000033
【図２３】
2007532363.tif 000034
【図２４】
2007532363.tif 000035
【図２５】
2007532363.tif 000036
【図２６】
2007532363.tif 000037
【図２７】
2007532363.tif 000038
【図２８】
2007532363.tif 000039
【図２９】
2007532363.tif 000040
【図３０】
2007532363.tif 000041
【図３１】
2007532363.tif 000042
【図３２】
2007532363.tif 000043
【図３３】
2007532363.tif 000044
【国際調査報告】
2007532363.tif 000045
2007532363.tif 000046
2007532363.tif 000047
2007532363.tif 000048
2007532363.tif 000049
2007532363.tif 000050
2007532363.tif 000051